(57)【要約】「課題」  本発明が解決しようとする課題は、高速応答化や高相溶性に必要な特性を維持しつつ、高転移温度、高Δｎを同時に満たす液晶組成物を提供する。「解決手段」    下記一般式（Ｎ）；    「化１」2015199061.tif 000400で表される化合物の少なくとも１種と、  一般式（Ｌ）：  「化３」2015199061.tif 000401で表される少なくとも１種の化合物と、を含む液晶組成物であり、これにより粘度が低く、アイソトロピック転移温度が高く、相溶性が高く、屈折率異方性が高く、熱や光による劣化が低い液晶組成物の提供が可能となる。「選択図」  なし
2015199061.tif 000002
【特許請求の範囲】
【請求項１】
下記一般式（Ｎ）；
【化１】
2015199061.tif 000396
（上記一般式（Ｎ）中、Ｌ１、Ｌ２、Ｌ３、Ｌ４およびＬ５はそれぞれ独立して、水素原子、ハロゲン原子またはシアノ基を表し、
Ｒ１ｎおよびＲ２ｎはそれぞれ独立して、炭素原子数１〜１０個のアルキル基、炭素原子数２〜１０個のアルケニル基、炭素原子数１〜１０個のアルコキシ基、水素原子、フッ素原子、シアノ基、−ＣＦ３または−ＯＣＦ３を表し、
Ｚ１ｎおよびＺ２ｎはそれぞれ独立して、二価の連結基を表し
環Ａ１および環Ａ２はそれぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ａおよびｂはそれぞれ独立して、０、１、２または３を表す。）で表される化合物の少なくとも１種と、
一般式（Ｌ）：
【化２】
2015199061.tif 000397
（上記一般式（Ｌ）中、ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記一般式（Ｎ）で表される化合物を除く）で表される少なくとも１種の化合物と、を含む液晶組成物。
【請求項２】
一般式（Ｍ）：
【化３】
2015199061.tif 000398
（上記一般式（Ｍ）中、ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表し、前記一般式（Ｎ）および前記一般式（Ｌ）で表される化合物を除く。）で表される少なくとも１種の化合物を更に含有する請求項１に記載の液晶組成物。
【請求項３】
一般式（Ｋ）：
【化４】
2015199061.tif 000399
（上記一般式（Ｋ）中、Ｒｋ１は、それぞれ独立的に、炭素原子数１〜１０のアルキル基又は炭素原子数２〜１０のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良く、
環Ｋ１および環Ｋ２は、それぞれ独立的に、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、基中の水素原子は、それぞれ独立的に、シアノ基、フッ素原子又は塩素原子で置換されていても良く、
Ｋ０は、ナフタレン−２，６−ジイル基又は１，４−フェニレン基を表し、基中の水素原子は、それぞれ独立的に、フッ素原子に置換されていても良く、
Ｚｋ１、Ｚｋ２及びＺｋ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表し、
ｎｋ１およびｎｋ２は、それぞれ独立的に、０、１、２、３又は４を表すが、ｎｋ１、ｎｋ２が２以上場合、環Ｋ２、環Ｋ２は同一でも良く、異なっていても良く、また、Ｚｋ１、Ｚｋ３は同一でも良く、異なっていても良く、
Ｘｋ１およびＸｋ２は、それぞれ独立的に、水素原子、塩素原子またはフッ素原子を表し、
Ｙｋ１は、それぞれ独立的に、塩素原子、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基を表す。）で表される化合物群から選ばれる化合物を含む請求項１または２に記載の液晶組成物。
【請求項４】
前記一般式（Ｎ）中、Ｌ１、Ｌ２、Ｌ３、Ｌ４およびＬ５の少なくとも一つがフッ素原子である、請求項１〜３のいずれか１項に記載の液晶組成物。
【請求項５】
前記一般式（Ｎ）中、ｂが０である、請求項１〜４のいずれか１項に記載の液晶組成物。
【請求項６】
請求項１〜４のいずれか１項に記載の液晶組成物を使用した液晶表示素子。
【請求項７】
請求項１〜５のいずれか１項に記載の液晶組成物を使用したことを特徴とするＩＰＳモード、ＯＣＢモード、ＥＣＢモード、ＶＡモード又はＦＦＳモード用液晶表示素子。
【請求項８】
請求項６又は７に記載の液晶表示素子を使用したことを特徴とする液晶表示ディスプレイ。
【発明の詳細な説明】
【技術分野】
【０００１】
本発明は液晶表示材料として有用な誘電率異方性（Δε）が正の値を示すネマチック液晶組成物及びこれを用いた液晶表示素子に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向型やＩＰＳ（イン・プレーン・スイッチング）型またはＦＦＳ（フリンジ・フィールド・スイッチング）型等がある。液晶組成物に求められる主な特性としては、（１）水分、空気、熱、光などの外的刺激に対して安定であること、（２）室温を中心としてできるだけ広い温度範囲で液晶相を示していること、（３）低粘性であること、および（４）駆動電圧が低いことの４つが挙げられ、個々の表示素子にとって誘電率異方性（Δε）や屈折率異方性（Δｎ）等を最適な値とするために、液晶組成物は数種類から数十種類の化合物から構成されていることが一般的である。また、ＴＮ型、ＳＴＮ型又はＩＰＳ型やＦＦＳ型等の水平配向型だけでなく垂直配向（ＶＡ）型ディスプレイといった全ての駆動方式において、低電圧駆動、高速応答、広い動作温度範囲を示す液晶組成物が求められている。さらに、Δｎとセルギャップ（ｄ）との積であるΔｎ×ｄを所定値に設定するために、液晶組成物のΔｎをセルギャップに合わせて適当な範囲に調節する必要がある。液晶表示素子をテレビやディスプレイ等へ応用する場合においては高速応答性が重視されるため、現行よりもΔｎが大きくかつ回転粘性（γ１）の小さい液晶組成物が要求される。特に、ＩＰＳ型やＦＦＳ型ディスプレイではモバイル用途で広い動作温度範囲が必要となる傾向がある。そのため、現在、高い屈折率異方性（Δｎ）並びに高いネマチック−アイソトロピック転移温度（ＴＮＩ）を比較的低い粘性で達成する液晶組成物の開発が望まれている。【０００３】
かかる先行技術としては特許文献１が挙げられる。当該特許文献１としては、一般式（Ｉ）で表されるターフェニル骨格の化合物を必須成分とすることで、極めて低い回転粘度γ１および比較的高い光学異方性値Δｎを有する点が開示されている。また、他の先行技術である特許文献２でも、特許文献１と同一のターフェニル骨格の化合物を必須成分とすることで、ネマチック相の高い上限温度、ネマチック相の低い下限温度、低粘度、適切な光学異方性、低いしきい値電圧、大きな比抵抗などの複数の特性を満たしている旨の記載がある。
【先行技術文献】
【特許文献】
【０００４】
【特許文献１】国際公開２００５／００７７７５号パンフレット
【特許文献２】国際公開２００６／０３８４４３号パンフレット
【発明の概要】
【発明が解決しようとする課題】
【０００５】
上記の特許文献１や上記の特許文献２の実施例でも示されているように、従来の以下のようなターフェニル骨格を備えた化合物（Ｄ）と、下記式（Ｂ）や下記式（Ｃ）で表される化合物とを組み合わせることにより、液晶組成物の高Δｎ化がなされてきた。【０００６】
【化１】
2015199061.tif 000003
【０００７】
しかしながら、式（Ｂ）の化合物は転移温度が０℃前後であり、式（Ｃ）の化合物は転移温度が１６０℃前後と比較的高いものの他の液晶組成物との相溶性が低いという欠点がある。また、上記特許文献（１）および（２）の必須成分である式（Ｄ）の化合物のΔｎは、０．２４前後と大きいが、他の液晶組成物との相溶性が悪く、また転移温度も１２０℃前後であるため、広いネマチック温度範囲を有する液晶組成物を構成する成分として、その物性値は十分ではなかった。【０００８】
そのため、従来の液晶組成物では、高速応答化と広い動作温度範囲とを同時に達成するために必要な液晶組成物の特性、即ち、低粘度、高相溶性、高転移温度、高Δｎを同時に満たすことができなかった。そこで、本発明は、高速応答化や高相溶性に必要な特性を維持しつつ、高転移温度、高Δｎを同時に満たす液晶組成物を提供する。
【課題を解決するための手段】
【０００９】
本発明者らは上記課題を解決するために、一般式（Ｎ）で表されるフェニルナフタレン化合物を含む液晶組成物を提供する。
【発明の効果】
【００１０】
本発明に係る液晶組成物は、粘度が低く、アイソトロピック転移温度が高く、相溶性が高く、屈折率異方性が高く、熱や光による劣化が低い。また、本発明に係る液晶組成物を用いた高速応答液晶表示素子の提供が可能となる。
【図面の簡単な説明】
【００１１】
【図１】図１は、本発明に係る液晶表示素子の構成の一例を模式的に示す図である。
【図２】図２は、本発明に係る液晶表示素子の構成の一例を模式的に示す図である。
【図３】図３は、液晶表示素子の一態様の構造を模式的に示す分解斜視図である。
【図４】図４は、図３における基板上に形成された薄膜トランジスタを含む電極層（または薄膜トランジスタ層とも称する。）のＩＩの領域を拡大した平面図である。
【図５】図５は、図４におけるＩＩＩ−ＩＩＩ線方向に液晶表示素子を切断した断面図の一例である。
【図６】図６は、図３における基板上に形成された薄膜トランジスタを含む電極層（または薄膜トランジスタ層とも称する。）のＩＩの領域を拡大した平面図の別の形態である。
【図７】図６において、図４と同様のＩＩＩ−ＩＩＩ方向の位置で液晶表示素子を切断した断面図の他の形態の一例である。
【発明を実施するための形態】
【００１２】
本発明に係る液晶組成物は、一般式（Ｎ）で表される化合物を必須に含む。当該一般式（Ｎ）；
【００１３】
【化２】
2015199061.tif 000004
【００１４】
（上記一般式（Ｎ）中、Ｌ１、Ｌ２、Ｌ３、Ｌ４およびＬ５はそれぞれ独立して、水素原子、ハロゲン原子またはシアノ基を表し、
Ｒ１ｎおよびＲ２ｎはそれぞれ独立して、炭素原子数１〜１０個のアルキル基、炭素原子数２〜１０個のアルケニル基、炭素原子数１〜１０個のアルコキシ基、水素原子、フッ素原子、シアノ基、−ＣＦ３または−ＯＣＦ３を表し、
Ｚ１ｎおよびＺ２ｎはそれぞれ独立して、二価の連結基を表し、
環Ａ１および環Ａ２はそれぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ａおよびｂはそれぞれ独立して、０、１、２または３を表す。）で表される化合物を少なくとも１種含む。
【００１５】
液晶組成物に、一般式（Ｎ）で表される化合物が含まれていると、他の液晶化合物との相溶性や転移温度の観点で好ましい。また、一般式（Ｎ）で表される化合物を含む液晶組成物は、ネマチック液晶組成物であることが好ましい。
【００１６】
上記一般式（Ｎ）中、Ｌ１、Ｌ２、Ｌ３、Ｌ４およびＬ５は、それぞれ独立して、水素原子またはフッ素原子が好ましい。また、Ｌ１、Ｌ２、Ｌ３、Ｌ４およびＬ５のうちいずれか一つ以上がフッ素原子で置換されていることが好ましく、同一の環内にあるＬ１もしくはＬ２のいずれか一方、またはＬ３、Ｌ４およびＬ５のいずれか一つがフッ素原子で置換されていることがより好ましい。
【００１７】
上記一般式（Ｎ）中、環Ａ１ｎおよび環Ａ２ｎはそれぞれ独立して、１，４−シクロヘキシレン基または１，４−フェニレン基であることが好ましい。
【００１８】
本発明に係る液晶組成物は、一般式（Ｎ）で表されるフェニルナフタレン化合物を必須に含むことで、低粘度、高相溶性、高転移温度、高Δｎを同時に満たすことができる。また、本発明のフッ素化フェニルナフタレン化合物は、広いネマチック温度範囲、高いアイソトロピック転移温度及び極めて大きい屈折率異方性を有するため、特にモバイルＦＦＳ型液晶ディスプレイ用の液晶組成物に好適に用いることができる。また、当該ナフタレン骨格を含む新規な化合物は、単独で４０〜２５０℃の範囲でネマチック相を示し、Δｎが０．２４〜０．３８近傍であり、さらに液晶組成物の成分として用いた場合に良好な相溶性を有する。
【００１９】
上記一般式（Ｎ）中、ａ＋ｂ≦２であることが好ましく、ｂ＝０がより好ましい。この条件における一般式（Ｎ）で表される化合物は、単独で９０〜２００℃の範囲でネマチック相を示し、Δｎが０．３３近傍であり、かつ液晶組成物の成分として用いた場合に良好な相溶性を有する。
【００２０】
上記一般式（Ｎ）中、Ｚ１ｎおよびＺ２ｎはそれぞれ独立して、二価の連結基を表し、具体的には、−ＣＨ２Ｏ−、−ＯＣＨ２−、−ＣＦ２Ｏ−、−ＯＣＦ２−、−ＣＨ＝ＣＨ−、−ＣＦ＝ＣＦ−、−Ｃ≡Ｃ−又は単結合であることが好ましく、−ＣＨ＝ＣＨ−、−ＣＦ＝ＣＦ−、−Ｃ≡Ｃ−又は単結合であることがより好ましい。また、Ｚ１ｎおよびＺ２ｎのいずれか一方が単結合であることが好ましく、Ｚ１ｎおよびＺ２ｎが単結合であることがさらに好ましい。
【００２１】
本発明に係る一般式（Ｎ）において、Ｒ１ｎおよびＲ２ｎはそれぞれ独立して、炭素原子数１〜１０のアルキル基または炭素原子数２〜８のアルケニル基が好ましい。また、アルキル基は炭素原子数１〜５の直鎖アルキルがより好ましい。また、アルケニル基は、炭素原子数２〜８個の直鎖アルケニル基が好ましく、ブテニル基、ペンテニル基がより好ましい。ただし環Ａ１またはＡ２がシクロヘキサン環の場合は、エテニル基、プロペニル基がより好ましい。本発明に係る一般式（Ｎ）において、Ｒ１ｎおよびＲ２ｎの炭素原子数が５個以下の直鎖状であると安定してネマチック液晶相を形成する。
【００２２】
アルキル基は、耐熱性や耐光性に優れているという点で好ましく、アルケニル基を有する化合物を用いる事は、溶解性向上、粘性低下、弾性定数の増大に寄与するため、液晶組成物の物理特性を向上させるために有用である。
【００２３】
本明細書において、炭素原子数２〜１０個のアルケニル基としては、ビニル基、アリル基、１−プロペニル基、イソプロペニル基、２−ブテニル基、３−ブテニル基、１，３−ブタジエニル基、２−ペンテニル基、３−ペンテニル基、２−ヘキセニル基等が挙げられ、直鎖状または分岐状が好ましく、直鎖状がより好ましい。
【００２４】
本発明に係る「炭素原子数１〜１０個のアルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基、ノニル基、デシル基、ドデシル基、ペンタデシル基などが挙げられる。なお、本明細書中において、アルキル基の例は共通であり、各々のアルキル基の炭素原子数の数によって適宜上記例示から選択される。また、本明細書中において、アルケニル基の例は共通であり、本発明に係る炭素原子数２〜１０のアルケニル基は、直鎖状又は分岐状が好ましく、直鎖状がより好ましい。また、本発明に係るより好ましいアルケニル基としては次に記載する式（ｘｉ）（ビニル基）、式（ｘｉｉ）（１−プロペニル基）、式（ｘｉｉｉ）（３−ブテニル基）および式（ｘｉｖ）（３−ペンテニル基）：
【００２５】
【化３】
2015199061.tif 000005
【００２６】
（上記式（ｉ）〜（ｉｖ）中、＊は環構造への結合部位を示す。）
で表される
本発明に係る「炭素原子数１〜１０個のアルキル基」の例としては、メチル基、エチル基、プロピル基、ブチル基、イソプロピル基、イソブチル基、ｔ−ブチル基、３−ペンチル基、イソペンチル基、ネオペンチル基、ペンチル基、ヘキシル基、ヘプチル基、オクチル基、ノニル基、デシル基などが挙げられる。なお、本明細書中において、アルキル基の例は共通であり、各々のアルキル基の炭素原子数の数によって適宜上記例示から選択される。また、本発明に係る炭素原子数１〜１０のアルキル基は、直鎖状又は分岐状が好ましく、直鎖状がより好ましい。
【００２７】
本発明に係る一般式（Ｎ）で表される化合物としては、上記一般式（Ｎ）中、Ｌ３、Ｌ４、およびＬ５が水素原子であることが好ましい。
【００２８】
本発明に係る一般式（Ｎ）で表される化合物としては、上記一般式（Ｎ）中、Ｌ１またはＬ２のいずれか一つがフッ素原子であることが好ましく、Ｌ３、Ｌ４、およびＬ５が水素原子であり、かつ上記一般式（Ｎ）中、Ｌ１またはＬ２のいずれか一つがフッ素原子であることがより好ましい
フェニルナフタレン構造を有する液晶化合物はきわめて高い屈折率異方性と高いネマチック−アイソトロピック転移温度を有するが、液晶組成物中に適用した場合の粘性が高く、また相溶性が極めて低いという問題があった。そこで本発明に係るフェニルナフタレン化合物は、ナフタレン環に隣接するベンゼン環をモノフッ素化することにより、フェニルナフタレン骨格本来の優れた特性を損なわずに、溶解性を著しく向上させ、さらに粘性を低下させたことに特徴を備える。
【００２９】
本発明に係る一般式（Ｎ）で表される化合物を含む液晶組成物における一般式（Ｎ）で表される化合物の含有量は、液晶組成物全体に対して、０．５〜２３％が好ましく、０．８〜２０質量％がより好ましく、１〜１８質量％がさらに好ましく、２〜１６質量％がよりさらに好ましい。
【００３０】
一般式（Ｎ）で表される化合物の種類に特に制限は無いが、低温での溶解性、転移温度、電気的な信頼性、誘電率、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類である。さらに、本発明の別の実施形態では７種類以上である。
【００３１】
本発明に係る一般式（Ｎ）で表される化合物としては、例えば以下一般式（Ｎ−１）〜（Ｎ−６）で表される化合物からなる群から選択される少なくとも１種の化合物が好ましい。
【００３２】
【化４】
2015199061.tif 000006
【００３３】
（上記一般式（Ｎ−１）〜（Ｎ−６）中、Ｒ１ｎおよびＲ２ｎはそれぞれ独立して、炭素原子数１〜１０個のアルキル基、炭素原子数２〜１０個のアルケニル基または炭素原子数１〜１０個のアルコキシ基を表す。）
フェニルナフタレン構造を有する液晶化合物はきわめて高い屈折率異方性と高いネマチック−アイソトロピック転移温度を有するが、液晶組成物中に適用した場合の粘性が高く、また相溶性が極めて低いという問題があった。そこで本発明に係るフェニルナフタレン化合物は、ナフタレン環に隣接するベンゼン環をモノフッ素化することにより、フェニルナフタレン骨格本来の優れた特性を損なわずに、溶解性を著しく向上させ、さらに粘性を低下させたことに特徴を備える。
【００３４】
液晶組成物としての相溶性が求められる場合には式（Ｎ−１）および／または式（Ｎ−２）を用いる事が好ましく、高い液晶上限温度範囲が求められる場合には式（Ｎ−５）および／または式（Ｎ−６）を用いることが好ましく、それらに加えて高い屈折率異方性と低い粘性が求められる場合には式（Ｎ−３）および／または式（Ｎ−４）を用いることが好ましく、その中でも式（Ｎ−３）の化合物群から少なくとも１種の化合物を含み、求められる物性値に応じてさらに式（Ｎ−３）以外の化合物を併用することが好ましい。
【００３５】
この中でより好ましいのは、式（Ｎ−２）、式（Ｎ−３）および式（Ｎ−４）であり、さらに好ましいのは式（Ｎ−２）、式（Ｎ−３）および式（Ｎ−４）であり、最も好ましいのは式（Ｎ−３）および式（Ｎ−４）である。
【００３６】
上記一般式（Ｎ）で表される化合物の具体例としては、以下に示す式（ｎ．１−１）〜（ｎ．５−６）が挙げられる。
【００３７】
【化５】
2015199061.tif 000007
【００３８】
【化６】
2015199061.tif 000008
【００３９】
【化７】
2015199061.tif 000009
【００４０】
【化８】
2015199061.tif 000010
【００４１】
【化９】
2015199061.tif 000011
【００４２】
本発明に係る液晶組成物における式（ｎ．１）で表される化合物の含有量は、０．５〜２０質量％が好ましく、１〜１８質量％がより好ましく、２〜１６質量％がさら好ましく、３〜１５質量％がよりさらに好ましく、４〜１２質量％が特に好ましい。
【００４３】
本発明に係る液晶組成物における式（ｎ．２）で表される化合物の含有量は、０．５〜２０質量％が好ましく、１〜１８質量％がより好ましく、２〜１６質量％がさら好ましく、３〜１５質量％がよりさらに好ましく、４〜１２質量％が特に好ましい。
【００４４】
本発明に係る液晶組成物における式（ｎ．３）で表される化合物の含有量は、０．５〜２０質量％が好ましく、１〜１８質量％がより好ましく、２〜１６質量％がさら好ましく、３〜１５質量％がよりさらに好ましく、４〜１２質量％が特に好ましい。
【００４５】
本発明に係る液晶組成物における式（ｎ．４）で表される化合物の含有量は、０．５〜２０質量％が好ましく、１〜１８質量％がより好ましく、２〜１６質量％がさら好ましく、３〜１５質量％がよりさらに好ましく、４〜１２質量％が特に好ましい。
【００４６】
本発明に係る液晶組成物は、さらに以下の一般式（Ｍ）で表される化合物を含んでも良く、当該一般式（Ｍ）で表される化合物は、ポーラ化合物（誘電異方性が＋５〜＋３０）であることが好ましい。
【００４７】
本発明に係る一般式（Ｍ）は、
【００４８】
【化１０】
2015199061.tif 000012
【００４９】
（上記一般式（Ｍ）中、ＲＭ１は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２はそれぞれ独立して、
（ｄ）  １，４−シクロヘキシレン基（この基中に存在する１個の−ＣＨ２−又は隣接していない２個以上の−ＣＨ２−は−Ｏ−又は−Ｓ−に置き換えられてもよい。）及び
（ｅ）  １，４−フェニレン基（この基中に存在する１個の−ＣＨ＝又は隣接していない２個以上の−ＣＨ＝は−Ｎ＝に置き換えられてもよい。）
からなる群より選ばれる基を表し、上記の基（ｄ）、基（ｅ）はそれぞれ独立してシアノ基、フッ素原子又は塩素原子で置換されていても良く、
ＫＭ１及びＫＭ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３はそれぞれ独立して水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表す。ただし、一般式（Ｌ）で表される化合物を除く。）である。
【００５０】
第二成分として組み合わせることができる上記一般式（Ｍ）で表される化合物の種類に特に制限は無いが、低温での溶解性、転移温度、電気的な信頼性、誘電率、複屈折率などの所望の性能に応じて組み合わせて使用する。使用する化合物の種類は、例えば本発明の一つの実施形態としては１種類である。あるいは本発明の別の実施形態では２種類である。さらに、本発明の別の実施形態では３種類である。またさらに、本発明の別の実施形態では４種類である。さらに、本発明の別の実施形態では５種類である。さらに、本発明の別の実施形態では６種類である。さらに、本発明の別の実施形態では７種類以上である。
【００５１】
本発明の液晶組成物において、一般式（Ｍ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【００５２】
前記一般式（Ｍ）で表される化合物の含有量は、本発明の液晶組成物の総質量に対して、本発明の一つの実施形態としては０．５〜７０質量％である。さらに、例えば本発明の別の実施形態としては前記化合物の含有量は１〜６５質量％である。例えば、本発明のさらに別の実施形態としては前記化合物の含有量は１〜６０質量％である。例えば本発明のさらに別の実施形態としては前記化合物の含有量は１〜５５質量％である。例えば本発明のさらに別の実施形態としては前記化合物の含有量は１〜４７質量％である。例えば本発明のさらに別の実施形態としては前記化合物の含有量は１〜４０質量％である。例えば本発明のさらに別の実施形態としては前記化合物の含有量は１〜３５質量％である。例えば本発明のさらに別の実施形態としては前記化合物の含有量は１〜３０質量％である。例えば本発明のさらに別の実施形態としては前記化合物の含有量は１〜２５質量％である。例えば本発明のさらに別の実施形態としては前記化合物の含有量は１〜２０質量％である。例えば本発明のさらに別の実施形態としては前記化合物の含有量は１〜１０質量％である。例えば本発明のさらに別の実施形態としては前記化合物の含有量は１〜９質量％である。例えば本発明のさらに別の実施形態としては前記化合物の含有量は３〜５４質量％である。例えば本発明のさらに別の実施形態としては前記化合物の含有量は９〜５４質量％である。例えば本発明のさらに別の実施形態としては前記化合物の含有量は１９〜５４質量％である。例えば本発明のさらに別の実施形態としては前記化合物の含有量は２６〜５４質量％である。例えば本発明のさらに別の実施形態としては前記化合物の含有量は３１〜５４質量％である。例えば本発明のさらに別の実施形態としては前記化合物の含有量は３９〜５４質量％である。例えば本発明のさらに別の実施形態としては前記化合物の含有量は４６〜５４質量％である。例えば本発明のさらに別の実施形態としては前記化合物の含有量は３〜８質量％である。例えば本発明のさらに別の実施形態としては前記化合物の含有量は１９〜２５質量％である。例えば本発明のさらに別の実施形態としては前記化合物の含有量は２８〜３５質量％である。例えば本発明のさらに別の実施形態としては前記化合物の含有量は３３〜４２質量％である。
【００５３】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００５４】
ＲＭ１は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。
【００５５】
本発明に係る一般式（Ｍ）で表される化合物は、液晶組成物の化学的な安定性が求められる場合には塩素原子をその分子内に有さないことが好ましい。更に液晶組成物内に塩素原子を有する化合物が５％以下であることが好ましく、３％以下であることが好ましく、１％以下であることが好ましく、０．５％以下であることが好ましく、実質的に含有しないことが好ましい。実質的に含有しないとは、化合物製造時の不純物として生成した化合物等は意図せず塩素原子を含む化合物のみが液晶組成物に混入することを意味する。
【００５６】
本発明に係る一般式（Ｍ）で表される化合物は、一般式（Ｂ）：
【００５７】
【化１１】
2015199061.tif 000013
【００５８】
（上記一般式（Ｂ）中、Ｒ３は炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２はそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ１が１，４−フェニレン基を表す場合、該１，４−フェニレン基中の１つ以上の水素原子はフッ素原子に置換されていてもよく、
Ｚ２はそれぞれ独立して単結合、−ＯＣＨ２−、−ＯＣＦ２−、−ＣＨ２Ｏ−又は−ＣＦ２Ｏ−を表し、
Ｙ１及びＹ２はそれぞれ独立して、フッ素原子又は水素原子を表し、Ｘ１はフッ素原子、−ＣＮ基又は−ＯＣＦ３基を表し、
ｍ１は、１、２、３又は４を表す。）
で表される化合物であることが好ましい。また、本発明に係る一般式（Ｂ）で表される化合物において、ｍ１が２または３であることが好ましい。ｍ１が２であるとより低い駆動電圧という特性がある。また、ｍ１が３であるとより高い転移温度という特性がある。
【００５９】
本発明に係る一般式（Ｍ）で表される化合物は、一般式（Ｘ）で表される化合物であることが好ましい。
【００６０】
【化１２】
2015199061.tif 000014
【００６１】
（上記一般式（Ｘ）中、Ｘ１０１からＸ１０４はそれぞれ独立してフッ素原子または水素原子を表し、Ｙ１０はフッ素原子、塩素原子、−ＯＣＦ３を表し、Ｑ１０は単結合または−ＣＦ２Ｏ−を表し、Ｒ１０は炭素原子数１〜５のアルキル基、炭素原子数２〜５のアルケニル基または炭素原子数１〜４のアルコキシ基を表し、Ａ１０１およびＡ１０２はそれぞれ独立して、１，４−シクロヘキシレン基、１，４−フェニレン基または
【００６２】
【化１３】
2015199061.tif 000015
【００６３】
【化１４】
2015199061.tif 000016
【００６４】
【化１５】
2015199061.tif 000017
【００６５】
を表すが、１，４−フェニレン基上の水素原子はフッ素原子によって置換されていてもよい。）
前記一般式（Ｘ）で表される化合物において組み合わせることのできる化合物は特に制限されないが、低温での溶解性、転移温度、電気的な信頼性、複屈折率などを考慮して適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【００６６】
前記一般式（Ｘ）で表される化合物の含有量は、低温での溶解性、転移温度、電気的な信頼性、複屈折率などの特性を考慮して実施形態ごとに適宜調整される。たとえば、前記一般式（Ｘ）で表される化合物の含有量は、本発明の液晶組成物の総質量に対して、本発明の一つの実施形態では１〜３５質量％、別の実施形態では１〜３０質量％、さらに別の実施形態では１〜２５質量％、またさらに別の実施形態では１〜２４質量％、またさらに別の実施形態では１〜２０質量％、またさらに別の実施形態では１〜１９質量％、またさらに別の実施形態では１〜１６質量％、またさらに別の実施形態では１〜１２質量％、またさらに別の実施形態では１〜１０質量％、またさらに別の実施形態では含有量は１〜８質量％、またさらに別の実施形態では含有量は１〜３質量％、またさらに別の実施形態では含有量は３〜２４質量％、またさらに別の実施形態では含有量は６〜２４質量％、またさらに別の実施形態では含有量は１１〜２４質量％、またさらに別の実施形態では含有量は１３〜２４質量％、またさらに別の実施形態では含有量は１５〜２４質量％、またさらに別の実施形態では含有量は１７〜２４質量％、またさらに別の実施形態では含有量は３〜７質量％、またさらに別の実施形態では含有量は５〜１０質量％、またさらに別の実施形態では含有量は６〜９質量％、またさらに別の実施形Ｆ態では含有量は８〜１１質量％、またさらに別の実施形態では含有量は１１〜１９質量％、またさらに別の実施形態では含有量は１５〜１９質量％、またさらに別の実施形態では含有量は１７〜２０質量％である。
【００６７】
本発明の液晶組成物の粘度を低く保ち、応答速度が速い液晶組成物が必要な場合は上記の下限値を低めに、上限値を低めにすることが好ましい。さらに、焼き付きの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００６８】
本発明に係る一般式（Ｍ）で表される化合物は、一般式（Ｘ−１）で表される化合物であることが好ましい。
【００６９】
【化１６】
2015199061.tif 000018
【００７０】
（上記一般式（Ｘ−１）中、Ｘ１０１からＸ１０３およびＲ１０は一般式（Ｘ）における意味と同じ意味を表す。）
組み合わせることのできる化合物に特に制限は無いが、低温での溶解性、転移温度、電気的な信頼性、複屈折率などを考慮して実施形態ごとに適宜組み合わせる。例えば、本発明の一つの実施形態では１種である。また、本発明の別の実施形態では２種類である。更に別の実施形態では３種類である。更にまた別の実施形態では４種類である。更にまた別の実施形態では５種類以上である。
【００７１】
前記一般式（Ｘ−１）で表される化合物の含有量は、低温での溶解性、転移温度、電気的な信頼性、複屈折率などの特性を考慮して適宜調整される。
【００７２】
たとえば、前記一般式（Ｘ−１）で表される化合物の含有量は、本発明の液晶組成物の総質量に対して、本発明の一つの実施形態では１〜２０質量％、別の実施形態では１〜１５質量％、さらに別の実施形態では１〜１０質量％、またさらに別の実施形態では１〜７質量％、またさらに別の実施形態では２〜７質量％、またさらに別の実施形態では２〜５７質量％、またさらに別の実施形態では１〜３質量％、またさらに別の実施形態では３〜９質量％、またさらに別の実施形態では６〜９質量％、またさらに別の実施形態では３〜７質量％、またさらに別の実施形態では６〜７質量％である。
【００７３】
さらに、本発明に係る一般式（Ｘ−１）で表される化合物は、一般式（Ｘ−１−１）で表される化合物であることが好ましい。
【００７４】
【化１７】
2015199061.tif 000019
【００７５】
（上記一般式（Ｘ−１−１）中、Ｒ１０は一般式（Ｘ）における意味と同じ意味を表す。）
前記一般式（Ｘ−１−１）で表される化合物の含有量は、低温での溶解性、転移温度、電気的な信頼性、複屈折率などの特性を考慮して適宜調整される。
【００７６】
前記一般式（Ｘ−１−１）で表される化合物の含有量は、本発明の液晶組成物の総質量に対して、本発明の一つの実施形態では１〜２５質量％、別の実施形態では１〜２０質量％、さらに別の実施形態では１〜１５質量％、またさらに別の実施形態では１〜１０質量％、またさらに別の実施形態では３〜１０質量％、またさらに別の実施形態では５〜１０質量％である。
【００７７】
さらに、本発明の液晶組成物に使用される一般式（Ｘ−１−１）で表される化合物は、具体的には式（３６．１）から式（３６．４）で表される化合物であることが好ましく、中でも式（３６．１）および／または式（３６．２）で表される化合物を含有することが好ましい。前記式（３６．２）で表される化合物の含有量は、本発明の液晶組成物の総質量に対して２質量％以上５質量％以下含有することが好ましい。
【００７８】
【化１８】
2015199061.tif 000020
【００７９】
【化１９】
2015199061.tif 000021
【００８０】
【化２０】
2015199061.tif 000022
【００８１】
【化２１】
2015199061.tif 000023
【００８２】
さらに、本発明の液晶組成物に使用される一般式（Ｘ−１）で表される化合物は、一般式（Ｘ−１−２）で表される化合物であることが好ましい。
【００８３】
【化２２】
2015199061.tif 000024
【００８４】
（上記一般式（Ｘ−１−２）中、Ｒ１０は炭素原子数１〜５のアルキル基、炭素原子数２〜５のアルケニル基または炭素原子数１〜４のアルコキシ基を表す。）
前記一般式（Ｘ−１−２）で表される化合物の含有量は、本発明の液晶組成物の総量に対して１質量％以上であることが好ましく、２質量％以上がより好ましく、６質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【００８５】
さらに、前記一般式（Ｘ−１−２）で表される化合物は、具体的には式（３７．１）から式（３７．４）で表される化合物であることが好ましく、中でも式（３７．２）で表される化合物を含有することが好ましい。前記式（３７．２）で表される化合物の含有量は、本発明の液晶組成物の総質量に対して２質量％以上７質量％以下含有することが好ましい。
【００８６】
【化２３】
2015199061.tif 000025
【００８７】
【化２４】
2015199061.tif 000026
【００８８】
【化２５】
2015199061.tif 000027
【００８９】
【化２６】
2015199061.tif 000028
【００９０】
さらに、本発明に係る一般式（Ｘ−１）で表される化合物は、一般式（Ｘ−１−３）で表される化合物であることが好ましい。
【００９１】
【化２７】
2015199061.tif 000029
【００９２】
（上記一般式（Ｘ−１−３）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【００９３】
前記一般式（Ｘ−１−３）で表される化合物の含有量は、本発明の液晶組成物の総量に対して１質量％以上であることが好ましく、２質量％以上がより好ましく、６質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【００９４】
さらに、本発明の液晶組成物に使用される一般式（Ｘ−１−３）で表される化合物は、具体的には式（３８．１）から式（３８．４）で表される化合物であることが好ましく、中でも式（３８．２）で表される化合物を含有することが好ましい。前記式（３８．２）で表される化合物の含有量は、本発明の液晶組成物の総質量に対して２質量％以上７質量％以下含有することが好ましい。
【００９５】
【化２８】
2015199061.tif 000030
【００９６】
【化２９】
2015199061.tif 000031
【００９７】
【化３０】
2015199061.tif 000032
【００９８】
【化３１】
2015199061.tif 000033
【００９９】
さらに、本発明に係る一般式（Ｘ−１）で表される化合物は、一般式（Ｘ−１−４）で表される化合物であることが好ましい。
【０１００】
【化３２】
2015199061.tif 000034
【０１０１】
（上記一般式（Ｘ−１−４）中、Ｒ１０は炭素原子数１〜５のアルキル基、炭素原子数２〜５のアルケニル基または炭素原子数１〜４のアルコキシ基を表す。）
さらに、本発明の液晶組成物に使用される一般式（Ｘ−１−４）で表される化合物は、具体的には式（３８．５）から式（３８．８）で表される化合物であることが好ましい。
【０１０２】
【化３３】
2015199061.tif 000035
【０１０３】
本発明の液晶組成物に係る一般式（Ｘ）で表される化合物は、一般式（Ｘ−２）で表される化合物であることが好ましい。
【０１０４】
【化３４】
2015199061.tif 000036
【０１０５】
（上記一般式（Ｘ−２）中、Ｘ１０２からＸ１０３はそれぞれ独立してフッ素原子または水素原子を表し、Ｙ１０はフッ素原子、塩素原子、−ＯＣＦ３を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。
【０１０６】
さらに、本発明に係る一般式（Ｘ−２）で表される化合物は、一般式（Ｘ−２−１）で表される化合物であることが好ましい。
【０１０７】
【化３５】
2015199061.tif 000037
【０１０８】
（上記一般式（Ｘ−２−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０１０９】
前記一般式（Ｘ−２−１）で表される化合物の含有量は、本発明の液晶組成物の総量に対して１質量％以上であることが好ましく、２質量％以上がより好ましく、３質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０１１０】
さらに、本発明の液晶組成物に使用される一般式（Ｘ−２−１）で表される化合物は、具体的には式（３９．１）から式（３９．４）で表される化合物であることが好ましく、中でも式（３９．２）で表される化合物を含有することが好ましい。前記式（３９．２）で表される化合物の含有量は、本発明の液晶組成物の総質量に対して２質量％以上７質量％以下含有することが好ましい。
【０１１１】
【化３６】
2015199061.tif 000038
【０１１２】
【化３７】
2015199061.tif 000039
【０１１３】
【化３８】
2015199061.tif 000040
【０１１４】
【化３９】
2015199061.tif 000041
【０１１５】
さらに、本発明に係る一般式（Ｘ−２）で表される化合物は、一般式（Ｘ−２−２）で表される化合物であることが好ましい。
【０１１６】
【化４０】
2015199061.tif 000042
【０１１７】
（上記一般式（Ｘ−２−２）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。一般式（Ｘ−２−２）で表される化合物の含有量は、本発明の液晶組成物の総量に対して１質量％以上であることが好ましく、２質量％以上がより好ましく、３質量％以上がさらに好ましい。また、低温での溶解性、転移温度、電気的な信頼性などを考慮して、最大比率を２０質量％以下にとどめることが好ましく、１６質量％以下がさらに好ましく、１２質量％以下がより好ましく、１０質量％以下が特に好ましい。
【０１１８】
さらに、本発明の液晶組成物に使用される一般式（Ｘ−２−２）で表される化合物は、具体的には式（４０．１）から式（４０．４）で表される化合物であることが好ましく、中でも式（４０．２）で表される化合物を含有することが好ましい。前記式（４０．２）で表される化合物の含有量は、本発明の液晶組成物の総質量に対して２質量％以上７質量％以下含有することが好ましい。
【０１１９】
【化４１】
2015199061.tif 000043
【０１２０】
【化４２】
2015199061.tif 000044
【０１２１】
【化４３】
2015199061.tif 000045
【０１２２】
【化４４】
2015199061.tif 000046
【０１２３】
本発明に係る一般式（Ｍ）で表される化合物は、一般式（ＩＩｂ）で表される化合物であることが好ましい。
【０１２４】
【化４５】
2015199061.tif 000047
【０１２５】
（上記一般式（ＩＩｂ）中、Ｒ３ｂは、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２ｂはそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ２ｂが１，４−フェニレン基を表す場合、該１，４−フェニレン基中の１つ以上の水素原子はフッ素原子に置換されていてもよく、
Ｚ２ｂはそれぞれ独立して単結合、−ＯＣＨ２−、−ＯＣＦ２−、−ＣＨ２Ｏ−、又は−ＣＦ２Ｏ−を表し、
ｍ２ｂは、１、２、３又は４を表し、Ｙ３ｂはそれぞれ独立してフッ素原子又は水素原子を表し、Ｘ１ｂはフッ素原子、−ＣＮ基又は−ＯＣＦ３基を表す。）で表される化合物群の中から少なくとも１種類の化合物が選択されることが好ましく、前記ｍ２ｂは２、３がより好ましい。
【０１２６】
前記一般式（ＩＩｂ）で表される化合物の含有量は、低温での溶解性、転移温度、電気的な信頼性、複屈折率などの特性を考慮して実施形態ごとに上限値と下限値がある。当該化合物の含有量の下限値は、たとえば、本発明の一つの実施形態では本発明の液晶組成物の総量に対して０．０１％、別の実施形態では０．０５％、さらに別の実施形態では０．１％、またさらに別の実施形態では０．２％、またさらに別の実施形態では０．３％、またさらに別の実施形態では０．４％、またさらに別の実施形態では０．５％である。また、前記一般式（ＩＩｂ）で表される化合物の含有量の上限値は、例えば、本発明の一つの実施形態では１０％、別の実施形態では８％、更に別の実施形態では２％、また更に別の実施形態では１％、また更に別の実施形態では０．８％、また更に別の実施形態では０．７％である。
【０１２７】
上記一般式（ＩＩａ）で表される化合物を液晶組成物に含むと、Δεなどの誘電性を確保できるだけでなく、一般式（Ｌ）との相溶性も損なわれない。
【０１２８】
本発明に係る一般式（Ｘ）で表される化合物は、一般式（Ｘ−３）で表される化合物であることが好ましい。
【０１２９】
【化４６】
2015199061.tif 000048
【０１３０】
（上記一般式（Ｘ−３）中、Ｘ１０２からＸ１０３はそれぞれ独立してフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましい。前記一般式（Ｘ−３）で表される化合物を液晶組成物に含むと、Δεなどの誘電性を確保できるだけでなく、一般式（Ｌ）などの第一成分との相溶性も損なわれない。
【０１３１】
一般式（Ｘ−３）で表される化合物の含有量は、本発明の液晶組成物の総量に対して０．１質量％以上であることが好ましく、０．２質量％以上がより好ましく、０．３質量％以上がさらに好ましい。また、低温での溶解性、転移温度、電気的な信頼性などを考慮して、最大比率を８質量％以下にとどめることが好ましく、５質量％以下がさらに好ましく、２質量％以下がより好ましく、１質量％以下が特に好ましい。
【０１３２】
さらに、本発明の液晶組成物に使用される一般式（Ｘ−３）で表される化合物は、一般式（Ｘ−３−１）で表される化合物であることが好ましい。
【０１３３】
【化４７】
2015199061.tif 000049
【０１３４】
（上記一般式（Ｘ−３−１）中、Ｒ１０は炭素原子数１〜５のアルキル基、炭素原子数２〜５のアルケニル基または炭素原子数１〜４のアルコキシ基を表す。）
一般式（Ｘ−３−１）を満たす化合物において、組み合わせることのできる化合物に特に制限は無いが、低温での溶解性、転移温度、電気的な信頼性、複屈折率などを考慮して１種から２種類以上組み合わせることが好ましい。
【０１３５】
一般式（Ｘ−３−１）で表される化合物の含有量は、本発明の液晶組成物の総量に対して０．０５質量％以上であることが好ましく、０．２質量％以上がより好ましく、０．３質量％以上がさらに好ましい。また、低温での溶解性、転移温度、電気的な信頼性などを考慮して、最大比率を５質量％以下にとどめることが好ましく、３質量％以下がさらに好ましく、２質量％以下がより好ましく、１質量％以下が特に好ましい。
【０１３６】
さらに、本発明の液晶組成物に使用される一般式（Ｘ−３−１）で表される化合物は、具体的には式（４１．１）から式（４１．４）で表される化合物であることが好ましく、中でも式（４１．２）で表される化合物を含有することが好ましい。前記式（４１．１）から式（４１．４）で表される化合物を液晶組成物に含むと、Δεなどの誘電性を確保できるだけでなく、ノンポーラの第一成分との相溶性も損なわれない。前記式（４１．２）で表される化合物の含有量は、本発明の液晶組成物の総質量に対して０．５質量％以上５質量％以下含有することが好ましい。
【０１３７】
【化４８】
2015199061.tif 000050
【０１３８】
【化４９】
2015199061.tif 000051
【０１３９】
【化５０】
2015199061.tif 000052
【０１４０】
【化５１】
2015199061.tif 000053
【０１４１】
さらに、本発明の液晶組成物に使用される一般式（Ｘ−３）で表される化合物は、一般式（Ｘ−３−１）で表される化合物であることが好ましい。
【０１４２】
【化５２】
2015199061.tif 000054
【０１４３】
（上記一般式（Ｘ−３−２）中、Ｒ１０は炭素原子数１〜５のアルキル基、炭素原子数２〜５のアルケニル基または炭素原子数１〜４のアルコキシ基を表す。）
一般式（Ｘ−３−２）を満たす化合物において、組み合わせることのできる化合物に特に制限は無いが、低温での溶解性、転移温度、電気的な信頼性、複屈折率などを考慮して１種から２種類以上組み合わせることが好ましい。
【０１４４】
一般式（Ｘ−３−２）で表される化合物の含有量は、本発明の液晶組成物の総量に対して０．０５質量％以上であることが好ましく、０．２質量％以上がより好ましく、０．３質量％以上がさらに好ましい。また、低温での溶解性、転移温度、電気的な信頼性などを考慮して、最大比率を５質量％以下にとどめることが好ましく、３質量％以下がさらに好ましく、２質量％以下がより好ましく、１．５質量％以下が特に好ましい。
【０１４５】
さらに、本発明の液晶組成物に使用される一般式（Ｘ−３−２）で表される化合物は、具体的には式（４１．５）から式（４１．８）で表される化合物であることが好ましく、中でも式（４１．６）で表される化合物を含有することが好ましい。前記式（４１．５）から式（４１．７）で表される化合物を液晶組成物に含むと、Δεなどの誘電性を確保できるだけでなく、ノンポーラの第一成分との相溶性も損なわれない。
【０１４６】
【化５３】
2015199061.tif 000055
【０１４７】
【化５４】
2015199061.tif 000056
【０１４８】
【化５５】
2015199061.tif 000057
【０１４９】
【化５６】
2015199061.tif 000058
【０１５０】
更に、一般式（Ｘ）で表される化合物は、一般式（Ｘ−４）で表される化合物であることが好ましい。
【０１５１】
【化５７】
2015199061.tif 000059
【０１５２】
（上記一般式（Ｘ−４）中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０１５３】
さらに、本発明に係る一般式（Ｘ−４）で表される化合物は、一般式（Ｘ−４−１）で表される化合物であることが好ましい。
【０１５４】
【化５８】
2015199061.tif 000060
【０１５５】
（上記一般式（Ｘ−４−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０１５６】
前記一般式（Ｘ−４−１）で表される化合物の含有量は、本発明の液晶組成物の総量に対して２質量％以上であることが好ましく、５質量％以上がより好ましく、１０質量％以上がさらに好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０１５７】
さらに、本発明の液晶組成物に使用される一般式（Ｘ−４−１）で表される化合物は、具体的には式（４２．１）から式（４２．４）で表される化合物であることが好ましく、中でも式（４２．３）で表される化合物を含有することが好ましい。
【０１５８】
【化５９】
2015199061.tif 000061
【０１５９】
【化６０】
2015199061.tif 000062
【０１６０】
【化６１】
2015199061.tif 000063
【０１６１】
【化６２】
2015199061.tif 000064
【０１６２】
本発明に係る一般式（Ｍ）で表される化合物は、以下の一般式（Ｘ−６−１）および（Ｘ−６−２）で表される化合物からなる群から選択される少なくとも１種であることが好ましい。
【０１６３】
【化６３】
2015199061.tif 000065
【０１６４】
【化６４】
2015199061.tif 000066
【０１６５】
（上記一般式（Ｘ−６−１）および（Ｘ−６−２）中、ＲＭ１、ＸＭ１２、ＸＭ１３、ＸＭ１４、ＸＭ１５、ＸＭ１６、ＸＭ１７およびＹＭ１１は、上記一般式（Ｘ−６）と同一である。）
本発明に係る液晶組成物において、上記一般式（Ｘ−６−１）において、組み合わせることのできる化合物に特に制限は無いが、低温での溶解性、転移温度、電気的な信頼性、複屈折率などを考慮して、例えば本発明の一つの実施形態としては１〜５種類である。あるいは本発明の別の実施形態では１〜４種類である。また、本発明の別の実施形態では１〜３種類である。さらに、本発明の別の実施形態では１〜２種類である。さらに、本発明の別の実施形態では２〜５種類である。さらに、本発明の別の実施形態では２〜４種類である。さらに、本発明の別の実施形態では２〜３種類である。
【０１６６】
本発明に係る液晶組成物において、一般式（Ｘ−６−１）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では本発明の液晶組成物の総量に対して１％、別の実施形態では３％、さらに別の実施形態では４％、またさらに別の実施形態では５％、またさらに別の実施形態では６％、またさらに別の実施形態では７％、またさらに別の実施形態では８％である。またさらに別の実施形態では９％である。
【０１６７】
また、本発明に係る液晶組成物において、一般式（Ｘ−６−１）で表される化合物の含有量の上限値は、例えば、本発明の一つの実施形態では３０％、別の実施形態では２８％、更に別の実施形態では２７％、また更に別の実施形態では２６％、また更に別の実施形態では７％、また更に別の実施形態では２５％である。
【０１６８】
上記一般式（Ｘ−６−２）において、組み合わせることのできる化合物に特に制限は無いが、低温での溶解性、転移温度、電気的な信頼性、複屈折率などを考慮して、例えば本発明の一つの実施形態としては１〜５種類である。あるいは本発明の別の実施形態では１〜４種類である。また、本発明の別の実施形態では１〜３種類である。さらに、本発明の別の実施形態では１〜２種類である。さらに、本発明の別の実施形態では２〜５種類である。さらに、本発明の別の実施形態では２〜４種類である。さらに、本発明の別の実施形態では２〜３種類である。
【０１６９】
一般式（Ｘ−６−２）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では本発明の液晶組成物の総量に対して１％、別の実施形態では２％、さらに別の実施形態では３％、またさらに別の実施形態では４％、またさらに別の実施形態では５％、またさらに別の実施形態では６％、またさらに別の実施形態では８％である。またさらに別の実施形態では１０％である。
【０１７０】
また、含有量の上限値は、例えば、本発明の一つの実施形態では３０％、別の実施形態では２０％、更に別の実施形態では１３％、また更に別の実施形態では１０％、また更に別の実施形態では７％、また更に別の実施形態では３％である。
【０１７１】
本発明に係る一般式（Ｘ−６−１）で表される化合物の好ましい例示としては、下記の式（ｍ．１）〜（ｍ．２０）からなる群から選択される少なくとも１種が好ましい。
【０１７２】
【化６５】
2015199061.tif 000067
【０１７３】
【化６６】
2015199061.tif 000068
【０１７４】
【化６７】
2015199061.tif 000069
【０１７５】
本発明に係る一般式（Ｘ−６−２）で表される化合物の好ましい例示としては、下記の式（ｍ．２１）〜（ｍ．２８）からなる群から選択される少なくとも１種が好ましい。
【０１７６】
【化６８】
2015199061.tif 000070
【０１７７】
本発明の液晶組成物に使用される一般式（Ｍ）で表される化合物は、一般式（ＩＩａ）で表される化合物であることが好ましい。
【０１７８】
【化６９】
2015199061.tif 000071
【０１７９】
（上記一般式（ＩＩａ）中、Ｒ３ａは、炭素原子数１〜８のアルキル基、炭素原子数２〜８のアルケニル基、炭素原子数１〜８のアルコキシ基又は炭素原子数２〜８のアルケニルオキシ基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ２ａはそれぞれ独立して、１，４−シクロヘキシレンシクロヘキシレン基、１，４−フェニレン基、テトラヒドロピラン−２，５−ジイル基、ジオキサン−２，５−ジイル基又はピリミジン−２，５−ジイル基を表すが、Ａ２ａが１，４−フェニレン基を表す場合、該１，４−フェニレン基中の１つ以上の水素原子はフッ素原子に置換されていてもよく、
Ｚ２ａはそれぞれ独立して単結合、−ＯＣＨ２−、−ＯＣＦ２−、−ＣＨ２Ｏ−、又は−ＣＦ２Ｏ−を表し、
ｍ２ａは、１、２、３又は４を表し、Ｙ３ａはそれぞれ独立してフッ素原子又は水素原子を表し、Ｘ１ａはフッ素原子、−ＣＮ基又は−ＯＣＦ３基を表す。）で表される化合物群の中から少なくとも１種類の化合物が選択されることが好ましく、前記一般式（ＩＩａ）で表される化合物から少なくとも２種類の化合物が選択されることがより好ましい。また、前記一般式（ＩＩａ）において、ｍ２ａが２、３又は４であることがより好ましく、ｍ２ａが２又は３であることがさらに好ましく、ｍ２ａが３であることが特に好ましい。
【０１８０】
化学骨格の共通性または化学骨格の特徴性を備えた化合物同士の組み合わせにより、顕著に相溶性が向上することが確認された。
【０１８１】
前記一般式（ＩＩａ）で表される化合物の含有量は、低温での溶解性、転移温度、電気的な信頼性、複屈折率などの特性を考慮して実施形態ごとに上限値と下限値がある。当該化合物の含有量の下限値は、たとえば、本発明の一つの実施形態では本発明の液晶組成物の総量に対して２％、別の実施形態では３％、さらに別の実施形態では４％、またさらに別の実施形態では５％、またさらに別の実施形態では６％、またさらに別の実施形態では７％、またさらに別の実施形態では８％である。またその他の実施形態では９％である。その他別の実施形態では１１％、さらに別の実施形態では１５％、またさらに別の実施形態では１８％である。また、前記一般式（ＩＩａ）で表される化合物の含有量の上限値は、例えば、本発明の一つの実施形態では３０％、別の実施形態では２０％、更に別の実施形態では１３％、また更に別の実施形態では１０％、また更に別の実施形態では７％、また更に別の実施形態では３％である。
【０１８２】
さらに、一般式（Ｘ）で表される化合物は、一般式（ＸＩ）で表される群より選ばれる化合物であることが好ましい。
【０１８３】
【化７０】
2015199061.tif 000072
【０１８４】
（上記一般式（ＸＩ）中、Ｘ１１１からＸ１１７はそれぞれ独立してフッ素原子または水素原子を表し、Ｘ１１１からＸ１１７の少なくとも一つはフッ素原子を表し、Ｒ１１は炭素原子数１〜５のアルキル基、炭素原子数２〜５のアルケニル基または炭素原子数１〜４のアルコキシ基を表し、Ｙ１１はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましい。
【０１８５】
一般式（ＸＩ）で表される化合物が液晶組成物に存在すると、高い転移点、大きなΔε誘電率、高いΔｎ、また４環の化合物では低い粘性を示すことが確認された。
【０１８６】
前記一般式（ＸＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１０％、またさらに別の実施形態では１２％である。またさらに別の実施形態では１３％である。またさらに別の実施形態では１５％である。またさらに別の実施形態では１８％である。
【０１８７】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０１８８】
本発明の液晶組成物が、セルギャップの小さい液晶表示素子用に用いられる場合は、一般式（ＸＩ）で表される化合物の含有量を多めにすることが適している。駆動電圧の小さい液晶表示素子用に用いられる場合は、一般式（ＸＩ）で表される化合物の含有量を多めにすることが適している。また、低温の環境で用いられる液晶表示素子用に用いられる場合は一般式（ＸＩ）で表される化合物の含有量を少なめにすることが適している。応答速度の速い液晶表示素子に用いられる液晶組成物である場合は、一般式（ＸＩ）で表される化合物の含有量を少なめにすることが適している。
【０１８９】
なお、本明細書におけるセルギャップは対向する配向層間の平均距離を言い、換言すると液晶組成物が充填された液晶層の平均厚みをいう（例えば、当該厚みは１０点平均などで算出する。）。
【０１９０】
さらに、本発明の液晶組成物に使用される一般式（ＸＩ）で表される化合物は、一般式（ＸＩ−１）で表される化合物であることが好ましい。
【０１９１】
【化７１】
2015199061.tif 000073
【０１９２】
（上記一般式（ＸＩ−１）中、Ｒ１１は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して、実施形態ごとに適宜組み合わせる。例えば、本発明の一つの実施形態では１種類、別の実施形態では２種類、更に別の実施形態では３種類以上組み合わせる。
【０１９３】
また、前記一般式（ＸＩ−１）で表される化合物は、左から２番目のベンゼン環のフッ素が相溶性に特に貢献しているとも考えられており、高い転移点、大きなΔε誘電率、高いΔｎ、また４環の化合物では低い粘性を示すことが確認された。そのため、当該一般式（ＸＩ−１）で表される化合物は、一般式（ｉ）、一般式（Ｍ−１）で示す化合物を含む組成物に対して良好な相溶性を示すことが確認された。
【０１９４】
一般式（ＸＩ−１）で表される化合物の含有量は、本発明の液晶組成物の総量に対して１質量％以上であることが好ましく、２質量％以上がより好ましく、３質量％以上がさらに好ましく、４質量％以上がさらに好ましく、５質量％以上が特に好ましい。また、低温での溶解性、転移温度、電気的な信頼性などを考慮して、最大比率を２０質量％以下にとどめることが好ましく、１５質量％以下がさらに好ましく、１２質量％以下がより好ましく、１０質量％以下が特に好ましい。
【０１９５】
さらに、本発明の液晶組成物に使用される一般式（ＸＩ−１）で表される化合物は、具体的には式（４５．１）から式（４５．４）で表される化合物であることが好ましく、中でも式（４５．２）から式（４５．４）で表される化合物を含有することが好ましく、式（４５．２）、（４５．３）で表される化合物を含有することがより好ましい。前記式（４５．２）、（４５．３）で表される化合物の含有量は、本発明の液晶組成物の総質量に対して２質量％以上８質量％以下含有することが好ましい。
【０１９６】
【化７２】
2015199061.tif 000074
【０１９７】
【化７３】
2015199061.tif 000075
【０１９８】
【化７４】
2015199061.tif 000076
【０１９９】
【化７５】
2015199061.tif 000077
【０２００】
前記式（４５．１）から式（４５．４）で表される化合物の含有量は、本発明の液晶組成物の総量に対して１質量％以上であることが好ましく、１．５質量％以上がより好ましく、２質量％以上がさらに好ましく、２．５質量％以上がさらに好ましく、３質量％以上が特に好ましい。また、低温での溶解性、転移温度、電気的な信頼性などを考慮して、最大比率を１８質量％以下にとどめることが好ましく、１５質量％以下がさらに好ましく、１２質量％以下がより好ましく、１０質量％以下が特に好ましい。
【０２０１】
さらに、一般式（Ｘ）で表される化合物は、一般式（ＸＩＩ）で表される群より選ばれる化合物であることが好ましい。
【０２０２】
【化７６】
2015199061.tif 000078
【０２０３】
（上記一般式（ＸＩＩ）中、Ｘ１２１からＸ１２６はそれぞれ独立して、フッ素原子または水素原子を表し、Ｒ１２は炭素原子数１〜５のアルキル基、炭素原子数２〜５のアルケニル基または炭素原子数１〜４のアルコキシ基を表し、Ｙ１２はフッ素原子または−ＯＣＦ３を表す。）
組み合わせることのできる化合物に特に制限は無いが、低温での溶解性、転移温度、電気的な信頼性、複屈折率などを考慮して１種から３種類以上組み合わせることが好ましく、１種から４種類以上組み合わせることがより好ましい。
【０２０４】
さらに、本発明の液晶組成物に使用される一般式（ＸＩＩ）で表される化合物は、一般式（ＸＩＩ−１）で表される化合物であることが好ましい。
【０２０５】
【化７７】
2015199061.tif 000079
【０２０６】
（上記一般式（ＸＩＩ−１）中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２０７】
一般式（ＸＩＩ−１）で表される化合物の含有量は、本発明の液晶組成物の総量に対して１質量％以上であることが好ましく、２質量％以上がより好ましく、３質量％以上がさらに好ましく、４質量％以上が特に好ましい。また、低温での溶解性、転移温度、電気的な信頼性などを考慮して、最大比率を１５質量％以下にとどめることが好ましく、１０質量％以下がさらに好ましく、８質量％以下がより好ましく、６質量％以下が特に好ましい。
【０２０８】
さらに、本発明の液晶組成物に使用される一般式（ＸＩＩ−１）で表される化合物は、具体的には式（４６．１）から式（４６．４）で表される化合物であることが好ましく、中でも式（４６．２）から式（４６．４）で表される化合物を含有することが好ましい。
【０２０９】
【化７８】
2015199061.tif 000080
【０２１０】
【化７９】
2015199061.tif 000081
【０２１１】
【化８０】
2015199061.tif 000082
【０２１２】
【化８１】
2015199061.tif 000083
【０２１３】
さらに、一般式（ＸＩＩ）で表される化合物は、一般式（ＸＩＩ−２）で表される化合物であることが好ましい。
【０２１４】
【化８２】
2015199061.tif 000084
【０２１５】
（上記一般式（ＸＩＩ−２）中、Ｒ１２は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２１６】
一般式（ＸＩＩ−２）で表される化合物の含有量は、本発明の液晶組成物の総量に対して１質量％以上であることが好ましく、３質量％以上がより好ましく、４質量％以上がさらに好ましく、６質量％以上がさらに好ましく、９質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１３質量％以下が特に好ましい。
【０２１７】
さらに、本発明の液晶組成物に使用される一般式（ＸＩＩ−２）で表される化合物は、具体的には式（４７．１）から式（４７．４）で表される化合物であることが好ましく、中でも式（４７．２）から式（４７．４）で表される化合物を含有することが好ましい。
【０２１８】
【化８３】
2015199061.tif 000085
【０２１９】
【化８４】
2015199061.tif 000086
【０２２０】
【化８５】
2015199061.tif 000087
【０２２１】
【化８６】
2015199061.tif 000088
【０２２２】
更に、本発明に係る一般式（ＸＩＩ）で表される化合物は、一般式（Ｘ−５）で表される化合物であることが好ましい。
【０２２３】
【化８７】
2015199061.tif 000089
【０２２４】
（上記一般式（Ｘ−５）中、Ｘ１０２はフッ素原子または水素原子を表し、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２２５】
さらに、本発明の液晶組成物に使用される一般式（Ｘ−５）で表される化合物は、一般式（Ｘ−５−１）で表される化合物であることが好ましい。
【０２２６】
【化８８】
2015199061.tif 000090
【０２２７】
（上記一般式（Ｘ−５−１）中、Ｒ１０は炭素原子数１〜５のアルキル基、炭素原子数２〜５のアルケニル基または炭素原子数１〜４のアルコキシ基を表す。）
組み合わせることのできる化合物に特に制限は無いが、低温での溶解性、転移温度、電気的な信頼性、複屈折率などを考慮して１種から２種類以上組み合わせることが好ましく、１種から３種類以上組み合わせることがより好ましい。
【０２２８】
さらに、本発明の液晶組成物に使用される一般式（Ｘ−５−１）で表される化合物は、具体的には式（４３．１）から式（４３．４）で表される化合物であることが好ましく、中でも式（４３．２）で表される化合物を含有することが好ましい。
【０２２９】
【化８９】
2015199061.tif 000091
【０２３０】
【化９０】
2015199061.tif 000092
【０２３１】
【化９１】
2015199061.tif 000093
【０２３２】
【化９２】
2015199061.tif 000094
【０２３３】
前記式（４３．１）から式（４３．４）で表される化合物の含有量は、本発明の液晶組成物の総量に対して１質量％以上であることが好ましく、２質量％以上がより好ましく、３質量％以上がさらに好ましい。また、低温での溶解性、転移温度、電気的な信頼性などを考慮して、最大比率を１８質量％以下にとどめることが好ましく、１５質量％以下がさらに好ましく、１２質量％以下がより好ましく、１０質量％以下が特に好ましい。
【０２３４】
本発明に係る一般式（Ｍ）で表される化合物は、例えば一般式（ＶＩＩＩ）で表される化合物群から選ばれる化合物であることが好ましい。
【０２３５】
【化９３】
2015199061.tif 000095
【０２３６】
（上記一般式（ＶＩＩＩ）中、Ｒ８は炭素原子数１〜５のアルキル基、炭素原子数２〜５のアルケニル基または炭素原子数１〜４のアルコキシ基を表し、Ｘ８１からＸ８５はそれぞれ独立して水素原子またはフッ素原子を表し、Ｙ８はフッ素原子または−ＯＣＦ３を表す。）
組み合わせることができる化合物の種類に特に制限は無いが、低温での溶解性、転移温度、電気的な信頼性、複屈折率などの所望の性能に応じて適宜組み合わせて使用される。使用される化合物の種類は、例えば本発明の一つの実施形態としては１種類である。あるいは本発明の別の実施形態では２種類である。更に、本発明の別の実施形態では３種類以上である。前記一般式（ＶＩＩＩ）で表される化合物が液晶組成物中に存在すると、高いΔｎを示し、また他の４環化合物との比率調整によって転移点をコントロールしやすいという作用・効果を奏する。
【０２３７】
本発明の液晶組成物において、前記一般式（ＶＩＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２３８】
本発明の液晶組成物の総質量に対して、前記一般式（ＶＩＩＩ）で表される化合物の含有量は、例えば本発明の一つの実施形態としては１〜２５質量％である。さらに、例えば本発明の別の実施形態としては前記化合物の含有量は１〜２０質量％である。例えば、本発明のさらに別の実施形態としては前記化合物の含有量は１〜１５質量％である。例えば本発明のさらに別の実施形態としては前記化合物の含有量は１〜１０質量％である。例えば本発明のさらに別の実施形態としては前記化合物の含有量は１〜５質量％である。例えば本発明のさらに別の実施形態としては前記化合物の含有量は３〜７質量％である。例えば本発明のさらに別の実施形態としては前記化合物の含有量は４〜７質量％である。
【０２３９】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、温度安定性の良い液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２４０】
さらに、本発明に係る一般式（ＶＩＩＩ）で表される化合物は、一般式（ＶＩＩＩ−１）で表される化合物であることが好ましい。
【０２４１】
【化９４】
2015199061.tif 000096
【０２４２】
（上記一般式（ＶＩＩＩ−１）中、Ｒ８は一般式（ＶＩＩＩ）における意味と同じ意味を表す。）
さらに、一般式（ＶＩＩＩ−１）で表される化合物は、具体的には式（２６．１）から式（２６．４）で表される化合物であることが好ましく、式（２６．１）または式（２６．２）で表される化合物が好ましく、式（２６．２）で表される化合物がさらに好ましい。
【０２４３】
【化９５】
2015199061.tif 000097
【０２４４】
【化９６】
2015199061.tif 000098
【０２４５】
【化９７】
2015199061.tif 000099
【０２４６】
【化９８】
2015199061.tif 000100
【０２４７】
前記式（２６．１）〜（２６．４）で表される化合物の含有量は、低温での溶解性、転移温度、電気的な信頼性、複屈折率などを考慮して、本発明の液晶組成物の総質量に対して、１質量％以上２５質量％以下であることが好ましく、１質量％以上１５質量％以下がより好ましく、１質量％以上１０質量％以下がより更に好ましく、１質量％以上７質量％以下が好ましい。他の実施形態では、１質量％以上２５質量％以下であることが好ましい。
【０２４８】
さらに、本発明に係る一般式（ＶＩＩＩ）で表される化合物は、一般式（ＶＩＩＩ−２）で表される化合物であることが好ましい。
【０２４９】
【化９９】
2015199061.tif 000101
【０２５０】
（上記一般式（ＶＩＩＩ−２）中、Ｒ８は一般式（ＶＩＩＩ）における意味と同じ意味を表す。）
一般式（ＶＩＩＩ−２）として組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。あるいは、本発明の更に別の実施形態では３種類以上である。
【０２５１】
前記一般式（ＶＩＩＩ−２）表される化合物の含有量は、低温での溶解性、転移温度、電気的な信頼性、複屈折率などを考慮して、本発明の液晶組成物の総質量に対して、２．５質量％以上２５質量％以下であることが好ましく、８質量％以上２５質量％以下であることが好ましく、１０質量％２０質量％以下であることが好ましく、１２質量％以上１５質量％以下であることが好ましい。
【０２５２】
さらに、前記一般式（ＶＩＩＩ−２）で表される化合物は、式（２７．１）から式（２７．４）で表される化合物であることが好ましく、式（２７．２）で表される化合物であることが好ましい。
【０２５３】
【化１００】
2015199061.tif 000102
【０２５４】
【化１０１】
2015199061.tif 000103
【０２５５】
【化１０２】
2015199061.tif 000104
【０２５６】
【化１０３】
2015199061.tif 000105
【０２５７】
さらに、本発明に係る一般式（Ｍ）で表される化合物は、例えば一般式（ＩＸ）で表される化合物群から選ばれる化合物であることが好ましい。
【０２５８】
【化１０４】
2015199061.tif 000106
【０２５９】
（上記一般式（ＩＸ）中、Ｒ９は炭素原子数１〜５のアルキル基、炭素原子数２〜５のアルケニル基または炭素原子数１〜４のアルコキシ基を表し、Ｘ９１及びＸ９２はそれぞれ独立して水素原子またはフッ素原子を表し、Ｙ９はフッ素原子、塩素原子または−ＯＣＦ３を表し、Ｕ９は単結合、−ＣＯＯ−または−ＣＦ２Ｏ−を表す。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類以上である。
【０２６０】
前記一般式（ＶＩＩＩ−３）表される化合物の含有量は、低温での溶解性、転移温度、電気的な信頼性、複屈折率などを考慮して、本発明の液晶組成物の総質量に対して、０．５質量％以上１５質量％以下であることが好ましく、０．５質量％以上１０質量％以下であることが好ましく、０．５質量％５質量％以下であることが好ましく、１質量％以上５質量％以下であることが好ましい。
【０２６１】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０２６２】
さらに、本発明に係る一般式（ＩＸ）で表される化合物は、一般式（ＩＸ−１）で表される化合物であることが好ましい。
【０２６３】
【化１０５】
2015199061.tif 000107
【０２６４】
（上記一般式（ＩＸ−１）式中、Ｒ９およびＸ９２は一般式（ＩＸ）における意味と同じ意味を表す。）
さらに、本発明に係る一般式（ＩＸ−１）で表される化合物は、一般式（ＩＸ−１−１）で表される化合物であることが好ましい。
【０２６５】
【化１０６】
2015199061.tif 000108
【０２６６】
（上記一般式（ＩＸ−１−１）中、Ｒ９は一般式（ＩＸ）における意味と同じ意味を表す。）
組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。更に、本発明の別の実施形態では３種類以上である。
【０２６７】
前記一般式（ＩＸ−１−１）表される化合物の含有量は、低温での溶解性、転移温度、電気的な信頼性、複屈折率などを考慮して実施形態に応じて適宜調整される。
【０２６８】
本発明の液晶組成物の総質量に対して、前記一般式（ＩＸ−１−１）で表される化合物の含有量は、例えば本発明の一つの実施形態としては１〜３０質量％である。さらに、例えば本発明の別の実施形態としては前記化合物の含有量は２〜２５質量％である。例えば、本発明のさらに別の実施形態としては前記化合物の含有量は３〜２０質量％である。例えば、本発明のさらに別の実施形態としては前記化合物の含有量は９〜１５質量％である。例えば、本発明のさらに別の実施形態としては前記化合物の含有量は１２〜２０質量％である。
【０２６９】
さらに、一般式（ＩＸ−１−１）で表される化合物は、式（２８．１）から式（２８．５）で表される化合物であることが好ましく、式（２８．３）または／および式（２８．５）で表される化合物であることが好ましい。本発明の液晶組成物の総質量に対して、当該式（２８．１）から式（２８．５）で表される化合物の含有量は、例えば本発明の一つの実施形態としては３〜１５質量％である。
【０２７０】
【化１０７】
2015199061.tif 000109
【０２７１】
【化１０８】
2015199061.tif 000110
【０２７２】
【化１０９】
2015199061.tif 000111
【０２７３】
【化１１０】
2015199061.tif 000112
【０２７４】
【化１１１】
2015199061.tif 000113
【０２７５】
さらに、本発明に係る一般式（ＩＸ−１）で表される化合物は、一般式（ＩＸ−１−２）で表される化合物であることが好ましい。
【０２７６】
【化１１２】
2015199061.tif 000114
【０２７７】
（上記（ＩＸ−１−２）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１種から３種類を組み合わせることが好ましく、１種から４種類を組み合わせることがより好ましい。
【０２７８】
前記一般式（ＩＸ−１−２）で表される化合物の含有量は、低温での溶解性、転移温度、電気的な信頼性などを考慮して、本発明の液晶組成物の総質量に対して、１質量％以上３０質量％以下であることが好ましく、５質量％以上２５質量％以下が好ましく、８質量％以上２０質量％以下が好ましい。
【０２７９】
さらに、一般式（ＩＸ−１−２）で表される化合物は、式（２９．１）から式（２９．４）で表される化合物であることが好ましく、式（２９．２）または／および式（２９．４）で表される化合物であることが好ましい。
【０２８０】
【化１１３】
2015199061.tif 000115
【０２８１】
【化１１４】
2015199061.tif 000116
【０２８２】
【化１１５】
2015199061.tif 000117
【０２８３】
【化１１６】
2015199061.tif 000118
【０２８４】
さらに、一般式（ＩＸ）で表される化合物は、一般式（ＩＸ−２）で表される化合物であることが好ましい。
【０２８５】
【化１１７】
2015199061.tif 000119
【０２８６】
（上記一般式（ＩＸ−２）中、Ｒ９、Ｘ９１およびＸ９２は一般式（ＩＸ）における意味と同じ意味を表す。）
さらに、本発明に係る一般式（ＩＸ−２）で表される化合物は、一般式（ＩＸ−２−１）で表される化合物であることが好ましい。
【０２８７】
【化１１８】
2015199061.tif 000120
【０２８８】
（上記一般式（ＩＸ−２−１）中、Ｒ９は一般式（ＩＸ）における意味と同じ意味を表す。）
例えば、本発明の一つの実施形態では、本発明の液晶組成物の総質量に対して、前記一般式（ＩＸ−２−１）で表される化合物の含有量は、１〜２５質量％である。別の実施形態では前記化合物の含有量は１〜２０質量％である。更に別の実施形態では前記化合物の含有量は１〜１５質量％である。また更に別の実施形態では前記化合物の含有量は１〜１０質量％である。また更に別の実施形態では前記化合物の含有量は１〜５質量％である。また更に別の実施形態では前記化合物の含有量は１〜４質量％である。
【０２８９】
さらに、前記一般式（ＩＸ−２−１）で表される化合物は、式（３０．１）から式（３０．４）で表される化合物であることが好ましく、式（３０．１）から式（３０．２）で表される化合物であることが好ましい。
【０２９０】
【化１１９】
2015199061.tif 000121
【０２９１】
【化１２０】
2015199061.tif 000122
【０２９２】
【化１２１】
2015199061.tif 000123
【０２９３】
【化１２２】
2015199061.tif 000124
【０２９４】
さらに、本発明に係る一般式（ＩＸ−２）で表される化合物は、一般式（ＩＸ−２−２）で表される化合物であることが好ましい。
【０２９５】
【化１２３】
2015199061.tif 000125
【０２９６】
（上記一般式（ＩＸ−２−２）中、Ｒ９は一般式（ＩＸ）における意味と同じ意味を表す。）
前記一般式（ＩＸ−２−２）で表される化合物の含有量は、低温での溶解性、転移温度、電気的な信頼性、複屈折率などの特性を考慮して実施形態ごとに適宜調整される。
【０２９７】
本発明の液晶組成物の総質量に対しする前記一般式（ＩＸ−２−２）で表される化合物の含有量は、本発明の一つの実施形態では１〜３０質量％、別の実施形態では１〜２５質量％、さらに別の実施形態では１〜２０質量％、さらに別の実施形態では１〜１６質量％、またさらに別の実施形態では１〜１１質量％、またさらに別の実施形態では２〜１７質量％、またさらに別の実施形態では６〜１７質量％、またさらに別の実施形態では９〜１７質量％、またさらに別の実施形態では１４〜１７質量％、またさらに別の実施形態では１４〜１６質量％、またさらに別の実施形態では２〜９質量％、またさらに別の実施形態では６〜１０質量％、またさらに別の実施形態では８〜１１質量％、またさらに別の実施形態では９〜１２質量％、である。
【０２９８】
さらに、前記一般式（ＩＸ−２−２）で表される化合物は、式（３１．１）から式（３１．４）で表される化合物であることが好ましく、式（３１．１）から式（３１．４）で表される化合物であることが好ましい。
【０２９９】
【化１２４】
2015199061.tif 000126
【０３００】
【化１２５】
2015199061.tif 000127
【０３０１】
【化１２６】
2015199061.tif 000128
【０３０２】
【化１２７】
2015199061.tif 000129
【０３０３】
さらに、一般式（ＩＸ−２）で表される化合物は、一般式（ＩＸ−２−３）で表される化合物であることが好ましい。
【０３０４】
【化１２８】
2015199061.tif 000130
【０３０５】
（上記一般式（ＩＸ−２−３）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１〜２種類を組み合わせることが好ましい。
【０３０６】
前記一般式（ＩＸ−２−３）で表される化合物の含有量は、低温での溶解性、転移温度、電気的な信頼性などを考慮して、本発明の液晶組成物の総質量に対して、１質量％以上３０質量％以下であることが好ましく、３質量％以上２０質量％以下がより好ましく、６質量％以上１５質量％以下がさらに好ましく、８質量％以上１０質量％以下がさらに好ましい。
【０３０７】
さらに、前記一般式（ＩＸ−２−３）で表される化合物は、式（３２．１）から式（３２．４）で表される化合物であることが好ましく、式（３２．２）および／または式（３２．４）で表される化合物であることが好ましい。
【０３０８】
【化１２９】
2015199061.tif 000131
【０３０９】
【化１３０】
2015199061.tif 000132
【０３１０】
【化１３１】
2015199061.tif 000133
【０３１１】
【化１３２】
2015199061.tif 000134
【０３１２】
さらに、本発明に係る一般式（ＩＸ−２）で表される化合物は、一般式（ＩＸ−２−４）で表される化合物であることが好ましい。
【０３１３】
【化１３３】
2015199061.tif 000135
【０３１４】
（上記一般式（ＩＸ−２−４）中、Ｒ９は一般式（ＩＸ）における意味と同じ意味を表す。）
前記一般式（ＩＸ−２−４）で表される化合物の含有量は、低温での溶解性、転移温度、電気的な信頼性などを考慮して、本発明の液晶組成物の総質量に対して、１質量％以上２５質量％以下であることが好ましく、１質量％以上２０質量％以下が好ましく、１質量％以上１５質量％以下が好ましく、１質量％以上１２質量％以下が好ましく、５質量％以上１２質量％以下が好ましく、７質量％以上１２質量％以下が好ましい。
【０３１５】
さらに、一般式（ＩＸ−２−４）で表される化合物は、式（３３．１）から式（３３．８）で表される化合物であることが好ましく、式（３３．１）、式（３３．８）、および式（３３．２）〜式（３３．５）で表される化合物であることがより好ましい。前記式（３３．１）で表される化合物の含有量は、本発明の液晶組成物の総質量に対して３質量％以上１５質量％以下含有することが好ましい。前記式（３３．３）で表される化合物の含有量は、本発明の液晶組成物の総質量に対して３質量％以上２５質量％以下含有することが好ましい。
【０３１６】
【化１３４】
2015199061.tif 000136
【０３１７】
【化１３５】
2015199061.tif 000137
【０３１８】
【化１３６】
2015199061.tif 000138
【０３１９】
【化１３７】
2015199061.tif 000139
【０３２０】
【化１３８】
2015199061.tif 000140
【０３２１】
【化１３９】
2015199061.tif 000141
【０３２２】
【化１４０】
2015199061.tif 000142
【０３２３】
上記式（３３．８）において、Ｒ２５は、炭素原子数２〜６のアルケニル基であることが好ましい。
【０３２４】
さらに、本発明に係る一般式（ＩＸ−２）で表される化合物は、一般式（ＩＸ−２−５）で表される化合物であることが好ましい。
【０３２５】
【化１４１】
2015199061.tif 000143
【０３２６】
（上記一般式（ＩＸ−２−５）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して、実施形態ごとに適宜組み合わせて使用する。例えば、本発明の一つの実施形態では１種類、別の実施形態では２種類、更に別の実施形態では３種類、また更に別の実施形態では４種類以上である。
【０３２７】
前記一般式（ＩＸ−２−５）で表される化合物の含有量は、低温での溶解性、転移温度、電気的な信頼性、複屈折率などの特性を考慮して実施形態ごとに適宜調整される。
【０３２８】
たとえば、前記一般式（ＩＸ−２−５）で表される化合物の含有量は、本発明の液晶組成物の総質量に対して、本発明の一つの実施形態では０．１〜３０質量％、別の実施形態では０．３〜２５質量％、さらに別の実施形態では０．５〜２０質量％、またさらに別の実施形態では１〜１５質量％、またさらに別の実施形態では２〜１４質量％、またさらに別の実施形態では２．５〜１５質量％、またさらに別の実施形態では３〜１２質量％である。
【０３２９】
本発明の液晶組成物の粘度を低く保ち、応答速度が速い液晶組成物が必要な場合は上記の下限値を低めに、上限値を低めにすることが好ましい。さらに、本発明の液晶組成物のＴｎｉを高く保ち、焼きつきの発生しにくい液晶組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【０３３０】
さらに、一般式（ＩＸ−２−５）で表される化合物は、式（３４．１）から式（３４．５）で表される化合物であることが好ましく、式（３４．１）、式（３４．２）、式（３４．３）および／または式（３４．５）で表される化合物であることが好ましい。前記式（３４．３）、（３４．６）で表される化合物の含有量は、本発明の液晶組成物の総質量に対して３質量％以上１５質量％以下含有することが好ましい。
【０３３１】
【化１４２】
2015199061.tif 000144
【０３３２】
【化１４３】
2015199061.tif 000145
【０３３３】
【化１４４】
2015199061.tif 000146
【０３３４】
【化１４５】
2015199061.tif 000147
【０３３５】
【化１４６】
2015199061.tif 000148
【０３３６】
【化１４７】
2015199061.tif 000149
【０３３７】
【化１４８】
2015199061.tif 000150
【０３３８】
さらに、本発明に係る一般式（ＩＸ）で表される化合物は、一般式（ＩＸ−３）で表される化合物であることが好ましい。
【０３３９】
【化１４９】
2015199061.tif 000151
【０３４０】
（上記一般式（ＩＸ−３）中、Ｒ９、Ｘ９１およびＸ９２は一般式（ＩＸ）における意味と同じ意味を表す。）
さらに、一前記般式（ＩＸ−３）で表される化合物は、一般式（ＩＸ−３−１）で表される化合物であることが好ましい。
【０３４１】
【化１５０】
2015199061.tif 000152
【０３４２】
（上記一般式（ＩＸ−３−１）中、Ｒ９は一般式（ＩＸ）における意味と同じ意味を表す。）
組み合わせることのできる化合物の種類に制限は無いが、低温での溶解性、転移温度、電気的な信頼性、複屈折率などを考慮して１〜２種類を組み合わせることが好ましい。
【０３４３】
前記一般式（ＩＸ−３−１）で表される化合物の含有量は、低温での溶解性、転移温度、電気的な信頼性などを考慮して、本発明の液晶組成物の総質量に対して、３質量％以上３０質量％以下であることが好ましく、７質量％以上３０質量％以下が好ましく、１３質量％以上２０質量％以下が好ましく、１５質量％以上１８質量％以下が好ましい。
【０３４４】
さらに、一般式（ＩＸ−３−１）で表される化合物は、式（３５．１）から式（３５．４）で表される化合物であることが好ましく、式（３５．１）および／または式（３５．２）で表される化合物であることが好ましい。
【０３４５】
【化１５１】
2015199061.tif 000153
【０３４６】
【化１５２】
2015199061.tif 000154
【０３４７】
【化１５３】
2015199061.tif 000155
【０３４８】
【化１５４】
2015199061.tif 000156
【０３４９】
更に、本発明に係る一般式（Ｍ）で表される化合物は、一般式（ＸＩＩＩ）で表される化合物群から選ばれる化合物であることが好ましい。
【０３５０】
【化１５５】
2015199061.tif 000157
【０３５１】
（上記一般式（ＸＩＩＩ）中、Ｘ１３１からＸ１３５はそれぞれ独立してフッ素原子または水素原子を表し、Ｒ１３は炭素原子数１〜５のアルキル基、炭素原子数２〜５のアルケニル基または炭素原子数１〜４のアルコキシ基を表し、Ｙ１３はフッ素原子または−ＯＣＦ３を表す。）
組み合わせることができる化合物の種類に特に制限は無いが、これらの化合物の中から１種〜２種類含有することが好ましく、１種〜３種類含有することがより好ましく、１種〜４種類含有することが更に好ましい。
【０３５２】
一般式（ＸＩＩＩ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して２％、別の実施形態では４％、さらに別の実施形態では５％、またさらに別の実施形態では７％、またさらに別の実施形態では９％、またさらに別の実施形態では１１％、またさらに別の実施形態では１３％である。またさらに別の実施形態では１４％である。またさらに別の実施形態では１６％である。またさらに別の実施形態では２０％である。
【０３５３】
また、含有量の上限値は、例えば、本発明の一つの実施形態では３０％、別の実施形態では２５％、更に別の実施形態では２０％、また更に別の実施形態では１５％、また更に別の実施形態では１０％、また更に別の実施形態では５％である。
【０３５４】
本発明の液晶組成物が、セルギャップの小さい液晶表示素子用に用いられる場合は、一般式（ＸＩＩＩ）で表される化合物の含有量を多めにすることが適している。駆動電圧の小さい液晶表示素子用に用いられる場合は、一般式（ＸＩＩＩ）で表される化合物の含有量を多めにすることが適している。また、低温の環境で用いられる液晶表示素子用に用いられる場合は一般式（ＸＩＩＩ）で表される化合物の含有量を少なめにすることが適している。応答速度の速い液晶表示素子に用いられる液晶組成物である場合は、一般式（ＸＩＩＩ）で表される化合物の含有量を少なめにすることが適している。
【０３５５】
さらに、本発明に係る一般式（ＸＩＩＩ）で表される化合物は、一般式（ＸＩＩＩ−１）で表される化合物であることが好ましい。
【０３５６】
【化１５６】
2015199061.tif 000158
【０３５７】
（上記一般式（ＸＩＩＩ−１）中、Ｒ１３は炭素原子数１〜５のアルキル基、炭素原子数２〜５のアルケニル基または炭素原子数１〜４のアルコキシ基を表す。）
一般式（ＸＩＩＩ−１）で表される化合物を本発明の液晶組成物の総量に対して１質量％以上含有することが好ましく、３質量％以上含有することがさらに好ましく、５質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０３５８】
さらに、一般式（ＸＩＩＩ−１）で表される化合物は、式（４８．１）から式（４８．４）で表される化合物であることが好ましく、式（４８．２）で表される化合物であることが好ましい。
【０３５９】
【化１５７】
2015199061.tif 000159
【０３６０】
【化１５８】
2015199061.tif 000160
【０３６１】
【化１５９】
2015199061.tif 000161
【０３６２】
【化１６０】
2015199061.tif 000162
【０３６３】
さらに、本発明に係る一般式（ＸＩＩＩ）で表される化合物は、一般式（ＸＩＩＩ−２）で表される化合物であることが好ましい。
【０３６４】
【化１６１】
2015199061.tif 000163
【０３６５】
（上記一般式（ＸＩＩＩ−２）中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類以上含有することが好ましい。
【０３６６】
一般式（ＸＩＩＩ−２）で表される化合物を本発明の液晶組成物の総量に対して５質量％以上含有することが好ましく、６質量％以上含有することがさらに好ましく、８質量％以上含有することがさらに好ましく、１０質量％以上含有することが特に好ましい。また、最大に含有できる比率としては、２５質量％以下が好ましく、２０質量％以下がより好ましく、１５質量％以下がさらに好ましい。
【０３６７】
さらに、一般式（ＸＩＩＩ−２）で表される化合物は、式（４９．１）から式（４９．４）で表される化合物であることが好ましく、式（４９．１）または／および式（４９．２）で表される化合物であることが好ましい。前記式（４９．２）で表される化合物の含有量は、本発明の液晶組成物の総質量に対して３質量％以上１５質量％以下含有することが好ましい。
【０３６８】
【化１６２】
2015199061.tif 000164
【０３６９】
【化１６３】
2015199061.tif 000165
【０３７０】
【化１６４】
2015199061.tif 000166
【０３７１】
【化１６５】
2015199061.tif 000167
【０３７２】
さらに、本発明に係る一般式（ＸＩＩＩ）で表される化合物は、一般式（ＸＩＩＩ−３）で表される化合物であることが好ましい。
【０３７３】
【化１６６】
2015199061.tif 000168
【０３７４】
（上記一般式（ＸＩＩＩ−３）中、Ｒ１３は炭素原子数１〜５のアルキル基、炭素原子数２〜５のアルケニル基または炭素原子数１〜４のアルコキシ基を表す。）
組み合わせることができる化合物の種類に特に制限は無いが、これらの化合物の中から１種〜２種類含有することが好ましい。
【０３７５】
一般式（ＸＩＩＩ−３）で表される化合物を、本発明の液晶組成物の総量に対して２質量％以上含有することが好ましく、４質量％以上含有することが更に好ましく、９質量％以上含有することが更に好ましく、１１質量％以上含有することが特に好ましい。また、最大に含有できる比率としては、２０質量％以下が好ましく、１７質量％以下がより好ましく、１４質量％以下がさらに好ましい。
【０３７６】
さらに、一般式（ＸＩＩＩ−３）で表される化合物は、式（５０．１）から式（５０．４）で表される化合物であることが好ましく、式（５０．１）または／および式（５０．２）で表される化合物であることが好ましい。
【０３７７】
【化１６７】
2015199061.tif 000169
【０３７８】
【化１６８】
2015199061.tif 000170
【０３７９】
【化１６９】
2015199061.tif 000171
【０３８０】
【化１７０】
2015199061.tif 000172
【０３８１】
さらに、本発明に係る一般式（Ｍ）で表される化合物は、一般式（ＸＩＶ）で表される化合物群から選ばれる化合物であることが好ましい。
【０３８２】
【化１７１】
2015199061.tif 000173
【０３８３】
（上記一般式（ＸＩＶ）中、Ｒ１４は炭素原子数１〜７のアルキル基、炭素原子数２〜７のアルケニル基または炭素原子数１〜７のアルコキシ基を表し、し、Ｘ１４１からＸ１４４はそれぞれ独立してフッ素原子または水素原子を表し、Ｙ１４はフッ素原子、塩素原子または−ＯＣＦ３を表し、Ｑ１４は単結合、−ＣＯＯ−または−ＣＦ２Ｏ−を表し、ｍ１４は０または１である。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類である。あるいは、本発明のさらに別の実施形態では６種類以上である。
【０３８４】
一般式（ＸＩＶ）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して３％、別の実施形態では７％、さらに別の実施形態では８％、またさらに別の実施形態では１１％、またさらに別の実施形態では１２％、またさらに別の実施形態では１６％、またさらに別の実施形態では１８％である。またさらに別の実施形態では１９％である。またさらに別の実施形態では２２％である。またさらに別の実施形態では２５％である。
【０３８５】
また、含有量の上限値は、例えば、本発明の一つの実施形態では４０％、別の実施形態では３５％、更に別の実施形態では３０％、また更に別の実施形態では２５％、また更に別の実施形態では２０％、また更に別の実施形態では１５％である。
【０３８６】
本発明の液晶組成物が、駆動電圧の小さい液晶表示素子用に用いられる場合は、一般式（ＸＩＶ）で表される化合物の含有量を多めにすることが適している。また応答速度の速い液晶表示素子に用いられる液晶組成物である場合は、一般式（ＸＩＶ）で表される化合物の含有量を少なめにすることが適している。
【０３８７】
さらに、本発明に係る一般式（ＸＩＶ）で表される化合物は、一般式（ＸＩＶ−１）で表される化合物であることが好ましい。
【０３８８】
【化１７２】
2015199061.tif 000174
【０３８９】
（上記一般式（ＸＩＶ−１）中、Ｒ１４は炭素原子数１〜７のアルキル基、炭素原子数２〜７のアルケニル基または炭素原子数１〜７のアルコキシ基を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して１種から３種類組み合わせることが好ましい。
【０３９０】
さらに、一般式（ＸＩＶ−１）で表される化合物は、一般式（ＸＩＶ−１−１）で表される化合物であることが好ましい。
【０３９１】
【化１７３】
2015199061.tif 000175
【０３９２】
（上記一般式（ＸＩＶ−１）中、Ｒ１４は炭素原子数１〜７のアルキル基、炭素原子数２〜７のアルケニル基または炭素原子数１〜７のアルコキシ基を表す。）
前記一般式（ＸＩＶ−１）で表される化合物の含有量は、本発明の液晶組成物の総量に対して２質量％以上であることが好ましく、４質量％以上がより好ましく、７質量％以上がさらに好ましく、１０質量％以上がさらに好ましく、１８質量％以上が特に好ましい。また、低温での溶解性、転移温度、電気的な信頼性などを考慮して、最大比率を３０質量％以下にとどめることが好ましく、２７質量％以下がさらに好ましく、２４質量％以下がより好ましく、２１質量％未満が特に好ましい。
【０３９３】
さらに、一般式（ＸＩＶ−１−１）で表される化合物は具体的には式（５１．１）から式（５１．４）で表される化合物であることが好ましく、式（５１．１）で表される化合物を含有することがより好ましい。
【０３９４】
【化１７４】
2015199061.tif 000176
【０３９５】
【化１７５】
2015199061.tif 000177
【０３９６】
【化１７６】
2015199061.tif 000178
【０３９７】
【化１７７】
2015199061.tif 000179
【０３９８】
さらに、一般式（ＸＩＶ−１）で表される化合物は、一般式（ＸＩＶ−１−２）で表される化合物であることが好ましい。
【０３９９】
【化１７８】
2015199061.tif 000180
【０４００】
（上記一般式（ＸＩＶ−１−２）中、Ｒ１４は炭素原子数１〜７のアルキル基、炭素原子数２〜７のアルケニル基または炭素原子数１〜７のアルコキシ基を表す。）
一般式（ＸＩＶ−１−２）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０４０１】
さらに、前記一般式（ＸＩＶ−１−２）で表される化合物は、具体的には式（５２．１）から式（５２．４）で表される化合物であることが好ましく、中でも式（５２．４）で表される化合物を含有することが好ましい。
【０４０２】
【化１７９】
2015199061.tif 000181
【０４０３】
【化１８０】
2015199061.tif 000182
【０４０４】
【化１８１】
2015199061.tif 000183
【０４０５】
【化１８２】
2015199061.tif 000184
【０４０６】
さらに、本発明に係る一般式（ＸＩＶ）で表される化合物は、一般式（ＸＩＶ−２）で表される化合物であることが好ましい。
【０４０７】
【化１８３】
2015199061.tif 000185
【０４０８】
（上記一般式（ＸＩＶ−２）中、Ｒ１４は炭素原子数１〜５のアルキル基、炭素原子数２〜５のアルケニル基または炭素原子数１〜４のアルコキシ基を表し、Ｘ１４１からＸ１４４はそれぞれ独立してフッ素原子または水素原子を表し、Ｙ１４はフッ素原子、塩素原子または−ＯＣＦ３を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類である。また、本発明のさらに別の実施形態では４種類である。あるいは、本発明のさらに別の実施形態では５種類以上である。
【０４０９】
一般式（ＸＩＶ−２）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して０．１％、別の実施形態では０．５％、さらに別の実施形態では１％、またさらに別の実施形態では１．２％、またさらに別の実施形態では１．５％、またさらに別の実施形態では２％、またさらに別の実施形態では２．５％である。またさらに別の実施形態では３％である。
【０４１０】
また、含有量の上限値は、例えば、本発明の一つの実施形態では２５％、別の実施形態では２０％、更に別の実施形態では１５％、また更に別の実施形態では１０％、また更に別の実施形態では８％、また更に別の実施形態では７％である。
【０４１１】
本発明の液晶組成物が、駆動電圧の小さい液晶表示素子用に用いられる場合は、一般式（ＸＩＶ−２）で表される化合物の含有量を多めにすることが適している。また応答速度の速い液晶表示素子に用いられる液晶組成物である場合は、一般式（ＸＩＶ−２）で表される化合物の含有量を少なめにすることが適している。
【０４１２】
さらに、本発明に係る一般式（ＸＩＶ−２）で表される化合物は、一般式（ＸＩＶ−２−１）で表される化合物であることが好ましい。
【０４１３】
【化１８４】
2015199061.tif 000186
【０４１４】
（上記一般式（ＸＩＶ−２−１）中、Ｒ１４は炭素原子数１〜５のアルキル基、炭素原子数２〜５のアルケニル基または炭素原子数１〜４のアルコキシ基を表す。）
一般式（ＸＩＶ−２−１）で表される化合物の含有量は、本発明の液晶組成物の総量に対して１質量％以上であることが好ましく、３質量％以上がより好ましく、５質量％以上がさらに好ましく、７質量％以上が特に好ましい。また、低温での溶解性、転移温度、電気的な信頼性などを考慮して、最大比率を１５質量％以下にとどめることが好ましく、１３質量％以下がさらに好ましく、１１質量％以下がより好ましく、９質量％未満が特に好ましい。
【０４１５】
さらに、一般式（ＸＩＶ−２−１）で表される化合物は具体的には式（５３．１）から式（５３．４）で表される化合物であることが好ましく、中でも式（５３．４）で表される化合物を含有することが好ましい。
【０４１６】
【化１８５】
2015199061.tif 000187
【０４１７】
【化１８６】
2015199061.tif 000188
【０４１８】
【化１８７】
2015199061.tif 000189
【０４１９】
【化１８８】
2015199061.tif 000190
【０４２０】
さらに、一般式（ＸＩＶ−２）で表される化合物は、一般式（ＸＩＶ−２−２）で表される化合物であることが好ましい。
【０４２１】
【化１８９】
2015199061.tif 000191
【０４２２】
（上記一般式（ＸＩＶ−２−２）中、Ｒ１４は炭素原子数１〜５のアルキル基、炭素原子数２〜５のアルケニル基または炭素原子数１〜４のアルコキシ基を表す。）
一般式（ＸＩＶ−２−２）で表される化合物の含有量は、本発明の液晶組成物の総量に対して３質量％以上であることが好ましく、６質量％以上がより好ましく、９質量％以上がさらに好ましく、１２質量％以上が特に好ましい。また、低温での溶解性、転移温度、電気的な信頼性などを考慮して、最大比率を２０質量％以下にとどめることが好ましく、１７質量％以下がさらに好ましく、１５質量％以下がより好ましく、１４質量％以下が特に好ましい。
【０４２３】
さらに、一般式（ＸＩＶ−２−２）で表される化合物は具体的には式（５４．１）から式（５４．４）で表される化合物であることが好ましく、中でも式（５４．２）および／または式（５４．４）で表される化合物を含有することが好ましい。
【０４２４】
【化１９０】
2015199061.tif 000192
【０４２５】
【化１９１】
2015199061.tif 000193
【０４２６】
【化１９２】
2015199061.tif 000194
【０４２７】
【化１９３】
2015199061.tif 000195
【０４２８】
さらに、一般式（ＸＩＶ−２）で表される化合物は、一般式（ＸＩＶ−２−３）で表される化合物であることが好ましい。
【０４２９】
【化１９４】
2015199061.tif 000196
【０４３０】
（上記一般式（ＸＩＶ−２−３）中、Ｒ１４は炭素原子数１〜５のアルキル基、炭素原子数２〜５のアルケニル基または炭素原子数１〜４のアルコキシ基を表す。）
一般式（ＸＩＶ−２−３）で表される化合物の含有量は、本発明の液晶組成物の総量に対して５質量％以上であることが好ましく、９質量％以上がより好ましく、１２質量％以上が特に好ましい。また、低温での溶解性、転移温度、電気的な信頼性などを考慮して、最大比率を３０質量％以下にとどめることが好ましく、２７質量％未満がさらに好ましく、２４質量％以下がより好ましく、２０質量％未満が特に好ましい。
【０４３１】
さらに、一般式（ＸＩＶ−２−３）で表される化合物は具体的には式（５５．１）から式（５５．４）で表される化合物であることが好ましく、中でも式（５５．２）および／または式（５５．４）で表される化合物を含有することが好ましい。
【０４３２】
【化１９５】
2015199061.tif 000197
【０４３３】
【化１９６】
2015199061.tif 000198
【０４３４】
【化１９７】
2015199061.tif 000199
【０４３５】
【化１９８】
2015199061.tif 000200
【０４３６】
さらに、一般式（ＸＩＶ−２）で表される化合物は、一般式（ＸＩＶ−２−４）で表される化合物であることが好ましい。
【０４３７】
【化１９９】
2015199061.tif 000201
【０４３８】
（上記一般式（ＸＩＶ−２−４）中、Ｒ１４は炭素原子数１〜５のアルキル基、炭素原子数２〜５のアルケニル基または炭素原子数１〜４のアルコキシ基を表す。）
組み合わせることのできる化合物の種類に制限は無いが、低温での溶解性、転移温度、電気的な信頼性、複屈折率などを考慮して実施形態ごとに適宜組み合わせる。例えば、本発明の一つの実施形態では１種である。さらに、本発明の別の実施形態では２種類である。あるいは、本発明のさらに別の実施形態では３種類以上である。
【０４３９】
一般式（ＸＩＶ−２−４）で表される化合物の含有量は、低温での溶解性、転移温度、電気的な信頼性、複屈折率などの特性を考慮して実施形態ごとに上限値と下限値がある。含有量の下限値は、たとえば、本発明の一つの実施形態では、本発明の液晶組成物の総量に対して０．１％、別の実施形態では０．５％、さらに別の実施形態では０．７％、またさらに別の実施形態では１％、またさらに別の実施形態では１．２％、またさらに別の実施形態では１．８％、またさらに別の実施形態では２％である。またさらに別の実施形態では２．５％である。またさらに別の実施形態では３％である。
【０４４０】
また、含有量の上限値は、例えば、本発明の一つの実施形態では１５％、別の実施形態では１２％、更に別の実施形態では１１％、また更に別の実施形態では１０％、また更に別の実施形態では８％、また更に別の実施形態では６％である。
【０４４１】
また、含有量の上限値は、例えば、本発明の一つの実施形態では３５％、別の実施形態では３０％、更に別の実施形態では２５％、また更に別の実施形態では２０％、また更に別の実施形態では１５％、また更に別の実施形態では１０％である。
【０４４２】
本発明の液晶組成物が、駆動電圧の小さい液晶表示素子用に用いられる場合は、一般式（ＸＩＶ−２−４）で表される化合物の含有量を多めにすることが適している。また応答速度の速い液晶表示素子に用いられる液晶組成物である場合は、一般式（ＸＩＶ−２−４）で表される化合物の含有量を少なめにすることが適している。
【０４４３】
さらに、一般式（ＸＩＶ−２−４）で表される化合物は具体的には式（５６．１）から式（５６．４）で表される化合物であることが好ましく、中でも式（５６．１）、式（５６．２）および式（５６．４）で表される化合物を含有することが好ましい。前記式（５６．２）で表される化合物の含有量は、本発明の液晶組成物の総質量に対して３質量％以上１５質量％以下含有することが好ましい。
【０４４４】
【化２００】
2015199061.tif 000202
【０４４５】
【化２０１】
2015199061.tif 000203
【０４４６】
【化２０２】
2015199061.tif 000204
【０４４７】
【化２０３】
2015199061.tif 000205
【０４４８】
さらに、一般式（ＸＩＶ−２）で表される化合物は、一般式（ＸＩＶ−２−５）で表される化合物であることが好ましい。
【０４４９】
【化２０４】
2015199061.tif 000206
【０４５０】
（上記一般式（ＸＩＶ−２−５）中、Ｒ１４は炭素原子数１〜５のアルキル基、炭素原子数２〜５のアルケニル基または炭素原子数１〜４のアルコキシ基を表す。）
一般式（ＸＩＶ−２−５）で表される化合物の含有量は、本発明の液晶組成物の総量に対して５質量％以上であることが好ましく、１０質量％以上がより好ましく、１３質量％以上が特に好ましい。また、低温での溶解性、転移温度、電気的な信頼性などを考慮して、最大比率を２５質量％以下にとどめることが好ましく、２２質量％未満がさらに好ましく、１８質量％以下がより好ましく、１５質量％未満が特に好ましい。
【０４５１】
さらに、一般式（ＸＩＶ−２−５）で表される化合物は具体的には式（５７．１）から式（５７．４）で表される化合物である。中でも式（５７．１）、（５７．２）で表される化合物を含有することが好ましい。前記式（５７．２）で表される化合物の含有量は、本発明の液晶組成物の総質量に対して３質量％以上２０質量％以下含有することが好ましい。
【０４５２】
【化２０５】
2015199061.tif 000207
【０４５３】
【化２０６】
2015199061.tif 000208
【０４５４】
【化２０７】
2015199061.tif 000209
【０４５５】
【化２０８】
2015199061.tif 000210
【０４５６】
さらに、一般式（ＸＩＶ−２）で表される化合物は、一般式（ＸＩＶ−２−６）で表される化合物であることが好ましい。
【０４５７】
【化２０９】
2015199061.tif 000211
【０４５８】
（式中、Ｒ１４は炭素原子数１〜５のアルキル基、炭素原子数２〜５のアルケニル基または炭素原子数１〜４のアルコキシ基を表す。）
一般式（ＸＩＶ−２−６）で表される化合物の含有量は、本発明の液晶組成物の総量に対して５質量％以上であることが好ましく、１０質量％以上がより好ましく、１５質量％以上が特に好ましい。また、低温での溶解性、転移温度、電気的な信頼性などを考慮して、最大比率を２５質量％以下にとどめることが好ましく、２２質量％以下がさらに好ましく、２０質量％以下がより好ましく、１７質量％未満が特に好ましい。
【０４５９】
さらに、一般式（ＸＩＶ−２−６）で表される化合物は具体的には式（５８．１）から式（５８．４）で表される化合物であることが好ましく、中でも式（５８．２）で表される化合物を含有することが好ましい。
【０４６０】
【化２１０】
2015199061.tif 000212
【０４６１】
【化２１１】
2015199061.tif 000213
【０４６２】
【化２１２】
2015199061.tif 000214
【０４６３】
【化２１３】
2015199061.tif 000215
【０４６４】
本発明に係る液晶組成物は、一般式（Ｋ）：
【０４６５】
【化２１４】
2015199061.tif 000216
【０４６６】
（上記一般式（Ｋ）中、Ｒｋ１は、それぞれ独立的に、炭素原子数１〜１０のアルキル基又は炭素原子数２〜１０のアルケニル基を表し、基中の１個又は非隣接の２個以上の−ＣＨ２−はそれぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良く、
環Ｋ１および環Ｋ２は、それぞれ独立的に、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、基中の水素原子は、それぞれ独立的に、シアノ基、フッ素原子又は塩素原子で置換されていても良く、
Ｋ０は、ナフタレン−２，６−ジイル基又は１，４−フェニレン基を表し、基中の水素原子は、それぞれ独立的に、フッ素原子に置換されていても良く、
Ｚｋ１、Ｚｋ２及びＺｋ３は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表し、
ｎｋ１およびｎｋ２は、それぞれ独立的に、０、１、２、３又は４を表すが、ｎｋ１、ｎｋ２が２以上場合、環Ｋ２、環Ｋ２は同一でも良く、異なっていても良く、また、Ｚｋ１、Ｚｋ３は同一でも良く、異なっていても良く、
Ｘｋ１およびＸｋ２は、それぞれ独立的に、水素原子、塩素原子またはフッ素原子を表し、
Ｙｋ１は、それぞれ独立的に、塩素原子、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基を表す。）で表される化合物群から選ばれる化合物を含むことが好ましい。
【０４６７】
本発明に係る一般式（Ｋ）で表される化合物は、以下の一般式（Ｋ１）〜一般式（Ｋ３）で表される化合物からなる群から選択される少なくとも１種が好ましい。
【０４６８】
【化２１５】
2015199061.tif 000217
【０４６９】
（上記一般式（Ｋ１）中、Ｒｋ１、環Ｋ１、環Ｋ２、ｎｋ１、Ｘｋ１、Ｘｋ２、Ｙｋ１、Ｚｋ１、Ｚｋ２及びＺｋ３は、先述の一般式（Ｋ）の通りであるのでここでは省略する。Ｘｋ３およびＸｋ４は、それぞれ独立的して、水素原子、塩素原子またはフッ素原子を表し、）
【０４７０】
【化２１６】
2015199061.tif 000218
【０４７１】
（上記一般式（Ｋ２）中、Ｒｋ１、環Ｋ１、環Ｋ２、ｎｋ１、Ｘｋ１、Ｘｋ２、Ｘｋ３、Ｘｋ４、Ｙｋ１、Ｚｋ１、Ｚｋ２及びＺｋ３は、先述の一般式（Ｋ１）の通りであるのでここでは省略する。）
【０４７２】
【化２１７】
2015199061.tif 000219
【０４７３】
（上記一般式（Ｋ３）中、Ｒｋ１、Ｘｋ１、Ｘｋ２、Ｘｋ３、Ｘｋ４、Ｙｋ１、及びＺｋ１は、先述の一般式（Ｋ）の通りであるのでここでは省略する。）
本発明に係る液晶組成物において一般式（Ｋ１）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【０４７４】
本発明に係る液晶組成物において一般式（Ｋ２）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【０４７５】
本発明に係る液晶組成物において一般式（Ｋ３）で表される化合物の含有量は、１質量％以上であることが好ましく、２質量％以上であることが好ましく、３質量％以上であることが更に好ましく、４質量％以上であることが更に好ましい。更に具体的には、１質量％から３０質量％であることが好ましく、１．５質量％から２０質量％であることが更に好ましく、１．８質量％から１５質量％であることが更に好ましく、２．２質量％から１２質量％であることが更に好ましい。
【０４７６】
本発明に係る液晶組成物において、一般式（Ｋ１）で表される化合物、一般式（Ｋ２）であら漁れる化合物および一般式（Ｋ３）で表される化合物からなる群から選択される少なくとも１種を含むことが好ましい。
【０４７７】
本発明に係る液晶組成物において、一般式（Ｋ１）で表される化合物を１種以上含むことが好ましく、２種から５種含むことが更に好ましい。
【０４７８】
本発明に係る液晶組成物において、一般式（Ｋ２）で表される化合物を１種以上含むことが好ましく、２種から５種含むことが更に好ましい。
【０４７９】
本発明に係る液晶組成物において、一般式（Ｋ３）で表される化合物を１種以上含むことが好ましく、２種から５種含むことが更に好ましい。
【０４８０】
本発明に係る液晶組成物において、一般式（Ｋ１）、一般式（Ｋ２）および一般式（Ｋ３）で表される化合物は、合計１種又は２種以上含有されることが好ましく、１〜１０種含有されることが好ましく、１〜８種含有されることが更に好ましく、２〜８種含有されることが更に好ましく、２〜５種含有されることが特に好ましい。
【０４８１】
本発明に係る一般式（Ｋ）で表される化合物は、以下の一般式（Ｋ１１）から（Ｋ２８）で表される化合物群から選ばれる化合物であることが好ましく、一般式（Ｋ１１）から（Ｋ１７）及び一般式（Ｋ２５）から（Ｋ２８）で表される化合物群から選ばれる化合物であることが更に好ましく、一般式（Ｋ１１）から（Ｋ１７）で表される化合物群から選ばれる化合物であることが特に好ましい。
【０４８２】
【化２１８】
2015199061.tif 000220
【０４８３】
【化２１９】
2015199061.tif 000221
【０４８４】
（上記一般式（Ｋ１１）〜（Ｋ２４）中、Ｒｋ１、環Ｋ２、Ｚｋ２、Ｚｋ３、ｎｋ１、Ｘｋ１、Ｘｋ２、Ｘｋ３、Ｘｋ４及びＹｋ１は、先述の通りである。）
【０４８５】
【化２２０】
2015199061.tif 000222
【０４８６】
【化２２１】
2015199061.tif 000223
【０４８７】
【化２２２】
2015199061.tif 000224
【０４８８】
【化２２３】
2015199061.tif 000225
【０４８９】
上記一般式（Ｋ１１）〜（Ｋ２８）中、Ｒｋ１、Ｘｋ１、Ｘｋ２、Ｚｋ２、環Ｋ２、Ｚｋ３、ｎｋ１、Ｘｋ３、Ｘｋ４及びＹｋ１は、先述の通りであるが、Ｘｋ１及びＸｋ２はフッ素原子であることが特に好ましく、Ｚｋ２及びＺｋ３は単結合であることが特に好ましく、環Ｋ２は１，４−フェニレン基、３−フルオロ−１，４−フェニレン基又は３，５−ジフルオロ−１，４−フェニレン基であることが好ましく、３，５−ジフルオロ−１，４−フェニレン基であることが特に好ましく、ｎｋ１は０又は１であることが好ましく、１であることが特に好ましく、Ｘｋ３及びＸｋ４はフッ素原子であることが特に好ましく、Ｙｋ１はフッ素原子又はトリフルオロメトキシ基であることが好ましく、フッ素原子であることが特に好ましい。
【０４９０】
本発明に係る液晶組成物において一般式（Ｋ１１）〜（Ｋ１７）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【０４９１】
本発明に係る液晶組成物において一般式（Ｋ２５）〜（Ｋ２８）で表される化合物の含有量は、１質量％以上であることが好ましく、３質量％以上であることが好ましく、５質量％以上であることが更に好ましく、１０質量％以上であることが更に好ましい。更に具体的には、３質量％から７０質量％であることが好ましく、５質量％から６０質量％であることが更に好ましく、１０質量％から６０質量％であることが更に好ましく、１０質量％から５０質量％であることが更に好ましい。
【０４９２】
本発明に係る液晶組成物において、一般式（Ｋ１１）〜（Ｋ１７）で表される化合物は、１種又は２種以上含有されることが好ましく、１〜１０種含有されることが好ましく、１〜８種含有されることが更に好ましく、２〜８種含有されることが更に好ましく、２〜５種含有されることが特に好ましい。
【０４９３】
本発明に係る液晶組成物において、一般式（Ｋ２５）〜（Ｋ２８）で表される化合物は、１種又は２種以上含有されることが好ましく、１〜１０種含有されることが好ましく、１〜８種含有されることが更に好ましく、２〜８種含有されることが更に好ましく、２〜５種含有されることが特に好ましい。
【０４９４】
本発明に係る液晶組成物は、絶対値が４以上である正の誘電率異方性を有する液晶化合物として、一般式（ＰＮ）で表される化合物を含有しても良い。
【０４９５】
【化２２４】
2015199061.tif 000226
【０４９６】
上記記一般式（ＰＮ）中、Ｒｎ１は、炭素原子数１〜１０のアルキル基又は炭素原子数２〜１０のアルケニル基を表し、基中の１個又は非隣接の２個以上の−ＣＨ２−は、それぞれ独立的に、−Ｃ≡Ｃ−、−Ｏ−、−ＣＯ−、−ＣＯＯ−又は−ＯＣＯ−によって置換されていても良く、基中の１個又は２個以上の水素原子は、それぞれ独立的に、フッ素原子で置換されていても良い。
【０４９７】
上記記一般式（ＰＮ）中、環Ｎ１は、１，４−シクロヘキシレン基（基中の１個又は非隣接の２個以上の−ＣＨ２−は−Ｏ−又は−Ｓ−によって置換されていても良い。）又は１，４−フェニレン基（基中の１個又は非隣接の２個以上の−ＣＨ＝は−Ｎ＝によって置換されていても良い。）を表し、前記基中の水素原子は、それぞれ独立的に、シアノ基、フッ素原子で置換されていても良い。
【０４９８】
上記記一般式（ＰＮ）中、Ｚｎ１及びＺｎ２は、それぞれ独立的に、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ２ＣＨ２ＣＦ２Ｏ−、−ＣＯＯ−、−ＯＣＯ−又は−Ｃ≡Ｃ−を表す。
【０４９９】
上記記一般式（Ｎ１）中、ｎｎ１は、それぞれ独立的に、０〜４の整数を表し、ｎｎ１が２以上場合、環Ｎ１は同一でも良く、異なっていても良く、また、Ｚｎ１は同一でも良く、異なっていても良い。
【０５００】
上記記一般式（ＰＮ）中、Ｘｎ１、Ｘｎ２、Ｘｎ３、Ｘｎ４及びＸｎ５は、それぞれ独立的に、水素原子又はフッ素原子を表す。
【０５０１】
上記記一般式（ＰＮ）中、Ｙｎ１は、フッ素原子、シアノ基、トリフルオロメチル基、フルオロメトキシ基、ジフルオロメトキシ基、トリフルオロメトキシ基又は２，２，２−トリフルオロエチル基を表すが、フッ素原子、トリフルオロメチル基、フルオロメトキシ基、ジフルオロメトキシ基又はトリフルオロメトキシ基を表す。
【０５０２】
本発明に係る液晶組成物は一般式（ＰＮ）で表される化合物も含有することで、高い屈折率異方性（Δｎ）を維持し、かつ、信頼性に優れる点で更に好ましい。
【０５０３】
本発明に係る液晶組成物において一般式（ＰＮ）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０５０４】
本発明に係る液晶組成物において、一般式（ＰＮ）で表される化合物は１種又は２種以上含有されるが、１〜１０種含有されることが好ましく、１〜８種含有されることが更に好ましく、２〜８種含有されることが更に好ましく、２〜５種含有されることが特に好ましい。
【０５０５】
本発明に係る一般式（ＰＮ）で表される化合物は、一般式（ＰＮ１）及び（ＰＮ２）で表される化合物からなる群から選ばれる化合物であることが好ましく、一般式（ＰＮ２）で表される化合物であることが更に好ましい。
【０５０６】
【化２２５】
2015199061.tif 000227
【０５０７】
上記一般式（ＰＮ１）及び一般式（ＰＮ２）中、Ｒｎ１、環Ｎ１、Ｚｎ１、ｎｎ１、Ｘｎ１、Ｘｎ２、Ｘｎ４、Ｘｎ５及びＹｎ１は、先述の通りであるが、環Ｎ１は、１，４−シクロヘキシレン基、テトラヒドロピラン−２，５−ジイル基、１，４−フェニレン基、３−フルオロ−１，４−フェニレン基又は３，５−ジフルオロ−１，４−フェニレン基、ジオキサン基であることが好ましく、１，４−フェニレン基、３−フルオロ−１，４−フェニレン基又は３，５−ジフルオロ−１，４−フェニレン基であることが更に好ましく、Ｚｎ１は単結合であることが特に好ましく、ｎｎ１は０又は１であることが好ましく、Ｘｎ１及びＸｎ２は水素原子又はフッ素原子であることが好ましく、少なくとも一方がフッ素原子であることが更に好ましく、両方がフッ素原子であることが特に好ましく、Ｘｎ４及びＸｎ５は水素原子又はフッ素原子であることが好ましく、少なくとも一方がフッ素原子であることが更に好ましく、両方がフッ素原子であることが特に好ましく、Ｙｎ１はフッ素原子又はトリフルオロメトキシ基であることが好ましい。
【０５０８】
本発明に係る液晶組成物において一般式（Ｎ１）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０５０９】
本発明に係る液晶組成物において一般式（Ｎ２）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０５１０】
本発明に係る一般式（ＰＮ）で表される化合物は、以下の一般式（ＰＮ３）も好ましい。
【０５１１】
【化２２６】
2015199061.tif 000228
【０５１２】
上記一般式（ＰＮ３）中、Ｒｎ１、環Ｎ１、Ｘｎ１、Ｘｎ２、Ｘｎ４、Ｘｎ５及びＹｎ１は、先述の通りである。
【０５１３】
上記一般式（ＰＮ３）中、Ｘ１及びＸ２は、それぞれ独立的に、水素原子又はフッ素原子を表すが、少なくとも一方がフッ素原子であることが好ましく、両方がフッ素原子であることも好ましい。
【０５１４】
上記一般式（ＰＮ３）中、環Ｎ１は、１，４−シクロヘキシレン基、テトラヒドロピラン−２，５−ジイル基、１，４−フェニレン基、３−フルオロ−１，４−フェニレン基、３，５−ジフルオロ−１，４−フェニレン基又はジオキサン基を表すが、１，４−フェニレン基、３−フルオロ−１，４−フェニレン基又は３，５−ジフルオロ−１，４−フェニレン基であることが更に好ましい。
【０５１５】
上記一般式（ＰＮ３）中、ｎは０以上２以下の整数を表すが、０又は１であることが好ましい。
【０５１６】
本発明に係る液晶組成物において一般式（ＰＮ３）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０５１７】
本発明に係る液晶組成物において、一般式（ＰＮ３）で表される化合物は、１種又は２種以上含有され、１〜１０種含有されることが好ましく、１〜８種含有されることが更に好ましく、２〜８種含有されることが更に好ましく、２〜５種含有されることが特に好ましい。
【０５１８】
本発明に係る一般式（ＰＮ３）で示される化合物としては、以下の（ＰＮ１１）〜（ＰＮ１４）が好ましい。
【０５１９】
【化２２７】
2015199061.tif 000229
【０５２０】
【化２２８】
2015199061.tif 000230
【０５２１】
【化２２９】
2015199061.tif 000231
【０５２２】
【化２３０】
2015199061.tif 000232
【０５２３】
本発明に係る液晶組成物において一般式（ＰＮ１１）〜（ＰＮ１４）で表される化合物の含有量は、０から６０質量％であることが好ましく、１から５０質量％であることが更に好ましく、１から４０質量％が更に好ましく、５から４０質量％であることが更に好ましく、１０から４０質量％であることが特に好ましい。
【０５２４】
また、一般式（ＰＮ）で表される化合物としては、以下の式（ＰＮ１５）および式（ＰＮ１６）からなる群から選択される少なくとも１種が好ましい。
2015199061.tif 000233
【０５２５】
本発明に係る液晶組成物は、任意成分として以下の一般式（Ｌ）で表される化合物を更に含んでも良く、当該一般式（Ｌ）で表される化合物は、ノンポーラ化合物（誘電異方性が−１．０〜＋１．０）であることが好ましい。
【０５２６】
前記一般式（Ｌ）は、
【０５２７】
【化２３１】
2015199061.tif 000234
【０５２８】
（上記一般式（Ｌ）中、ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記一般式（Ｎ）で表される化合物を除く）で表される化合物を含むことが好ましい。
【０５２９】
本発明に係る液晶組成物は、一般式（Ｌ）で表される化合物を１種類以上含有することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では５種類である。さらに、本発明の別の実施形態では６種類である。さらに、本発明の別の実施形態では７種類である。さらに、本発明の別の実施形態では８種類である。さらに、本発明の別の実施形態では９種類である。さらに、本発明の別の実施形態では１０種類である。さらに、本発明の別の実施形態では１２種類以上である。また、一般式（Ｌ）で表される化合物は１種類〜１５種類含まれていることが好ましく、また、一般式（Ｌ）で表される化合物は３種類〜１４種類含まれていることがより好ましく、一般式（Ｌ）で表される化合物は５種類〜１２種類含まれていることがさらに好ましい。
【０５３０】
本発明の液晶組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５３１】
本発明の液晶組成物の総質量に対して、前記一般式（Ｌ）で表される化合物の含有量は、例えば本発明の一つの実施形態としては２０〜９８質量％である。また、本発明の別の実施形態では前記含有量は３０〜９０質量％である。さらに、本発明の別の実施形態では前記含有量は４０〜８５質量％である。さらに、本発明の別の実施形態では前記含有量は４５〜８５質量％である。さらに、本発明の別の実施形態では前記含有量は５０〜７５質量％である。さらに、本発明の別の実施形態では前記含有量は５５〜７０質量％である。さらに、本発明の別の実施形態では前記含有量は５６〜６５質量％である。さらに、本発明の別の実施形態では前記含有量は２５〜８５質量％である。さらに、本発明の別の実施形態では前記含有量は３０〜８０質量％である。さらに、本発明の別の実施形態では前記含有量は４７〜７５質量％である。さらに、本発明の別の実施形態では前記含有量は５３〜７０質量％である。さらに、本発明の別の実施形態では前記含有量は６０〜９８質量％である。さらに、本発明の別の実施形態では前記含有量は６２〜９５質量％である。さらに、本発明の別の実施形態では前記含有量は５８〜７８質量％である。さらに、本発明の別の実施形態では前記含有量は６５〜８５質量％である。さらに、本発明の別の実施形態では前記含有量は７０〜９８質量％である。さらに、本発明の別の実施形態では前記含有量は４７〜９７．５質量％である。
【０５３２】
本発明の液晶組成物の粘度を低く保ち、応答速度が速い液晶組成物が必要な場合は上記の下限値が高く上限値が高いことが好ましい。さらに、本発明の液晶組成物のＴｎｉを高く保ち、温度安定性の良い液晶組成物が必要な場合は上記の下限値が高く上限値が高いことが好ましい。また、駆動電圧を低く保つために誘電率異方性を大きくしたいときは、上記の下限値を低く上限値が低いことが好ましい。
【０５３３】
ＲＬ１及びＲＬ２は、それが結合する環構造がフェニル基（芳香族）である場合には、直鎖状の炭素原子数１〜５のアルキル基、直鎖状の炭素原子数１〜４（またはそれ以上）のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４（またはそれ以上）のアルコキシ基及び直鎖状の炭素原子数２〜５のアルケニル基が好ましい。
【０５３４】
本発明に係る一般式（Ｌ）で表される化合物は、液晶組成物の化学的な安定性が求められる場合には塩素原子をその分子内に有さないことが好ましい。
【０５３５】
本発明に係る一般式（Ｌ）で表される化合物は、例えば、一般式（Ｉ）で表される化合物群から選ばれる化合物が好ましい。
【０５３６】
【化２３２】
2015199061.tif 000235
【０５３７】
（上記一般式（Ｉ）中、Ｒ１１およびＲ１２はそれぞれ独立して炭素原子数１〜８のアルキル基または炭素原子数１〜８のアルコキシ基又は炭素原子数２〜８のアルケニル基を表し、該アルキル基、アルケニル基、アルコキシ基又はアルケニルオキシ基中の１つ以上の水素原子はフッ素原子で置換されていてもよく、該アルキル基、アルケニル基、アルコキシ基又はアルケニルオキシ基中のメチレン基は酸素原子が連続して結合しない限り酸素原子で置換されていてもよく、カルボニル基が連続して結合しない限りカルボニル基で置換されていてもよく、
Ａ１１およびＡ１２はそれぞれ独立して、１，４−シクロヘキシレン基、１，４−フェニレン基、２−フルオロ−１，４−フェニレン基または３−フルオロ−１，４−フェニレン基を表す。）
前記一般式（Ｉ）で表される化合物群において組み合わせることができる化合物の種類は特に制限は無いが、低温での溶解性、粘性、転移温度、電気的な信頼性、複屈折率などの求められる性能に応じて適宜組み合わせて使用する。使用する化合物の種類は、例えば本発明の一つの実施形態としては１種類である。あるいは本発明の別の実施形態では２種類である。また、本発明の別の実施形態では３種類である。さらに、本発明の別の実施形態では４種類である。さらに、本発明の別の実施形態では５種類である。さらに、本発明の別の実施形態では６種類以上である。
【０５３８】
本発明の液晶組成物における一般式（Ｉ）で表されるいわゆる二環の化合物の含有量は、低温での溶解性、粘性、転移温度、電気的な信頼性、複屈折率、プロセス適合性、滴下痕、焼き付き、誘電率異方性などの求められる性能に応じて適宜調整する必要がある。
【０５３９】
本発明の液晶組成物の総質量に対して、前記一般式（Ｉ）で表される化合物の含有量は、例えば本発明の一つの実施形態としては１０〜７５質量％である。あるいは本発明の別の実施形態では前記含有量は１０〜７０質量％である。また、本発明の別の実施形態では前記含有量は１０〜６５質量％である。さらに、本発明の別の実施形態では前記含有量は１０〜６０質量％である。さらに、本発明の別の実施形態では前記含有量は１５〜６０質量％である。さらに、本発明の別の実施形態では前記含有量は１５〜５９質量％である。さらに、本発明の別の実施形態では前記含有量は１５〜５６質量％である。さらに、本発明の別の実施形態では前記含有量は１５〜５２質量％である。さらに、本発明の別の実施形態では前記含有量は１５〜５１質量％である。さらに、本発明の別の実施形態では前記含有量は１５〜４９質量％である。さらに、本発明の別の実施形態では前記含有量は１５〜４８質量％である。さらに、本発明の別の実施形態では前記含有量は１５〜４７質量％である。さらに、本発明の別の実施形態では前記含有量は１５〜４５質量％である。さらに、本発明の別の実施形態では前記含有量は１５〜４４質量％である。さらに、本発明の別の実施形態では前記含有量は１５〜４３質量％である。さらに、本発明の別の実施形態では前記含有量は１５〜４１質量％である。さらに、本発明の別の実施形態では前記含有量は１５〜３９質量％である。さらに、本発明の別の実施形態では前記含有量は１５〜３８質量％である。さらに、本発明の別の実施形態では前記含有量は１５〜３５質量％である。さらに、本発明の別の実施形態では前記含有量は１５〜３３質量％である。さらに、本発明の別の実施形態では前記含有量は１５〜３１質量％である。さらに、本発明の別の実施形態では前記含有量は１５〜３０質量％である。さらに、本発明の別の実施形態では前記含有量は１５〜２９質量％である。さらに、本発明の別の実施形態では前記含有量は１５〜２８質量％である。さらに、本発明の別の実施形態では前記含有量は１５〜２０質量％である。さらに、本発明の別の実施形態では前記含有量は１７〜６０質量％である。さらに、本発明の別の実施形態では前記含有量は２０〜６０質量％である。さらに、本発明の別の実施形態では前記含有量は２７〜６０質量％である。さらに、本発明の別の実施形態では前記含有量は２８〜６０質量％である。さらに、本発明の別の実施形態では前記含有量は３０〜６０質量％である。さらに、本発明の別の実施形態では前記含有量は３１〜６０質量％である。さらに、本発明の別の実施形態では前記含有量は３２〜６０質量％である。さらに、本発明の別の実施形態では前記含有量は３３〜６０質量％である。さらに、本発明の別の実施形態では前記含有量は３４〜６０質量％である。さらに、本発明の別の実施形態では前記含有量は３５〜６０質量％である。さらに、本発明の別の実施形態では前記含有量は３６〜６０質量％である。さらに、本発明の別の実施形態では前記含有量は３７〜６０質量％である。さらに、本発明の別の実施形態では前記含有量は３９〜６０質量％である。さらに、本発明の別の実施形態では前記含有量は４１〜６０質量％である。さらに、本発明の別の実施形態では前記含有量は４２〜６０質量％である。さらに、本発明の別の実施形態では前記含有量は４３〜６０質量％である。さらに、本発明の別の実施形態では前記含有量は４４〜６０質量％である。さらに、本発明の別の実施形態では前記含有量は４６〜６０質量％である。さらに、本発明の別の実施形態では前記含有量は４７〜６０質量％である。さらに、本発明の別の実施形態では前記含有量は４８〜６０質量％である。さらに、本発明の別の実施形態では前記含有量は４９〜６０質量％である。さらに、本発明の別の実施形態では前記含有量は５１〜６０質量％である。さらに、本発明の別の実施形態では前記含有量は１７〜４５質量％である。さらに、本発明の別の実施形態では前記含有量は２７〜２９質量％である。さらに、本発明の別の実施形態では前記含有量は３２〜４３質量％である。さらに、本発明の別の実施形態では前記含有量は３４〜３８質量％である。さらに、本発明の別の実施形態では前記含有量は３６〜４５質量％である。さらに、本発明の別の実施形態では前記含有量は３７〜４８質量％である。さらに、本発明の別の実施形態では前記含有量は４２〜５６質量％である。さらに、本発明の別の実施形態では前記含有量は４３〜５２質量％である。さらに、本発明の別の実施形態では前記含有量は４３〜４９質量％である。さらに、本発明の別の実施形態では前記含有量は４３〜４４質量％である。さらに、本発明の別の実施形態では前記含有量は４４〜４８質量％である。さらに、本発明の別の実施形態では前記含有量は４７〜５１質量％である。
【０５４０】
本発明に係る液晶組成物において、粘度を低く保ち、応答速度が速い液晶組成物を提供することができる観点から、一般式（Ｉ）で表される化合物群を含むことが特に好ましい。
【０５４１】
本発明の液晶組成物の粘度を低く保ち、応答速度が速い液晶組成物が必要な場合は、前記一般式（Ｉ）で表される化合物（群）の含有量の下限値が高く上限値が高いことが好ましい。
【０５４２】
さらに、前記一般式（Ｉ）で表される化合物は一般式（Ｉ−１）で表される化合物群から選ばれる化合物であることが好ましい。
【０５４３】
【化２３３】
2015199061.tif 000236
【０５４４】
（上記一般式（Ｉ−１）中、Ｒ１１およびＲ１２は上記一般式（Ｉ）における意味と同じ意味を表す。）
本発明の液晶組成物において、一般式（Ｉ−１）で表される化合物として、１〜１０種類、１〜９種類、１〜８種類、１〜７種類、１〜６種類、２〜９種類、２〜８種類、２〜６種類、３〜９種類、３〜７種類、３〜６種類または４〜６種類混合して含有していることが好ましい。
【０５４５】
本発明に係る液晶組成物において、粘度を低く保ち、応答速度が速い液晶組成物を提供することができる観点から、一般式（Ｉ−１）で表される化合物群を含むことが特に好ましい。
【０５４６】
本発明の液晶組成物の総質量に対して、前記一般式（Ｉ−１）で表される化合物の含有量は、例えば本発明の一つの実施形態としては２〜７０質量％である。あるいは本発明の別の実施形態では前記含有量は３〜６０質量％である。また、本発明の別の実施形態では前記含有量は１５〜６０質量％である。さらに、本発明の別の実施形態では前記含有量は１５〜５２質量％である。さらに、本発明の別の実施形態では前記含有量は１５〜４６質量％である。さらに、本発明の別の実施形態では前記含有量は１５〜３９質量％である。さらに、本発明の別の実施形態では前記含有量は３〜３０質量％である。さらに、本発明の別の実施形態では前記含有量は１５〜３０質量％である。さらに、本発明の別の実施形態では前記含有量は３〜２０質量％である。また、本発明の別の実施形態では前記含有量は１７〜６０質量％である。また、本発明の別の実施形態では前記含有量は２０〜６０質量％である。また、本発明の別の実施形態では前記含有量は２６〜６０質量％である。また、本発明の別の実施形態では前記含有量は２〜６０質量％である。また、本発明の別の実施形態では前記含有量は３０〜６０質量％である。また、本発明の別の実施形態では前記含有量は３３〜６０質量％である。また、本発明の別の実施形態では前記含有量は３８〜６０質量％である。また、本発明の別の実施形態では前記含有量は４２〜６０質量％である。また、本発明の別の実施形態では前記含有量は４７〜６０質量％である。また、本発明の別の実施形態では前記含有量は１７〜４５質量％である。また、本発明の別の実施形態では前記含有量は２７〜３８質量％である。また、本発明の別の実施形態では前記含有量は２３〜４６質量％である。また、本発明の別の実施形態では前記含有量は３６〜４５質量％である。また、本発明の別の実施形態では前記含有量は３７〜４８質量％である。また、本発明の別の実施形態では前記含有量は３８〜４９質量％である。また、本発明の別の実施形態では前記含有量は４２〜５６質量％である。また、本発明の別の実施形態では前記含有量は４２〜５０質量％である。また、本発明の別の実施形態では前記含有量は４３〜５２質量％である。
【０５４７】
本発明の液晶組成物の粘度を低く保ち、応答速度が速い液晶組成物が必要な場合は上記の下限値が高く上限値が高いことが好ましい。
【０５４８】
さらに、前記一般式（Ｉ−１）で表される化合物は、一般式（Ｉ−１−１）で表される化合物群から選ばれる化合物であることが好ましい。
【０５４９】
【化２３４】
2015199061.tif 000237
【０５５０】
（上記一般式（Ｉ−１−１）中、Ｒ１２は一般式（Ｉ）における意味と同じ意味を表し、Ｒａ１は、水素原子または炭素数１〜３のアルキル基である）
本発明に係る液晶組成物において、粘度を低く保ち、応答速度が速い液晶組成物を提供することができる観点から、一般式（Ｉ−１−１）で表される化合物群を含むことが特に好ましい。
【０５５１】
本発明の液晶組成物の総質量に対して、前記一般式（Ｉ−１−１）で表される化合物の含有量は、例えば本発明の一つの実施形態としては１〜６０質量％である。また、本発明の一つの実施形態としては１〜４５質量％である。あるいは本発明の別の実施形態では前記含有量は１〜３５質量％である。また、本発明の別の実施形態では前記含有量は１〜２６質量％である。さらに、本発明の別の実施形態では前記含有量は１〜２１質量％である。さらに、本発明の別の実施形態では前記含有量は１〜１６質量％である。さらに、本発明の別の実施形態では前記含有量は１〜１１質量％である。さらに、本発明の別の実施形態では前記含有量は３〜６０質量％である。さらに、本発明の別の実施形態では前記含有量は３〜３０質量％である。さらに、本発明の別の実施形態では前記含有量は８〜３０質量％である。さらに、本発明の別の実施形態では前記含有量は１２〜３０質量％である。さらに、本発明の別の実施形態では前記含有量は３〜２６質量％である。さらに、本発明の別の実施形態では前記含有量は３〜２０質量％である。さらに、本発明の別の実施形態では前記含有量は３〜１２質量％である。さらに、本発明の別の実施形態では前記含有量は５〜１２質量％である。さらに、本発明の別の実施形態では前記含有量は６〜１６質量％である。さらに、本発明の別の実施形態では前記含有量は７〜１６質量％である。さらに、本発明の別の実施形態では前記含有量は８〜２６質量％である。さらに、本発明の別の実施形態では前記含有量は８〜１５質量％である。さらに、本発明の別の実施形態では前記含有量は８〜１３質量％である。さらに、本発明の別の実施形態では前記含有量は９〜２５質量％である。さらに、本発明の別の実施形態では前記含有量は１０〜２１質量％である。さらに、本発明の別の実施形態では前記含有量は１２〜２１質量％である。さらに、本発明の別の実施形態では前記含有量は１１〜２６質量％である。
【０５５２】
さらに、前記一般式（Ｉ−１−１）で表される化合物は、式（１．１）から式（１．５）で表される化合物群から選ばれる化合物であることが好ましく、式（１．２）または式（１．３）で表される化合物であることが好ましく、特に、式（１．３）で表される化合物であることが好ましい。
【０５５３】
【化２３５】
2015199061.tif 000238
【０５５４】
【化２３６】
2015199061.tif 000239
【０５５５】
【化２３７】
2015199061.tif 000240
【０５５６】
【化２３８】
2015199061.tif 000241
【０５５７】
【化２３９】
2015199061.tif 000242
【０５５８】
前記式（１．２）または前記式（１．３）で表される化合物がそれぞれ単独で使われる場合は、式（１．２）で表される化合物の含有量は高めであることが応答速度の改善に効果があり、式（１．３）で表される化合物の含有量は下記に示す範囲が応答速度の速く電気的、光学的に信頼性が高い液晶組成物ができるので好ましい。
【０５５９】
前記式（１．３）、（１．５）で表される化合物の含有量は、本発明の液晶組成物の総質量に対して、例えば本発明の一つの実施形態としては１〜４５質量％である。また、本発明の一つの実施形態としては１〜３５質量％である。あるいは本発明の別の実施形態では前記含有量は１〜３０質量％である。あるいは本発明の別の実施形態では前記含有量は１〜２５質量％である。あるいは本発明の別の実施形態では前記含有量は１〜２１質量％である。あるいは本発明の別の実施形態では前記含有量は１〜１８質量％である。あるいは本発明の別の実施形態では前記含有量は１〜１３質量％である。あるいは本発明の別の実施形態では前記含有量は１〜１２質量％である。あるいは本発明の別の実施形態では前記含有量は１〜１１質量％である。あるいは本発明の別の実施形態では前記含有量は１〜１０質量％である。あるいは本発明の別の実施形態では前記含有量は３〜２０質量％である。あるいは本発明の別の実施形態では前記含有量は４〜２１質量％である。あるいは本発明の別の実施形態では前記含有量は７〜２１質量％である。あるいは本発明の別の実施形態では前記含有量は１０〜２１質量％である。あるいは本発明の別の実施形態では前記含有量は１１〜２１質量％である。あるいは本発明の別の実施形態では前記含有量は１２〜２１質量％である。あるいは本発明の別の実施形態では前記含有量は１３〜２１質量％である。あるいは本発明の別の実施形態では前記含有量は３〜１３質量％である。あるいは本発明の別の実施形態では前記含有量は４〜７質量％である。あるいは本発明の別の実施形態では前記含有量は５〜１２質量％である。あるいは本発明の別の実施形態では前記含有量は６〜１６質量％である。あるいは本発明の別の実施形態では前記含有量は１０〜１６質量％である。あるいは本発明の別の実施形態では前記含有量は７〜１６質量％である。あるいは本発明の別の実施形態では前記含有量は７〜１０質量％である。あるいは本発明の別の実施形態では前記含有量は８〜１８質量％である。あるいは本発明の別の実施形態では前記含有量は８〜１５質量％である。あるいは本発明の別の実施形態では前記含有量は８〜１３質量％である。あるいは本発明の別の実施形態では前記含有量は９〜１３質量％である。
【０５６０】
さらに、本発明に係る一般式（Ｉ−１）で表される化合物は、一般式（Ｉ−１−２）で表される化合物群から選ばれる化合物であることが好ましい。
【０５６１】
【化２４０】
2015199061.tif 000243
【０５６２】
（上記一般式（Ｉ−１−２）中、Ｒ１２は一般式（Ｉ）における意味と同じ意味を表す。）
前記一般式（Ｉ−１−２）として使用する化合物の種類は、例えば本発明の一つの実施形態としては１種類である。あるいは本発明の別の実施形態では２種類である。また、本発明の別の実施形態では３種類である。
【０５６３】
本発明の液晶組成物において、一般式（Ｉ−１−２）で表される化合物の含有量は、低温での溶解性、粘性、転移温度、電気的な信頼性、複屈折率、プロセス適合性、滴下痕、焼き付き、誘電率異方性などの求められる性能に応じて適宜調整する必要がある。
【０５６４】
本発明の液晶組成物の総質量に対して、前記一般式（Ｉ−１−２）で表される化合物の含有量は、例えば本発明の一つの実施形態としては１〜７０質量％である。また、本発明の一つの実施形態としては１〜６５質量％である。さらに、本発明の一つの実施形態としては１〜５５質量％である。あるいは本発明の別の実施形態では前記含有量は１〜５０質量％である。また、本発明の別の実施形態では前記含有量は１〜４９質量％である。さらに、本発明の別の実施形態では前記含有量は１〜４７質量％である。さらに、本発明の別の実施形態では前記含有量は１〜４５質量％である。さらに、本発明の別の実施形態では前記含有量は１〜４４質量％である。さらに、本発明の別の実施形態では前記含有量は１〜４０質量％である。さらに、本発明の別の実施形態では前記含有量は１〜３９質量％である。さらに、本発明の別の実施形態では前記含有量は１〜３８質量％である。さらに、本発明の別の実施形態では前記含有量は１〜３６質量％である。さらに、本発明の別の実施形態では前記含有量は１〜３５質量％である。さらに、本発明の別の実施形態では前記含有量は１〜３２質量％である。さらに、本発明の別の実施形態では前記含有量は１〜３０質量％である。さらに、本発明の別の実施形態では前記含有量は１〜２８質量％である。さらに、本発明の別の実施形態では前記含有量は１〜２７質量％である。さらに、本発明の別の実施形態では前記含有量は１〜２６質量％である。さらに、本発明の別の実施形態では前記含有量は１〜２４質量％である。さらに、本発明の別の実施形態では前記含有量は１〜２１質量％である。さらに、本発明の別の実施形態では前記含有量は１〜２０質量％である。さらに、本発明の別の実施形態では前記含有量は１〜１９質量％である。さらに、本発明の別の実施形態では前記含有量は１〜１６質量％である。さらに、本発明の別の実施形態では前記含有量は１〜１５質量％である。さらに、本発明の別の実施形態では前記含有量は３〜６０質量％である。さらに、本発明の別の実施形態では前記含有量は３〜３０質量％である。さらに、本発明の別の実施形態では前記含有量は１３〜４９質量％である。さらに、本発明の別の実施形態では前記含有量は１５〜４９質量％である。さらに、本発明の別の実施形態では前記含有量は１６〜４９質量％である。さらに、本発明の別の実施形態では前記含有量は１７〜４９質量％である。さらに、本発明の別の実施形態では前記含有量は２０〜４９質量％である。さらに、本発明の別の実施形態では前記含有量は２３〜４９質量％である。さらに、本発明の別の実施形態では前記含有量は２４〜４９質量％である。さらに、本発明の別の実施形態では前記含有量は２５〜４９質量％である。さらに、本発明の別の実施形態では前記含有量は２８〜４９質量％である。さらに、本発明の別の実施形態では前記含有量は３０〜４９質量％である。さらに、本発明の別の実施形態では前記含有量は３３〜４９質量％である。さらに、本発明の別の実施形態では前記含有量は３５〜４９質量％である。さらに、本発明の別の実施形態では前記含有量は３８〜４９質量％である。さらに、本発明の別の実施形態では前記含有量は３９〜４９質量％である。さらに、本発明の別の実施形態では前記含有量は４５〜４９質量％である。さらに、本発明の別の実施形態では前記含有量は１１〜４４質量％である。さらに、本発明の別の実施形態では前記含有量は１２〜２４質量％である。さらに、本発明の別の実施形態では前記含有量は１３〜１６質量％である。さらに、本発明の別の実施形態では前記含有量は１５〜３２質量％である。さらに、本発明の別の実施形態では前記含有量は１５〜２１質量％である。さらに、本発明の別の実施形態では前記含有量は１６〜２７質量％である。さらに、本発明の別の実施形態では前記含有量は１７〜２８質量％である。さらに、本発明の別の実施形態では前記含有量は２０〜３５質量％である。さらに、本発明の別の実施形態では前記含有量は２４〜４０質量％である。さらに、本発明の別の実施形態では前記含有量は２８〜３８質量％である。さらに、本発明の別の実施形態では前記含有量は２５〜３６質量％である。さらに、本発明の別の実施形態では前記含有量は３０〜４０質量％である。さらに、本発明の別の実施形態では前記含有量は３０〜３９質量％である。さらに、本発明の別の実施形態では前記含有量は３５〜４４質量％である。さらに、本発明の別の実施形態では前記含有量は３５〜４０質量％である。さらに、本発明の別の実施形態では前記含有量は３３〜４７質量％である。さらに、本発明の別の実施形態では前記含有量は３９〜４７質量％である。さらに、本発明の別の実施形態では前記含有量は３８〜４５質量％である。
【０５６５】
さらに、一般式（Ｉ−１−２）で表される化合物は、式（２．１）から式（２．８）で表される化合物群から選ばれる化合物であることが好ましく、式（２．２）から式（２．４）で表される化合物であることが好ましい。特に、式（２．２）で表される化合物は本発明の液晶組成物の応答速度を特に改善するため好ましい。また、応答速度よりも高いＴｎｉを求めるときは、式（２．３）または式（２．４）で表される化合物を用いることが好ましい。式（２．３）および式（２．４）で表される化合物の含有量は、低温での溶解度を良くするために３０％未満にすることが好ましい。
【０５６６】
【化２４１】
2015199061.tif 000244
【０５６７】
【化２４２】
2015199061.tif 000245
【０５６８】
【化２４３】
2015199061.tif 000246
【０５６９】
【化２４４】
2015199061.tif 000247
【０５７０】
本発明の液晶組成物において、式（２．２）で表される化合物の含有量は、本発明の液晶組成物の総質量に対して、１質量％以上７０質量％以下であることが好ましく、１質量％以上６５質量％以下であることが好ましく、１質量％以上６０質量％以下であることが好ましく、１質量％以上５５質量％以下であることが好ましく、１質量％以上５０質量％以下であることが好ましく、３質量％以上６０質量％以下であることが好ましく、５質量％以上５０質量％以下であることが好ましくい。これらの中で、９質量％４７質量％以下、９質量％以上１５質量％以下、１１質量％以上４４質量％以下、１５質量％以上３２質量％以下、２０質量％以上３５質量％以下、２３質量％以上２６質量％以下、２４質量％以上４０質量％以下、２５質量％以上３６質量％以下、２８質量％以上３８質量％以下、３０質量％以上４０質量％以下、３０質量％以上３９質量％以下、３３質量％以上４７質量％以下、３５質量％以上４４質量％以下、３５質量％以上４０質量％以下、３８質量％以上４５質量％以下、３９質量％以上４７質量％以下、が好ましい。
【０５７１】
本発明の液晶組成物において、式（２．３）で表される化合物の含有量は、本発明の液晶組成物の総質量に対して１質量％以上３０質量％以下であることが好ましく、１質量％２５質量％以下であることが好ましく、３質量％以上２５質量％以下であることが好ましく、４質量％以上２２質量％以下であることが好ましく、５質量％以上２２質量％以下であることが好ましく、１１質量％以上２２質量％以下であることが好ましく、１３質量％以上２２質量％以下であることが好ましく、４質量％以上１６質量％以下であることが好ましく、４質量％以上１５質量％以下であることが好ましく、４質量％以上１０質量％以下であることが好ましく、５質量％以上１０質量％以下であることが好ましく、１２質量％以上１５質量％以下であることが好ましく、１３質量％以上１６質量％以下であることが好ましい。
【０５７２】
本発明の液晶組成物において、式（２．４）で表される化合物の含有量は、本発明の液晶組成物の総質量に対して１質量％以上３０質量％以下であることが好ましく、１質量％２５質量％以下であることがより好ましく、３質量％以上３０質量％以下であることが好ましく、４質量％以上２５質量％以下であることが好ましく、１２質量％以上２５質量％以下であることが好ましく、１７質量％以上２５質量％以下であることが好ましく、２０質量％以上２５質量％以下であることが好ましく、４質量％以上２０質量％以下であることが好ましく、４質量％以上１３質量％以下であることが好ましく、１２質量％以上２４質量％以下であることが好ましく、１７質量％以上２０質量％以下であることが好ましい。
【０５７３】
本願発明の液晶組成物は、更に、一般式（Ｉ−１−２）で表される化合物と類似した構造を有する式（２．５）で表される化合物を含有することもできる。
【０５７４】
【化２４５】
2015199061.tif 000248
【０５７５】
低温での溶解性、転移温度、電気的な信頼性、複屈折率などの求められる性能に応じて式（２．５）であらわされる化合物の含有量を調整することが好ましく、含有量の好ましい範囲は、下記の表に示すとおりである。
【０５７６】
低温での溶解性、転移温度、電気的な信頼性、複屈折率などの求められる性能に応じて前記式（２．５）で表される化合物の含有量を調整することが好ましく、この化合物を本発明の液晶組成物の総質量に対して、０〜４０質量％含有することが好ましく、１〜３５質量％含有することが好ましく、１〜３０質量％含有することが好ましく、５〜３０質量％含有することが好ましく、１０〜３０質量％含有することが好ましく、１５〜３０質量％含有することが好ましく、２０〜３０質量％含有することが好ましく、２５〜３０質量％含有することが好ましい。
【０５７７】
さらに、本発明に係る一般式（Ｉ）で表される化合物は一般式（Ｉ−２）で表される化合物群から選ばれる化合物であることが好ましい。
【０５７８】
【化２４６】
2015199061.tif 000249
【０５７９】
（上記一般式（Ｉ−２）中、Ｒ１３およびＲ１４はそれぞれ独立して炭素原子数１〜５のアルキル基を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０５８０】
本発明の液晶組成物において、一般式（Ｉ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５８１】
本発明の液晶組成物の総質量に対して、前記一般式（Ｉ−２）で表される化合物の含有量は、例えば本発明の一つの実施形態としては１〜３０質量％である。あるいは本発明の別の実施形態では前記含有量は２〜３０質量％である。また、本発明の別の実施形態では前記含有量は４〜３０質量％である。さらに、本発明の別の実施形態では前記含有量は４〜２５質量％である。さらに、本発明の別の実施形態では前記含有量は３〜２０質量％である。
【０５８２】
さらに、一般式（Ｉ−２）で表される化合物は、式（３．１）から式（３．４）で表される化合物群から選ばれる化合物であることが好ましく、式（３．１）、式（３．３）または式（３．４）で表される化合物であることが好ましい。特に、式（３．２）で表される化合物は本発明の液晶組成物の応答速度を特に改善するため好ましい。また、応答速度よりも高いＴｎｉを求めるときは、式（３．３）または式（３．４）で表される化合物を用いることが好ましい。式（３．３）および式（３．４）で表される化合物の含有量は、低温での溶解度を良くするために２０％未満にすることが好ましい。
【０５８３】
さらに、一般式（Ｉ−２）で表される化合物は、式（３．１）から式（３．４）で表される化合物群から選ばれる化合物であることが好ましく、式（３．１）、式（３．３）および／または式（３．４）で表される化合物であることが好ましい。
【０５８４】
【化２４７】
2015199061.tif 000250
【０５８５】
【化２４８】
2015199061.tif 000251
【０５８６】
【化２４９】
2015199061.tif 000252
【０５８７】
【化２５０】
2015199061.tif 000253
【０５８８】
本発明の液晶組成物において、前記式（３．１）、式（３．３）で表される化合物の含有量は、本発明の液晶組成物の総質量に対して、１質量％以上２５質量％以下であることが好ましく、１質量％以上２０質量％以下であることが好ましく、３質量％以上２質量％以下、１質量％以上１５質量％以下であることが好ましく、１質量％以上１０質量％以下であることが好ましく１質量％以上５質量％以下であることが好ましい。
【０５８９】
さらに、本発明に係る一般式（Ｉ）で表される化合物は、一般式（Ｉ−３）で表される化合物群から選ばれる化合物であることが好ましい。
【０５９０】
【化２５１】
2015199061.tif 000254
【０５９１】
（上記一般式（Ｉ−３）中、Ｒ１３は一般式（Ｉ−２）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明の別の実施形態では３種類である。
【０５９２】
本発明の液晶組成物において、一般式（Ｉ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０５９３】
本発明の液晶組成物の総質量に対して、前記一般式（Ｉ−３）で表される化合物の含有量は、例えば本発明の一つの実施形態としては３〜３０質量％である。あるいは本発明の別の実施形態では前記含有量は４〜３０質量％である。また、本発明の別の実施形態では前記含有量は１５〜３０質量％である。さらに、本発明の別の実施形態では前記含有量は２５〜３０質量％である。さらに、本発明の別の実施形態では前記含有量は３〜２５質量％である。さらに、本発明の別の実施形態では前記含有量は３〜２０質量％である。さらに、本発明の別の実施形態では前記含有量は３〜１５質量％である。さらに、本発明の別の実施形態では前記含有量は３〜５質量％である。
【０５９４】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０５９５】
さらに、一般式（Ｉ−３）で表される化合物は、式（４．１）から式（４．３）で表される化合物群から選ばれる化合物であることが好ましく、式（４．３）で表される化合物であることが好ましい。
【０５９６】
【化２５２】
2015199061.tif 000255
【０５９７】
【化２５３】
2015199061.tif 000256
【０５９８】
【化２５４】
2015199061.tif 000257
【０５９９】
前記式（４．３）で表される化合物の含有量は、本発明の液晶組成物の総質量に対して、２質量％以上３０質量％以下であることが好ましく、４質量％以上３０質量％以下であることが好ましく、６質量％以上３０質量％以下であることが好ましく、８質量％以上３０質量％以下であることが好ましく、１０質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが特に好ましい。
【０６００】
さらに、本発明に係る一般式（Ｉ）で表される化合物は、一般式（Ｉ−０）で表される化合物群から選ばれる化合物であることが好ましい。
【０６０１】
【化２５５】
2015199061.tif 000258
【０６０２】
（上記一般式（Ｉ−０）中、Ｒ１ｂは一般式（Ｌ）におけるＲ１と同じ意味を表し、Ｒ２ｂはそれぞれ一般式（Ｌ）におけるＲ２と同じ意味を表し、ｎ１ｂは１又は２を表し、Ａ１ｂは一般式（Ｌ）におけるＡ１と同じ意味を表し、Ｚ１ｂは一般式（Ｌ）におけるＺ１と同じ意味を表す。）で表される化合物群の中から少なくとも１種類が選択されることが好ましい。
【０６０３】
本発明の液晶組成物において、一般式（Ｉ−０）で表される化合物の含有量は、本発明の液晶組成物の総質量に対して、１質量％以上５５質量％以下であることが好ましく、１質量％以上５０質量％以下であることが好ましく、５質量％以上５０質量％以下であることが好ましくい。これらの中で、９質量％４７質量％以下、９質量％以上１５質量％以下、１１質量％以上４４質量％以下、１５質量％以上３２質量％以下、２０質量％以上３５質量％以下、２３質量％以上２６質量％以下、２４質量％以上４０質量％以下、２５質量％以上３６質量％以下、２８質量％以上３８質量％以下、３０質量％以上４０質量％以下、３０質量％以上３９質量％以下、３０質量％以上３８質量％以下、３３質量％以上４７質量％以下、３５質量％以上４４質量％以下、３５質量％以上４０質量％以下、３８質量％以上４５質量％以下、３９質量％以上４７質量％以下、が好ましい。
【０６０４】
本発明の液晶組成物において、式（２．３）で表される化合物の含有量  は、本発明の液晶組成物の総質量に対して１質量％以上３０質量％以下であることが好ましく、１質量％２５質量％以下であることが好ましく、３質量％以上２５質量％以下であることが好ましく、４質量％以上２２質量％以下であることが好ましく、５質量％以上２２質量％以下であることが好ましく、１１質量％以上２２質量％以下であることが好ましく、１３質量％以上２２質量％以下であることが好ましく、４質量％以上１６質量％以下であることが好ましく、４質量％以上１５質量％以下であることが好ましく、４質量％以上１０質量％以下であることが好ましく、５質量％以上１０質量％以下であることが好ましく、１２質量％以上１５質量％以下であることが好ましく、１３質量％以上１６質量％以下であることが好ましい。
【０６０５】
本発明の液晶組成物において、一般式（Ｉ−０）で表される化合物の含有量は、低温での溶解性、転移温度、電気的な信頼性、複屈折率、プロセス適合性、粘性、滴下痕、焼き付き、誘電率異方性などの求められる性能に応じて適宜調整する必要がある。
【０６０６】
特に、後述の一般式（ＩＩ−２）で表される化合物が組成物に含まれると、液晶組成物の応答速度の上昇の観点から好ましい。
【０６０７】
さらに、本発明に係る一般式（Ｉ）で表される化合物は、一般式（Ｉ−４）で表される化合物群から選ばれる化合物であることが好ましい。
【０６０８】
【化２５６】
2015199061.tif 000259
【０６０９】
（上記一般式（Ｉ−４）中、Ｒ１１およびＲ１２は一般式（Ｌ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０６１０】
本発明の液晶組成物において、一般式（Ｉ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０６１１】
特に、後述の式（５．４）が組成物に含まれると、液晶組成物の応答速度の上昇の観点から好ましい。また、偶奇効果や弾性定数（Ｋ３３）の観点でも好ましい。
【０６１２】
本発明の液晶組成物の総質量に対して、前記一般式（Ｉ−４）で表される化合物の含有量は、例えば本発明の一つの実施形態としては２〜３０質量％である。あるいは本発明の別の実施形態では前記含有量は５〜３０質量％である。また、本発明の別の実施形態では前記含有量は６〜３０質量％である。さらに、本発明の別の実施形態では前記含有量は８〜３０質量％である。さらに、本発明の別の実施形態では前記含有量は１０〜３０質量％である。さらに、本発明の別の実施形態では前記含有量は１２〜３０質量％である。さらに、本発明の別の実施形態では前記含有量は１５〜３０質量％である。さらに、本発明の別の実施形態では前記含有量は２０〜３０質量％である。さらに、本発明の別の実施形態では前記含有量は２５〜３０質量％である。さらに、本発明の別の実施形態では前記含有量は、２〜２５質量％である。さらに、本発明の別の実施形態では前記含有量は、２〜２０質量％である。さらに、本発明の別の実施形態では前記含有量は、２〜１５質量％である。さらに、本発明の別の実施形態では前記含有量は、２〜１０質量％である。さらに、本発明の別の実施形態では前記含有量は、３〜１０質量％である。
【０６１３】
本発明に係る液晶組成物において、前記一般式（Ｉ−４）で表される化合物の組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１〜１０種類である。あるいは本発明の別の実施形態では１〜８種類である。また、本発明の別の実施形態では１〜５種類である。他の実施形態では１〜３種である。
【０６１４】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０６１５】
さらに、一般式（Ｉ−４）で表される化合物は、式（５．１）から式（５．４）で表される化合物群から選ばれる化合物であることが好ましく、式（５．２）から式（５．７）で表される化合物であることがより好ましく、式（５．２）〜式（５．４）ならなる群から選択される化合物を少なくとも１種含むことがさらに好ましい。
【０６１６】
前記一般式（Ｉ−４）で表される骨格の端部の置換基の一方に炭素原子数１〜８個のアルケニル基を含むと液晶組成物の高速応答性の観点で好ましい。
【０６１７】
【化２５７】
2015199061.tif 000260
【０６１８】
【化２５８】
2015199061.tif 000261
【０６１９】
【化２５９】
2015199061.tif 000262
【０６２０】
【化２６０】
2015199061.tif 000263
【０６２１】
【化２６１】
2015199061.tif 000264
【０６２２】
【化２６２】
2015199061.tif 000265
【０６２３】
【化２６３】
2015199061.tif 000266
【０６２４】
特に、前記式（５．１）〜（５．７）で表される化合物の含有量は、本発明の液晶組成物の総質量に対して１質量％以上３０質量％以下であることが好ましい。これらの中でも、例えば、３質量％以上１０質量％以下、４質量％以上３０質量％以下、６質量％以上３０質量％以下、８質量％以上３０質量％以下、１０質量％以上３０質量％以下、１２質量％以上３０質量％以下、１４質量％以上３０質量％以下、１６質量％以上３０質量％以下、１８質量％以上３０質量％以下、２０質量％以上３０質量％以下、２２質量％以上３０質量％以下、２３質量％以上３０質量％以下、２４質量％以上３０質量％以下、２５質量％以上３０質量％以下、或いは、４質量％以上６質量％以下、４質量％以上８質量％以下、４質量％以上１０質量％以下、４質量％以上１２質量％以下、４質量％以上１４質量％以下、４質量％以上１６質量％以下、４質量％以上１８質量％以下、４質量％以上２０質量％以下、４質量％以上２５質量％以下、２質量％以上２５質量％以下、２質量％以上２０質量％以下、２質量％以上１５質量％以下が好ましい。
【０６２５】
さらに、本発明に係る一般式（Ｉ）で表される化合物は、一般式（Ｉ−５）で表される化合物群から選ばれる化合物であることが好ましい。
【０６２６】
【化２６４】
2015199061.tif 000267
【０６２７】
（上記一般式（Ｉ−５）中、Ｒ１１およびＲ１２は一般式（Ｉ）における意味と同じ意味を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。
【０６２８】
本発明の液晶組成物において、一般式（Ｉ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
含有量の好ましい範囲は、下記の表に示すとおりである。
【０６２９】
本発明の液晶組成物の総質量に対して、前記一般式（Ｉ−５）で表される化合物の含有量は、例えば本発明の一つの実施形態としては１〜３０質量％である。あるいは本発明の別の実施形態では前記含有量は１〜２５質量％である。また、本発明の別の実施形態では前記含有量は１〜２０質量％である。さらに、本発明の別の実施形態では前記含有量は１〜１５質量％である。さらに、本発明の別の実施形態では前記含有量は１〜１１質量％である。さらに、本発明の別の実施形態では前記含有量は１〜８質量％である。さらに、本発明の別の実施形態では前記含有量は１〜５質量％である。さらに、本発明の別の実施形態では前記含有量は３〜１５質量％である。さらに、本発明の別の実施形態では前記含有量は３〜１０質量％である。さらに、本発明の別の実施形態では前記含有量は５〜１１質量％である。さらに、本発明の別の実施形態では前記含有量は８〜１１質量％である。さらに、本発明の別の実施形態では前記含有量は１０〜１１質量％である。
【０６３０】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０６３１】
さらに、一般式（Ｉ−５）で表される化合物は、式（６．１）から式（６．６）で表される化合物群から選ばれる化合物であることが好ましく、式（６．３）〜式（６．６）で表される化合物であることが好ましい。
【０６３２】
【化２６５】
2015199061.tif 000268
【０６３３】
【化２６６】
2015199061.tif 000269
【０６３４】
【化２６７】
2015199061.tif 000270
【０６３５】
【化２６８】
2015199061.tif 000271
【０６３６】
【化２６９】
2015199061.tif 000272
【０６３７】
【化２７０】
2015199061.tif 000273
【０６３８】
前記式（６．１）〜（６．６）で表される化合物の含有量は、例えば本発明の一つの実施形態としては１〜３０質量％である。あるいは本発明の別の実施形態では前記含有量は１〜２５質量％である。また、本発明の別の実施形態では前記含有量は１〜２０質量％である。さらに、本発明の別の実施形態では前記含有量は１〜１５質量％である。さらに、本発明の別の実施形態では前記含有量は３〜１５質量％である。さらに、本発明の別の実施形態では前記含有量は３〜１０質量％である。さらに、本発明の別の実施形態では前記含有量は１〜４質量％である。さらに、本発明の別の実施形態では前記含有量は４〜１１質量％である。さらに、本発明の別の実施形態では前記含有量は５〜１１質量％である。さらに、本発明の別の実施形態では前記含有量は８〜１１質量％である。
【０６３９】
本願発明の液晶組成物は、更に、一般式（Ｉ−５）で表される化合物と類似した構造を有する式（６．７）〜式（６．１１）で表される化合物を含有することもできる。
【０６４０】
【化２７１】
2015199061.tif 000274
【０６４１】
低温での溶解性、転移温度、電気的な信頼性、複屈折率などの求められる性能に応じて式（６．７）〜式（６．１０）であらわされる化合物の含有量を調整することが好ましい。
【０６４２】
前記式（６．７）〜（６．１０）で表される化合物の含有量は、例えば本発明の一つの実施形態としては１〜１５質量％である。あるいは本発明の別の実施形態では前記含有量は１〜１４質量％である。また、本発明の別の実施形態では前記含有量は１〜１２質量％である。さらに、本発明の別の実施形態では前記含有量は１〜１１質量％である。さらに、本発明の別の実施形態では前記含有量は１〜１０質量％である。さらに、本発明の別の実施形態では前記含有量は１〜９質量％である。さらに、本発明の別の実施形態では前記含有量は１〜５質量％である。さらに、本発明の別の実施形態では前記含有量は１〜４質量％である。さらに、本発明の別の実施形態では前記含有量は３〜１１質量％である。さらに、本発明の別の実施形態では前記含有量は４〜１１質量％である。さらに、本発明の別の実施形態では前記含有量は５〜１１質量％である。さらに、本発明の別の実施形態では前記含有量は６〜１１質量％である。
【０６４３】
さらに、本発明に係る一般式（Ａ）で表される化合物は、一般式（Ｉ−６）で表される化合物群から選ばれる化合物であることが好ましい。
【０６４４】
【化２７２】
2015199061.tif 000275
【０６４５】
（上記一般式（Ｉ−６）中、Ｒ１１およびＲ１２は一般式（Ｉ）における意味と同じ意味を表す。）
前記一般式（Ｉ−６）で表される化合物の含有量は、本発明の液晶組成物の総質量に対して２質量％以上３０質量％以下であることが好ましく、４質量％以上３０質量％以下であることが好ましく、５質量％以上３０質量％以下であることが好ましく、６質量％以上３０質量％以下であることが好ましく、９質量％以上３０質量％以下であることが好ましく、１２質量％以上３０質量％以下であることが好ましく、１４質量％以上３０質量％以下であることが好ましく、１６質量％以上３０質量％以下であることが好ましく、１８質量％以上２５質量％以下であることが好ましく、２０質量％以上２４質量％以下であることが好ましく、２２質量％以上２３質量％以下であることが好ましい。さらに、一般式（Ｉ−６）で表される化合物は、式（７．１）で表される化合物であることが好ましい。
【０６４６】
【化２７３】
2015199061.tif 000276
【０６４７】
さらに、一般式（Ｉ）で表される化合物は一般式（Ｉ−７）で表される化合物群から選ばれる化合物であることが好ましい。
【０６４８】
【化２７４】
2015199061.tif 000277
【０６４９】
（式中、Ｒ１１およびＲ１２は一般式（Ｉ）における意味と同じ意味を表す。）
本発明の液晶組成物の総質量に対する前記一般式（Ｉ−７）で表される化合物の含有量は、１質量％以上２０質量％以下であることが好ましく、１質量％以上１５質量％以下であることが好ましく、１質量％以上１０質量％以下であることが好ましく、１質量％以上５質量％以下であることが好ましい。
【０６５０】
さらに、一般式（Ｉ−７）で表される化合物は、式（８．１）で表される化合物であることが好ましい。
【０６５１】
【化２７５】
2015199061.tif 000278
【０６５２】
さらに、一般式（Ｉ）で表される化合物は一般式（Ｉ−８）で表される化合物群から選ばれる化合物であることが好ましい。
【０６５３】
【化２７６】
2015199061.tif 000279
【０６５４】
（式中、Ｒ１６およびＲ１７はそれぞれ独立して炭素原子数２〜５のアルケニル基を表す。）
組み合わせることができる化合物の種類に特に制限は無いが、低温での溶解性、転移温度、電気的な信頼性、複屈折率などの求められる性能に応じて、１種類から３種類組み合わせることが好ましい。また、前記一般式（Ｉ−８）で表される化合物の含有量は、低温での溶解性、転移温度、電気的な信頼性、複屈折率、プロセス適合性、滴下痕、焼き付き、誘電率異方性などの求められる性能に応じて、本発明の液晶組成物の総質量に対して１〜３０質量％であることが好ましく、１〜２５質量％であることが好ましく、１〜２０質量％であることが好ましく、１〜１８質量％であることが好ましく、３〜１８質量％であることが好ましく、４〜９質量％であることが好ましく、４〜６質量％であることが好ましい。
【０６５５】
さらに、一般式（Ｉ−８）で表される化合物は、式（９．１）から式（９．１０）で表される化合物群から選ばれる化合物であることが好ましく、式（９．２）、式（９．４）および式（９．７）で表される化合物であることが好ましい。
【０６５６】
【化２７７】
2015199061.tif 000280
【０６５７】
【化２７８】
2015199061.tif 000281
【０６５８】
【化２７９】
2015199061.tif 000282
【０６５９】
【化２８０】
2015199061.tif 000283
【０６６０】
【化２８１】
2015199061.tif 000284
【０６６１】
【化２８２】
2015199061.tif 000285
【０６６２】
【化２８３】
2015199061.tif 000286
【０６６３】
【化２８４】
2015199061.tif 000287
【０６６４】
【化２８５】
2015199061.tif 000288
【０６６５】
【化２８６】
2015199061.tif 000289
【０６６６】
さらに、本発明に係る一般式（Ｌ）で表される化合物は、例えば一般式（ＩＩ）で表される化合物から選ばれる化合物であることが好ましい。
【０６６７】
【化２８７】
2015199061.tif 000290
【０６６８】
（上記一般式（ＩＩ）中、Ｒ２１およびＲ２２はそれぞれ独立して、炭素原子数２〜５のアルケニル基、炭素原子数１〜５のアルキル基又は炭素原子数１〜４のアルコキシ基を表し、Ａ２は１，４−シクロヘキシレン基または１，４−フェニレン基を表し、Ｑ２は単結合、−ＣＯＯ−、−ＣＨ２−ＣＨ２−または−ＣＦ２Ｏ−を表す。）
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類である。あるいは本発明の別の実施形態では２種類である。また、本発明のさらに別の実施形態では３種類である。さらに、本発明の別の実施形態では４種類以上である。
【０６６９】
本発明の液晶組成物において、一般式（ＩＩ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０６７０】
本発明の液晶組成物の総質量に対して、前記一般式（ＩＩ）で表される化合物の含有量は、例えば本発明の一つの実施形態としては３〜３５質量％である。あるいは本発明の別の実施形態では前記含有量は３〜３０質量％である。また、本発明の別の実施形態では前記含有量は３〜２５質量％である。さらに、本発明の別の実施形態では前記含有量は３〜２１質量％である。さらに、本発明の別の実施形態では前記含有量は３〜２０質量％である。さらに、本発明の別の実施形態では前記含有量は３〜１８質量％である。さらに、本発明の別の実施形態では前記含有量は３〜１５質量％である。さらに、本発明の別の実施形態では前記含有量は３〜１２質量％である。さらに、本発明の別の実施形態では前記含有量は４〜２１質量％である。さらに、本発明の別の実施形態では前記含有量は１１〜２１質量％である。さらに、本発明の別の実施形態では前記含有量は１３〜２１質量％である。さらに、本発明の別の実施形態では前記含有量は１５〜２１質量％である。さらに、本発明の別の実施形態では前記含有量は１６〜２１質量％である。さらに、本発明の別の実施形態では前記含有量は４〜１２質量％である。さらに、本発明の別の実施形態では前記含有量は１１〜２０質量％である。さらに、本発明の別の実施形態では前記含有量は１３〜１５質量％である。さらに、本発明の別の実施形態では前記含有量は１５〜１８質量％である。
【０６７１】
さらに、前記一般式（ＩＩ）で表される化合物は、例えば一般式（ＩＩ−１）で表される化合物群から選ばれる化合物であることが好ましい。
【０６７２】
【化２８８】
2015199061.tif 000291
【０６７３】
（上記一般式（ＩＩ−１）中、Ｒ２１およびＲ２２は一般式（ＩＩ）における意味と同じ意味を表す。）
一般式（ＩＩ−１）で表される化合物の含有量は、低温での溶解性、転移温度、電気的な信頼性、複屈折率などの求められる性能に応じて調整することが好ましい。
含有量の好ましい範囲は、下記の表に示すとおりである。
【０６７４】
前記一般式（ＩＩ−１）で表される化合物の含有量は、低温での溶解性、転移温度、電気的な信頼性、複屈折率などの求められる性能に応じて調整することが好ましく、４質量％以上２４質量％以下が好ましく、８質量％以上１８質量％以下であることが好ましく、１２質量％以上１４質量％以下であることが更に好ましい。
【０６７５】
さらに、一般式（ＩＩ−１）で表される化合物は、例えば式（１０．１）及び式（１０．２）で表される化合物であることが好ましい。
【０６７６】
【化２８９】
2015199061.tif 000292
【０６７７】
さらに、本発明に係る一般式（ＩＩ）で表される化合物は、例えば一般式（ＩＩ−２）で表される化合物群から選ばれる化合物であることが好ましい。
【０６７８】
【化２９０】
2015199061.tif 000293
【０６７９】
（上記一般式（ＩＩ−２）中、Ｒ２３は炭素原子数２〜５のアルケニル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて組み合わせる。
【０６８０】
本発明の液晶組成物において、前記一般式（ＩＩ−２）で表される化合物の好ましい含有量は、例えば、本発明の液晶組成物の総質量に対して０．０１〜５０質量％が挙げられる。これらの中でも、例えば、０．０５〜４５質量％、０．０７〜４４質量％、０．１〜４２質量％、０．２〜４０質量％、０．５〜３８質量％、０．７〜３５質量％または１〜３３質量％が好ましい。また、他の実施形態では１．５〜２８質量％、２〜２９質量％、或いは２．５〜４５質量％、３〜４０質量％、３〜１５質量％、４〜３５質量％、５〜２５質量％、６〜２４質量％、７〜４５質量％、８〜５０質量％、９〜２３質量％が好ましい。
【０６８１】
さらに、本発明に係る一般式（ＩＩ−２）で表される化合物は、例えば式（１１．１）から式（１１．９）で表される化合物であることが好ましい。
【０６８２】
【化２９１】
2015199061.tif 000294
【０６８３】
【化２９２】
2015199061.tif 000295
【０６８４】
【化２９３】
2015199061.tif 000296
【０６８５】
【化２９４】
2015199061.tif 000297
【０６８６】
【化２９５】
2015199061.tif 000298
【０６８７】
【化２９６】
2015199061.tif 000299
【０６８８】
【化２９７】
2015199061.tif 000300
【０６８９】
【化２９８】
2015199061.tif 000301
【０６９０】
【化２９９】
2015199061.tif 000302
【０６９１】
組み合わせることができる化合物の種類に特に制限は無いが、低温での溶解性、転移温度、電気的な信頼性、複屈折率などの求められる性能に応じて組み合わせる。式（１１．１）、式（１１．２）が液晶組成物に含まれると、液晶組成物の高速応答に関するパラメーターの向上に貢献する。また、使用する化合物の種類は、例えば本発明の一つの実施形態としては１種類である。あるいは本発明の別の実施形態では２種類以上である。
【０６９２】
低温での溶解性、転移温度、電気的な信頼性、複屈折率などの求められる性能に応じて、式（１１．１）〜（１１．９）で表される化合物を一つ含有していても、式（１１．１）〜（１１．９）で表される化合物を二つ含有していても、式（１１．１）〜（１１．９）で表される化合物を三つ含有していてもよく、さらに、式（１１．１）で表される化合物を１種含有していても、式（１１．２）で表される化合物を１種含有していても、式（１１．１）で表される化合物と式（１１．２）で表される化合物との両方を含有していても良いし、式（１１．１）から式（１１．３）で表される化合物を全て含んでいても良い。式（１１．１）および／または式（１１．２）で表される化合物を含むことがより好ましく、それぞれの含有量の好ましい範囲は、下記に示すとおりである。
【０６９３】
本発明の液晶組成物において、式（１１．１）で表される化合物の各々の含有量は、本発明の液晶組成物の総質量に対して、１質量％以上５５質量％以下であることが好ましく、１質量％以上３５質量％以下であることが好ましく、１質量％以上２５質量％以下であることが好ましい。これらの中で、１質量％２０質量％以下、２質量％以上１９質量％以下、３質量％以上１８質量％以下、３質量％以上１５質量％以下、４質量％以上１５質量％以下が好ましい。
【０６９４】
本発明の液晶組成物において、式（１１．２）で表される化合物の各々の含有量は、本発明の液晶組成物の総質量に対して、１質量％以上５５質量％以下であることが好ましく、１質量％以上３５質量％以下であることが好ましく、１質量％以上２５質量％以下であることが好ましい。これらの中で、１質量％２０質量％以下、２質量％以上１９質量％以下、３質量％以上１８質量％以下、３質量％以上１５質量％以下、４質量％以上１５質量％以下が好ましい。
【０６９５】
本発明に係る液晶組成物において、式（１１．１）で表される化合物と式（１１．２）で表される化合物との両方を含有する場合は相溶性の観点で好ましい。当該式（１１．１）で表される化合物と当該式（１１．２）で表される化合物との両方を含有する場合は、両方の化合物の合計含有量の好ましい範囲は、本発明の液晶組成物の総質量に対して、５質量％以上３５質量％以下であることが好ましく、６質量％以上３０質量％以下であることが好ましく、７質量％以上２８質量％以下であることが好ましい。これらの中で、８質量％２７質量％以下、９質量％以上２８質量％以下、１０質量％以上２５質量％以下が好ましい。
【０６９６】
本発明に係る液晶組成物において、一般式（ＩＩ−２）で表される化合物を必須に１種以上含み、組み合わせることができる化合物の種類に特に制限は無いが、低温での溶解性、転移温度、電気的な信頼性、複屈折率などの求められる性能に応じて組み合わせることができる。本発明に係る液晶組成物に含まれる一般式（ＩＩ−２）で表される化合物の種類は、例えば本発明の一つの実施形態としては１種類である。あるいは本発明の別の実施形態では１〜２種類である。また、本発明の別の実施形態では１〜３種類である。さらに、本発明の別の実施形態では１〜５種類である。さらに、本発明の別の実施形態では２〜５種類である。さらに、本発明の別の実施形態では２〜４種類である。さらに、本発明の別の実施形態では２〜３種類である。
【０６９７】
本発明に係る一般式（ＩＩ−２）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。例えば、本発明の液晶組成物の総質量に対して、前記一般式（ｉ）で表される化合物の含有量（合計）は１〜５０質量％であることが好ましい。より好ましい含有量としては、０．０１〜４５質量％、０．０５〜４２質量％、０．１〜３８質量％、０．７〜３５質量％、１〜３３質量％および１．２〜３２質量％の順に好ましい。
【０６９８】
さらに、前記一般式（ＩＩ）で表される化合物は、例えば一般式（ＩＩ−３）で表される化合物群から選ばれる化合物であることが好ましい。
【０６９９】
【化３００】
2015199061.tif 000303
【０７００】
（上記一般式（ＩＩ−３）中、Ｒ２５は炭素原子数１〜５のアルキル基を表し、Ｒ２４は炭素原子数１〜５のアルキル基または炭素原子数１〜４のアルコキシ基を表す。）
組み合わせることができる化合物の種類に特に制限は無いが、低温での溶解性、転移温度、電気的な信頼性、複屈折率などの求められる性能に応じて、これらの化合物の中から１種〜３種類含有することが好ましい。
【０７０１】
一般式（ＩＩ−３）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０７０２】
前記一般式（ＩＩ−３）で表される化合物の好ましい含有量は、例えば、本発明の液晶組成物の総質量に対して２〜４５質量％が挙げられる。これらの中でも、例えば、５〜４５質量％、８〜４５質量％、１１〜４５質量％、１４〜４５質量％、１７〜４５質量％、２０〜４５質量％、２３〜４５質量％、２６〜４５質量％、２９〜４５質量％、或いは２〜４５質量％、２〜４０質量％、２〜３５質量％、２〜３０質量％、２〜２５質量％、２〜２０質量％、２〜１５質量％、２〜１０質量％が好ましい。
【０７０３】
さらに、一般式（ＩＩ−３）で表される化合物は、例えば式（１２．１）から式（１２．３）で表される化合物であることが好ましい。
【０７０４】
【化３０１】
2015199061.tif 000304
【０７０５】
【化３０２】
2015199061.tif 000305
【０７０６】
【化３０３】
2015199061.tif 000306
【０７０７】
低温での溶解性、転移温度、電気的な信頼性、複屈折率などの求められる性能に応じて、式（１２．１）で表される化合物を含有していても、式（１２．２）で表される化合物を含有していても、式（１２．１）で表される化合物と式（１２．２）で表される化合物との両方を含有していても良い。式（１２．３）で表される化合物は、光学活性化合物であってもよい。
【０７０８】
前記式（１２．１）〜（１２．３）で表される化合物の好ましい含有量は、例えば、本発明の液晶組成物の総質量に対して１〜１５質量％が挙げられる。これらの中でも、例えば、１〜１３質量％、１〜１０質量％、２〜１５質量％、２〜１４質量％、２〜１１質量％、３〜１０質量％が好ましい。
【０７０９】
さらに、本発明に係る一般式（ＩＩ−３）で表される化合物は、例えば一般式（ＩＩ−３−１）で表される化合物群から選ばれる化合物であることが好ましい。
【０７１０】
【化３０４】
2015199061.tif 000307
【０７１１】
（上記一般式（ＩＩ−３−１）中、Ｒ２５は炭素原子数１〜５のアルキル基を表し、Ｒ２６は炭素原子数１〜４のアルコキシ基を表す。）
前記一般式（ＩＩ−３−１）で表される化合物の含有量は、低温での溶解性、転移温度、電気的な信頼性、複屈折率などの求められる性能に応じて調整することが好ましく、１質量％以上２４質量％以下が好ましく、４質量％以上１８質量％以下であることが好ましく、６質量％以上１４質量％以下であることが好ましい。
【０７１２】
さらに、一般式（ＩＩ−３−１）で表される化合物は、例えば式（１３．１）から式（１３．４）で表される化合物であることが好ましく、特に、式（１３．３）で表される化合物であることが好ましい。
【０７１３】
【化３０５】
2015199061.tif 000308
【０７１４】
【化３０６】
2015199061.tif 000309
【０７１５】
【化３０７】
2015199061.tif 000310
【０７１６】
【化３０８】
2015199061.tif 000311
【０７１７】
さらに、本発明に係る一般式（ＩＩ）で表される化合物は、例えば一般式（ＩＩ−４）で表される化合物群から選ばれる化合物であることが好ましい。
【０７１８】
【化３０９】
2015199061.tif 000312
【０７１９】
（上記一般式（ＩＩ−４）中、Ｒ２１およびＲ２２はそれぞれ独立して炭素原子数２〜５のアルケニル基、炭素原子数１〜５のアルキル基又は炭素原子数１〜４のアルコキシ基を表す。）
これらの化合物のうち１種類だけを含有していても２種類以上含有していても良いが、求められる性能に応じて適宜組み合わせることが好ましい。組み合わせることができる化合物の種類に特に制限は無いが、低温での溶解性、転移温度、電気的な信頼性、複屈折率などの求められる性能に応じて、これらの化合物の中から１〜２種類を含有することが好ましく、１〜３種類を含有することがより好ましい。
【０７２０】
前記一般式（ＩＩ−４）で表される化合物の含有量は、本発明の液晶組成物の総質量に対して１質量％以上１５質量％以下であることが好ましく、２質量％以上１５質量％以下であることが好ましく、３質量％以上１５質量％以下であることが好ましく、４質量％以上１２質量％以下であることが好ましく、５質量％以上７質量％以下であることが好ましい。
【０７２１】
さらに、一般式（ＩＩ−４）で表される化合物は、例えば式（１４．１）から式（１４．５）で表される化合物であることが好ましく、特に、式（１４．２）または／および式（１４．５）で表される化合物であることが好ましい。
【０７２２】
【化３１０】
2015199061.tif 000313
【０７２３】
【化３１１】
2015199061.tif 000314
【０７２４】
【化３１２】
2015199061.tif 000315
【０７２５】
【化３１３】
2015199061.tif 000316
【０７２６】
【化３１４】
2015199061.tif 000317
【０７２７】
さらに、本発明に係る一般式（ＩＩ）で表される化合物は、例えば一般式（ＩＩ−５）で表される化合物群から選ばれる化合物であることが好ましい。
【０７２８】
【化３１５】
2015199061.tif 000318
【０７２９】
（上記一般式（ＩＩ−５）中、Ｒ２５は、炭素原子数２〜５のアルケニル基をまたは炭素原子数１〜５のアルキル基または炭素原子数１〜４のアルコキシ基を表し、Ｙ２６は、水素原子、フッ素原子、ＣＦ３、ＯＣＦ３、炭素原子数２〜８のアルケニル基、炭素原子数１〜８のアルキル基または炭素原子数１〜８のアルコキシ基を表し、Ｘ２１およびＸ２２はそれぞれ独立して、水素原子またはフッ素原子を表す。）
本発明に係る一般式（ＩＩ−５）で表される化合物において、Ｘ２１およびＸ２２のいずれか一方がフッ素原子であることが好ましく、Ｘ２２はフッ素原子であり、かつＸ２１は水素原子であることがより好ましい。
【０７３０】
これらの化合物のうち１種類だけを含有していても２種類以上含有していても良いが、求められる性能に応じて適宜組み合わせることが好ましい。組み合わせることができる化合物の種類に特に制限は無いが、低温での溶解性、転移温度、電気的な信頼性、複屈折率などの求められる性能に応じて、これらの化合物の中から１〜２種類を含有することが好ましく、１〜３種類を含有することがより好ましい。
【０７３１】
前記一般式（ＩＩ−５）で表される化合物の含有量は、本発明の液晶組成物の総質量に対して１質量％以上３０質量％以下であることが好ましく、２質量％以上２８質量％以下であることが好ましく、３質量％以上２７質量％以下であることが好ましく、４質量％以上２６質量％以下であることが好ましく、５質量％以上２５質量％以下であることが好ましい。
【０７３２】
さらに、本発明に係る一般式（Ｌ）で表される化合物は、一般式（ＩＩＩ）で表される化合物群から選ばれる化合物であることが好ましい。
【０７３３】
【化３１６】
2015199061.tif 000319
【０７３４】
（上記一般式（ＩＩＩ）中、Ｒ３１およびＲ３２はそれぞれ独立して炭素原子数２〜５のアルケニル基をまたは炭素原子数１〜５のアルキル基または炭素原子数１〜４のアルコキシ基を表す。）
前記一般式（ＩＩＩ）で表される化合物の含有量は、求められる溶解性や複屈折率などを考慮して、本発明の液晶組成物の総質量に対して１質量％以上２５質量％以下含有することが好ましく、２質量％以上２０質量％以下含有することが好ましく、２質量％以上１５質量％以下含有することが好ましく、２質量％以上１０質量％以下含有することが好ましく、４質量％以上６質量％以下含有することが好ましい。
【０７３５】
さらに、一般式（ＩＩＩ）で表される化合物は、例えば式（１５．１）又は式（１５．２）で表される化合物であることが好ましく、特に、式（１５．１）で表される化合物であることが好ましい。前記式（１５．１）で表される化合物の含有量は、求められる溶解性や複屈折率などを考慮して、本発明の液晶組成物の総質量に対して３質量％以上１０質量％以下含有することが好ましい。
【０７３６】
【化３１７】
2015199061.tif 000320
【０７３７】
【化３１８】
2015199061.tif 000321
【０７３８】
さらに、前記一般式（ＩＩＩ）で表される化合物は、一般式（ＩＩＩ−１）で表される化合物群から選ばれる化合物であることが好ましい。
【０７３９】
【化３１９】
2015199061.tif 000322
【０７４０】
（上記一般式（ＩＩＩ−１）中、Ｒ３３は炭素原子数２〜５のアルケニル基を表し。Ｒ３２はそれぞれ独立して炭素原子数１〜５のアルキル基または炭素原子数１〜４のアルコキシ基を表す。）
前記一般式（ＩＩＩ−１）で表される化合物は、低温での溶解性、転移温度、電気的な信頼性、複屈折率などの求められる性能に応じてその含有量を調整することが好ましい。本発明の液晶組成物の総質量に対して、４質量％以上２３質量％以下が好ましく、６質量％以上１８質量％以下であることが好ましく、１０質量％以上１３質量％以下であることが好ましい。
【０７４１】
前記一般式（ＩＩＩ−１）で表される化合物は、たとえば式（１６．１）〜式（１６．１０）で表される化合物であることが好ましい。前記式（１６．２）〜式（１６．３）で表される化合物の含有量は、本発明の液晶組成物の総質量に対して３質量％以上１０質量％以下含有することが好ましい。
【０７４２】
【化３２０】
2015199061.tif 000323
【０７４３】
【化３２１】
2015199061.tif 000324
【０７４４】
【化３２２】
2015199061.tif 000325
【０７４５】
【化３２３】
2015199061.tif 000326
【０７４６】
【化３２４】
2015199061.tif 000327
【０７４７】
【化３２５】
2015199061.tif 000328
【０７４８】
【化３２６】
2015199061.tif 000329
【０７４９】
【化３２７】
2015199061.tif 000330
【０７５０】
【化３２８】
2015199061.tif 000331
【０７５１】
【化３２９】
2015199061.tif 000332
【０７５２】
さらに、一般式（ＩＩＩ）で表される化合物は、一般式（ＩＩＩ−２）で表される化合物群から選ばれる化合物であることが好ましい。
【０７５３】
【化３３０】
2015199061.tif 000333
【０７５４】
（上記一般式（ＩＩＩ−２）中、Ｒ３１は一般式（ＩＩＩ）における意味と同じ意味を表す。）
前記一般式（ＩＩＩ−２）で表される化合物の含有量は、低温での溶解性、転移温度、電気的な信頼性、複屈折率などの求められる性能に応じて調整することが好ましく、本発明の液晶組成物の総質量に対して、４質量％以上２３質量％以下が好ましく、６質量％以上１８質量％以下であることが好ましく、１０質量％以上１３質量％以下であることが好ましい。
【０７５５】
さらに、当該一般式（ＩＩＩ−２）で表される化合物は、たとえば式（１７．１）から式（１７．３）で表される化合物群から選ばれる化合物であることが好ましく、特に式（１７．３）で表される化合物であることが好ましい。
【０７５６】
【化３３１】
2015199061.tif 000334
【０７５７】
【化３３２】
2015199061.tif 000335
【０７５８】
【化３３３】
2015199061.tif 000336
【０７５９】
本発明に係る一般式（Ｌ）で表される化合物は、一般式（ＩＶ）で表される群より選ばれることが好ましい。
【０７６０】
【化３３４】
2015199061.tif 000337
【０７６１】
（上記一般式（ＩＶ）中、Ｒ４１及びＲ４２はそれぞれ独立して炭素原子数１〜５のアルキル基または炭素原子数２〜５のアルケニル基を表し、Ｘ４１及びＸ４２はそれぞれ独立して水素原子またはフッ素原子を表す。）
さらに、一般式（ＩＶ）で表される化合物は、例えば一般式（ＩＶ−１）で表される化合物群から選ばれる化合物であることが好ましい。
【０７６２】
【化３３５】
2015199061.tif 000338
【０７６３】
（上記一般式（ＩＶ）中、Ｒ４３、Ｒ４４はそれぞれ独立して炭素原子数１〜５のアルキル基を表す。）
一般式（ＩＶ−１）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０７６４】
本発明の液晶組成物の総質量に対して、前記一般式（ＩＶ−１）で表される化合物の含有量は、例えば一つの実施形態では１〜３５質量％である。さらに、本発明の別の実施形態では前記含有量は１〜３０質量％である。さらに、本発明の別の実施形態では前記含有量は１〜２６質量％である。さらに、本発明の別の実施形態では前記含有量は１〜２２質量％である。さらに、本発明の別の実施形態では前記含有量は１〜１０質量％である。さらに、本発明の別の実施形態では前記含有量は１〜８質量％である。さらに、本発明の別の実施形態では前記含有量は１〜６質量％である。さらに、本発明の別の実施形態では前記含有量は２〜２６質量％である。さらに、本発明の別の実施形態では前記含有量は３〜２６質量％である。さらに、本発明の別の実施形態では前記含有量は１１〜２６質量％である。さらに、本発明の別の実施形態では前記含有量は２０〜２６質量％である。さらに、本発明の別の実施形態では前記含有量は２〜８質量％である。さらに、本発明の別の実施形態では前記含有量は２〜６質量％である。さらに、本発明の別の実施形態では前記含有量は１１〜２２質量％である。
【０７６５】
さらに、一般式（ＩＶ−１）で表される化合物は、例えば式（１８．１）から式（１８．９）で表される化合物であることが好ましい。
【０７６６】
【化３３６】
2015199061.tif 000339
【０７６７】
【化３３７】
2015199061.tif 000340
【０７６８】
【化３３８】
2015199061.tif 000341
【０７６９】
【化３３９】
2015199061.tif 000342
【０７７０】
【化３４０】
2015199061.tif 000343
【０７７１】
【化３４１】
2015199061.tif 000344
【０７７２】
【化３４２】
2015199061.tif 000345
【０７７３】
【化３４３】
2015199061.tif 000346
【０７７４】
【化３４４】
2015199061.tif 000347
【０７７５】
上記一般式（ＩＶ−１）で表される化合物において、組み合わせることができる化合物の種類に特に制限は無いが、これらの化合物の中から１種〜３種類含有することが好ましく、１種〜４種類含有することがさらに好ましい。また、一般式（ＩＶ−１）で表される化合物群から選択される化合物の分子量分布が広いことも溶解性に有効であるため、例えば、式（１８．１）または（１８．２）で表される化合物から１種類、式（１８．４）または（１８．５）で表される化合物から１種類、式（１８．６）または式（１８．７）で表される化合物から１種類、式（１８．８）または（１８．９）で表される化合物から１種類の化合物を選び、これらを適宜組み合わせることが好ましい。その中でも、式（１８．１）、式（１８．２）、式（１８．３）式（１８．４）、式（１８．６）および式（１８．９）で表される化合物を含むことが好ましい。前記式（１８．１）〜式（１８．２）で表される化合物の含有量は、本発明の液晶組成物の総質量に対して３質量％以上８質量％以下含有することが好ましい。
【０７７６】
さらに、一般式（ＩＶ）で表される化合物は、例えば一般式（ＩＶ−２）で表される化合物群から選ばれる化合物であることが好ましい。
【０７７７】
【化３４５】
2015199061.tif 000348
【０７７８】
（上記一般式（ＩＶ）中、Ｒ４３、Ｒ４４はそれぞれ独立して炭素原子数１〜５のアルキル基、炭素原子数１〜５のアルコキシ基または炭素原子数２〜８のアルケニル基を表す。）
さらに、一般式（ＩＶ−２）で表される化合物は、例えば式（１８．１０）〜式（１８．２９）で表される化合物であることが好ましく、その中でも、式（１８．１０）、（１８．１１）、（１８．１４）、（１８．１５）、（１８．２０）、（１８．２１）で表される化合物であることが好ましい。これら式（１８．１０）〜式（１８．２９）で表される化合物の含有量は、本発明の液晶組成物の総質量に対して３質量％以上１０質量％以下含有することが好ましい。
【０７７９】
【化３４６】
2015199061.tif 000349
【０７８０】
【化３４７】
2015199061.tif 000350
【０７８１】
本発明に係る液晶組成物に含まれる一般式（ＩＶ−２）で表される化合物の種類は、例えば本発明の一つの実施形態としては１種類である。あるいは本発明の別の実施形態では１〜２種類である。また、本発明の別の実施形態では１〜３種類である。さらに、本発明の別の実施形態では１〜５種類である。さらに、本発明の別の実施形態では２〜５種類である。さらに、本発明の別の実施形態では２〜４種類である。さらに、本発明の別の実施形態では２〜３種類である。
【０７８２】
液晶組成物の成分として選ばれる化合物の分子量分布が広いことも溶解性に有効であるため、例えば、式（１８．１０）または（１８．１１）で表される化合物から１種類、式（１８．１４）または（１８．１５）で表される化合物から１種類、式（１８．２０）または式（ｉ．１２）で表される化合物から１種類をそれぞれ選び、これらを適宜組み合わせることが特に好ましい。
【０７８３】
本発明に係る一般式（ＩＶ−２）で表される化合物は、２５℃における誘電率異方性が−２．０より大きく＋２．０以下であることが好ましく、２５℃における誘電率異方性が−１．５より大きく＋１．５以下であることがより好ましく、２５℃における誘電率異方性が−１．０より大きく＋１．０以下であることが特に好ましい。
【０７８４】
さらに、本発明に係る一般式（Ｌ）で表される化合物は、一般式（Ｖ）で表される群より選ばれる化合物であることが好ましい。
【０７８５】
【化３４８】
2015199061.tif 000351
【０７８６】
（上記一般式（Ｖ）中、Ｒ５１およびＲ５２はそれぞれ独立して、炭素原子数１〜５のアルキル基、炭素原子数２〜５のアルケニル基又は炭素原子数１〜４のアルコキシ基を表し、Ａ５１およびＡ５２はそれぞれ独立して１，４−シクロヘキシレン基または１，４−フェニレン基を表し、Ｑ５は単結合または−ＣＯＯ−を表し、Ｘ５１およびＸ５２はそれぞれ独立してフッ素原子または水素原子を表す。）
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態において１種類である。あるいは本発明の別の実施形態では２種類である。更に、本発明の別の実施形態では３種類である。更に、本発明の別の実施形態では４種類である。
【０７８７】
本発明に係る液晶組成物の総質量に対して、前記一般式（Ｖ）で表される化合物の含有量は、例えば一つの実施形態では１〜２５質量％である。さらに、本発明の別の実施形態では前記含有量は１〜２０質量％である。さらに、本発明の別の実施形態では前記含有量は１〜１９質量％である。さらに、本発明の別の実施形態では前記含有量は１〜１０質量％である。さらに、本発明の別の実施形態では前記含有量は１〜９質量％である。さらに、本発明の別の実施形態では前記含有量は１〜８質量％である。さらに、本発明の別の実施形態では前記含有量は１〜７質量％である。さらに、本発明の別の実施形態では前記含有量は１質〜５量％である。さらに、本発明の別の実施形態では前記含有量は１〜３質量％である。さらに、本発明の別の実施形態では前記含有量は１〜２質量％である。さらに、本発明の別の実施形態では前記含有量は２〜１９質量％である。さらに、本発明の別の実施形態では前記含有量は５〜１９質量％である。さらに、本発明の別の実施形態では前記含有量は９〜１９質量％である。さらに、本発明の別の実施形態では前記含有量は２〜８質量％である。さらに、本発明の別の実施形態では前記含有量は６〜８質量％である。
【０７８８】
さらに、本発明に係る一般式（Ｖ）で表される化合物は、一般式（Ｖ−１）で表される化合物であることが好ましい。
【０７８９】
【化３４９】
2015199061.tif 000352
【０７９０】
（上記一般式（Ｖ−１）中、Ｒ５１およびＲ５２、Ｘ５１およびＸ５２は一般式（Ｖ）における意味と同じ意味を表す）
さらに、前記一般式（Ｖ−１）で表される化合物は、一般式（Ｖ−１−１）で表される化合物であることが好ましい。
【０７９１】
【化３５０】
2015199061.tif 000353
【０７９２】
（上記一般式（Ｖ−１−１）中、Ｒ５１およびＲ５２は一般式（Ｖ）における意味と同じ意味を表す。）
前記一般式（Ｖ−１−１）で表される化合物を、本発明の液晶組成物の総質量に対して１質量％以上１５質量％以下含有することが好ましく、１質量％以上１０質量％以下含有することが更に好ましく、２質量％以上５質量％以下含有することが好ましく、３質量％以上１０質量％以下含有することが好ましく、３質量％以上７質量％以下含有することが好ましく、３質量％以上５質量％以下含有することが好ましく、３質量％以上４質量％以下含有することが好ましい。
【０７９３】
さらに、前記一般式（Ｖ−１−１）で表される化合物は、式（２０．１）から式（２０．４）で表される化合物であることが好ましく、式（２０．２）で表される化合物であることが好ましい。前記式（２０．２）で表される化合物の含有量は、本発明の液晶組成物の総質量に対して２質量％以上５質量％以下含有することが好ましい。
【０７９４】
【化３５１】
2015199061.tif 000354
【０７９５】
【化３５２】
2015199061.tif 000355
【０７９６】
【化３５３】
2015199061.tif 000356
【０７９７】
【化３５４】
2015199061.tif 000357
【０７９８】
さらに、本発明に係る一般式（Ｖ−１）で表される化合物は、一般式（Ｖ−１−２）で表される化合物であることが好ましい。
【０７９９】
【化３５５】
2015199061.tif 000358
【０８００】
（上記一般式（Ｖ−１−２）中、Ｒ５１およびＲ５２は一般式（Ｖ）における意味と同じ意味を表す。）
前記一般式（Ｖ−１−２）で表される化合物を、本発明の液晶組成物の総質量に対して１質量％以上１５質量％以下含有することが好ましく、１質量％以上１０質量％以下含有することが好ましく、１質量％以上７質量％以下含有することが好ましく、１質量％以上５質量％以下含有することが好ましい。
【０８０１】
さらに、前記一般式（Ｖ−１−２）で表される化合物は、式（２１．１）から式（２１．３）で表される化合物であることが好ましく、式（２１．１）で表される化合物であることが好ましい。
【０８０２】
【化３５６】
2015199061.tif 000359
【０８０３】
【化３５７】
2015199061.tif 000360
【０８０４】
【化３５８】
2015199061.tif 000361
【０８０５】
さらに、本発明に係る一般式（Ｖ−１）で表される化合物は、一般式（Ｖ−１−３）で表される化合物であることが好ましい。
【０８０６】
【化３５９】
2015199061.tif 000362
【０８０７】
（上記一般式（Ｖ−１−３）中、Ｒ５１およびＲ５２は一般式（Ｖ）における意味と同じ意味を表す。）
前記一般式（Ｖ−１−３）で表される化合物を、本発明の液晶組成物の総質量に対して１質量％以上１５質量％以下含有することが好ましく、２質量％以上１５質量％以下含有することが好ましく、３質量％以上１０質量％以下含有することが好ましく、４質量％以上８質量％以下含有することが好ましい。
【０８０８】
さらに、前記一般式（Ｖ−１−３）で表される化合物は、式（２２．１）から式（２２．３）で表される化合物である。式（２２．１）で表される化合物であることが好ましい。前記式（２２．１）で表される化合物の含有量は、本発明の液晶組成物の総質量に対して２質量％以上５質量％以下含有することが好ましい。
【０８０９】
【化３６０】
2015199061.tif 000363
【０８１０】
【化３６１】
2015199061.tif 000364
【０８１１】
【化３６２】
2015199061.tif 000365
【０８１２】
さらに、本発明に係る一般式（Ｖ）で表される化合物は、一般式（Ｖ−２）で表される化合物であることが好ましい。
【０８１３】
【化３６３】
2015199061.tif 000366
【０８１４】
（上記一般式（Ｖ−２）中、Ｒ５１およびＲ５２、Ｘ５１およびＸ５２は一般式（Ｖ）における意味と同じ意味を表す。）
組み合わせることができる化合物の種類に特に制限は無いが、低温での溶解性、転移温度、電気的な信頼性、複屈折率などの求められる性能に応じて適宜組み合わせされる。使用する化合物の種類は、例えば本発明の一つの実施形態としては１種類である。あるいは本発明の別の実施形態では２種類以上である。
【０８１５】
本発明の液晶組成物の総質量に対して、前記一般式（Ｖ−２）で表される化合物の含有量は、例えば一つの実施形態では１〜３０質量％である。さらに、本発明の別の実施形態では前記化合物の含有量は２〜２５質量％である。さらに、本発明の別の実施形態では前記化合物の含有量は５〜１９質量％である。さらに、本発明の別の実施形態では前記化合物の含有量は６〜１０質量％である。さらに、本発明の別の実施形態では前記化合物の含有量は１０〜１９質量％である。さらに、本発明の別の実施形態では前記化合物の含有量は４〜８質量％である。
【０８１６】
本発明の液晶組成物が高いＴｎｉの実施形態が望まれる場合は式（Ｖ−２）で表される化合物の含有量を多めにすることが好ましく、低粘度の実施形態が望まれる場合は含有量を少なめにすることが好ましい。
【０８１７】
さらに、本発明に係る一般式（Ｖ−２）で表される化合物は、一般式（Ｖ−２−１）で表される化合物であることが好ましい。
【０８１８】
【化３６４】
2015199061.tif 000367
【０８１９】
（上記一般式（Ｖ−２）中、Ｒ５１およびＲ５２は一般式（Ｖ）における意味と同じ意味を表す。）
さらに、前記一般式（Ｖ−２−１）で表される化合物は、式（２３．１）から式（２３．４）で表される化合物であることが好ましく、式（２３．１）または／および式（２３．２）で表される化合物であることが好ましい。当該式（２３．１）、式（２３．２）で表される化合物の含有量は、本発明の液晶組成物の総質量に対して２質量％以上５質量％以下含有することが好ましい。
【０８２０】
【化３６５】
2015199061.tif 000368
【０８２１】
【化３６６】
2015199061.tif 000369
【０８２２】
【化３６７】
2015199061.tif 000370
【０８２３】
【化３６８】
2015199061.tif 000371
【０８２４】
さらに、本発明に係る一般式（Ｖ−２）で表される化合物は、一般式（Ｖ−２−２）で表される化合物であることが好ましい。
【０８２５】
【化３６９】
2015199061.tif 000372
【０８２６】
（上記一般式（Ｖ−２−２）中、Ｒ５１およびＲ５２は一般式（Ｖ）における意味と同じ意味を表す。）
さらに、前記一般式（Ｖ−２−２）で表される化合物は、式（２４．１）から式（２４．４）で表される化合物であることが好ましく、式（２４．１）または／および式（２４．２）で表される化合物であることが好ましい。
【０８２７】
【化３７０】
2015199061.tif 000373
【０８２８】
【化３７１】
2015199061.tif 000374
【０８２９】
【化３７２】
2015199061.tif 000375
【０８３０】
【化３７３】
2015199061.tif 000376
【０８３１】
さらに、本発明に係る一般式（Ｖ）で表される化合物は、一般式（Ｖ−３）で表される化合物であることが好ましい。
【０８３２】
【化３７４】
2015199061.tif 000377
【０８３３】
（上記一般式（Ｖ−３）中、Ｒ５１およびＲ５２は一般式（Ｖ）における意味と同じ意味を表す。）
組み合わせることができる化合物の種類に特に制限は無いが、低温での溶解性、転移温度、電気的な信頼性、複屈折率などの求められる性能に応じて適宜組み合わされる。使用する化合物の種類は、例えば本発明の一つの実施形態としては１種類である。あるいは本発明の別の実施形態では２種類である。更に、本発明の別の実施形態では３種類以上である。
【０８３４】
前記一般式（Ｖ−３）で表される化合物を、本発明の液晶組成物の総質量に対して１質量％以上１６質量％以下含有することが好ましく、１質量％以上１３質量％以下含有することが好ましく、１質量％以上９質量％以下含有することが好ましく、３質量％以上９質量％以下含有することが好ましい。
【０８３５】
さらに、一般式（Ｖ−３）で表される化合物は、式（２５．１）から式（２４．３）で表される化合物であることが好ましい。当該式（２５．１）、式（２５．２）で表される化合物の含有量は、本発明の液晶組成物の総質量に対して２質量％以上５質量％以下含有することが好ましい。
【０８３６】
【化３７５】
2015199061.tif 000378
【０８３７】
【化３７６】
2015199061.tif 000379
【０８３８】
【化３７７】
2015199061.tif 000380
【０８３９】
本発明に係る一般式（Ｖ）で表される化合物は、一般式（Ｖ−４）で表される化合物であることが好ましい。
【０８４０】
【化３７８】
2015199061.tif 000381
【０８４１】
（上記一般式（Ｖ−４）中、Ｒ５１及びＲ５２は、それぞれ独立して、炭素原子数１〜５のアルキル基、炭素原子数２〜５のアルケニル基又は炭素原子数１〜４のアルコキシ基を表す。）
前記一般式（Ｖ−４）で表される化合物を、本発明の液晶組成物の総質量に対して１質量％以上１５質量％以下含有することが好ましく、２質量％以上１５質量％以下含有することが好ましく、３質量％以上１０質量％以下含有することが好ましく、４質量％以上８質量％以下含有することが好ましい。
【０８４２】
さらに、前記一般式（Ｖ−４）で表される化合物は、式（２５．１１）から式（２５．１３）で表される化合物群から選ばれる少なくとも１種の化合物であることが好ましく、式（２５．１３）で表される化合物であることがより好ましい。
【０８４３】
【化３７９】
2015199061.tif 000382
【０８４４】
本発明に係る一般式（Ｌ）で表される化合物は、一般式（Ｖ’−５）で表される化合物であることが好ましい。
【０８４５】
【化３８０】
2015199061.tif 000383
【０８４６】
（上記一般式（Ｖ’−５）中、Ｒ５１及びＲ５２は、それぞれ独立して、炭素原子数１〜５のアルキル基、炭素原子数２〜５のアルケニル基又は炭素原子数１〜４のアルコキシ基を表す。）
本発明の液晶組成物の総質量に対して前記一般式（Ｖ’−５）で表される化合物を、１質量％以上１５質量％以下含有することが好ましく、２質量％以上１５質量％以下含有することが好ましく、２質量％以上１０質量％以下含有することが好ましく、５質量％以上１０質量％以下含有することが好ましい。
【０８４７】
さらに、前記一般式（Ｖ’−５）で表される化合物は、式（２５．２１）から式（２５．２４）で表される化合物群から選ばれる少なくとも１種の化合物であることが好ましく、式（２５．２１）及び／又は式（２５．２３）で表される化合物であることがより好ましい。
【０８４８】
【化３８１】
2015199061.tif 000384
【０８４９】
本発明の液晶組成物は、更に、一般式（ＶＩ）で表される化合物および一般式（ＶＩＩ）で表される化合物からなる群から選択される少なくとも１種類以上含有することが好ましい。また、本発明に係る一般式（Ｌ）で表される化合物は、一般式（ＶＩ）で表される化合物および／または一般式（ＶＩＩ）で表される化合物であることが好ましい。
【０８５０】
【化３８２】
2015199061.tif 000385
【０８５１】
【化３８３】
2015199061.tif 000386
【０８５２】
（上記一般式（ＶＩ）および（ＶＩＩ）中、Ｒ６１Ｒ６２、Ｒ７１およびＲ７２はそれぞれ独立して炭素原子数１から１０の直鎖アルキル基、炭素原子数１から１０の直鎖アルコキシ基又は炭素原子数２から１０の直鎖アルケニル基を表す。）
前記一般式（ＶＩ）で表される化合物は、具体的には次に挙げる化合物が好適に使用できる。
【０８５３】
【化３８４】
2015199061.tif 000387
【０８５４】
【化３８５】
2015199061.tif 000388
【０８５５】
【化３８６】
2015199061.tif 000389
【０８５６】
【化３８７】
2015199061.tif 000390
【０８５７】
前記一般式（ＶＩＩ）で表される化合物は、具体的には次に挙げる化合物が好適に使用できる。
【０８５８】
【化３８８】
2015199061.tif 000391
【０８５９】
上記一般式（ＶＩ）または一般式（ＶＩＩ）で表される化合物を満たすそれぞれにおいて、それぞれの構造式を満たす化合物の組み合わせ可能な種類に特に制限は無いが、低温での溶解性、転移温度、電気的な信頼性、複屈折率などの求められる性能に応じて、それぞれの式を満たす化合物の中から１〜３種類を配合することが好ましく、１〜４種類を含有することがより好ましく、１〜５種類以上を含有することが特に好ましい。
【０８６０】
前記一般式（ＶＩ）で表される化合物の含有量は、本発明の液晶組成物の総質量に対して、０〜３５質量％であることが好ましく、０〜２５質量％であることが好ましく、０〜１５質量％であることが好ましい。
【０８６１】
前記一般式（ＶＩＩ）で表される化合物の含有量は、本発明の液晶組成物の総質量に対して、０〜３５質量％が好ましく、０〜２５質量％がより好ましく、０〜１５質量％が好ましい。
【０８６２】
本願発明の液晶組成物は、分子内に過酸（−ＣＯ−ＯＯ−）構造等の酸素原子同士が結合した構造を持つ化合物を含有しないことが好ましい。
【０８６３】
液晶組成物の信頼性及び長期安定性を重視する場合にはカルボニル基を有する化合物の含有量を前記組成物の総質量に対して５質量％以下とすることが好ましく、３質量％以下とすることがより好ましく、１質量％以下とすることが更に好ましく、実質的に含有しないことが最も好ましい。
【０８６４】
ＵＶ照射による安定性を重視する場合、塩素原子が置換している化合物の含有量を前記組成物の総質量に対して１５質量％以下とすることが好ましく、１０質量％以下とすることがより好ましく、５質量％以下とすることが更に好ましく、実質的に含有しないことが最も好ましい。
【０８６５】
分子内の環構造がすべて６員環である化合物の含有量を多くすることが好ましく、分子内の環構造がすべて６員環である化合物の含有量を前記組成物の総質量に対して８０質量％以上とすることが好ましく、９０質量％以上とすることがより好ましく、９５質量％以上とすることが更に好ましく、実質的に分子内の環構造がすべて６員環である化合物のみで液晶組成物を構成することが最も好ましい。
【０８６６】
液晶組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０質量％以下とすることが好ましく、５質量％以下とすることがより好ましく、実質的に含有しないことが更に好ましい。
【０８６７】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０質量％以下とすることが好ましく、５質量％以下とすることがより好ましく、実質的に含有しないことが更に好ましい。
【０８６８】
本発明に係る液晶組成物において、一般式（Ｎ）で表される化合物と、一般式（Ｌ）で表される化合物とを含み、これらの合計含有量は、１０．５〜９５質量％であることが好ましく、２０〜９２質量％であることが好ましく、３０〜９０質量％であることが好ましく、４０〜８８質量％であることが好ましい。また別の実施形態では、３０〜７５質量％であることが好ましく、３５〜７０質量％であることがより好ましい。
【０８６９】
本発明に係る液晶組成物において、一般式（Ｎ）で表される化合物と、一般式（Ｌ）で表される化合物と、一般式（Ｍ）で表される化合物とを含み、これらの合計含有量はある実施形態では、１０〜１００質量％であることが好ましく、他の実施形態では、１１〜９８質量％であることが好ましく、またその他の実施形態では、２０〜９５質量％であることが好ましく、別の実施形態では、３０〜８５質量％であることが好ましく、その他の別の実施形態では、４０〜８０質量％であることが好ましい。
【０８７０】
本発明に係る液晶組成物において、一般式（Ｎ）で表される化合物と、一般式（Ｌ）で表される化合物と、一般式（Ｋ）で表される化合物とを含み、これらの合計含有量は、ある実施形態では、１０〜１００質量％であることが好ましく、他の実施形態では、１３．５〜９８質量％であることが好ましく、その他の実施形態では、２０〜９５質量％であることが好ましく、別の実施形態では、３０〜８５質量％であることが好ましく、その他の別の実施形態では、４０〜８０質量％であることが好ましい。
【０８７１】
本発明に係る液晶組成物は、一般式（Ｎ）で表される化合物と、一般式（Ｌ）で表される化合物と、一般式（Ｋ）で表される化合物と、一般式（Ｍ）で表される化合物を含み、これらの合計含有量は、１４〜１００質量％であることが好ましく、２５〜９９質量％であることが好ましく、３５〜９８質量％であることが好ましく、４５〜９７質量％であることが好ましく、５０〜８０質量％であることが好ましい。
【０８７２】
本発明に係る液晶組成物において、一般式（Ｎ）で表される化合物と、一般式（Ｉ−０）で表される化合物と、一般式（ＩＩａ）で表される化合物とを含み、これらの合計含有量は、３．５〜９０質量％であることが好ましく、６〜８０質量％であることが好ましく、１０〜７０質量％であることが好ましく、１５〜６０質量％であることが好ましい。
【０８７３】
本発明に係る液晶組成物において、一般式（Ｎ）で表される化合物と、一般式（Ｉ−０）で表される化合物と、一般式（ＩＩａ）で表される化合物と、一般式（Ｋ）で表される化合物を含み、これらの合計含有量は、６．５〜９５質量％であることが好ましく、１０〜８５質量％であることが好ましく、１５〜７５質量％であることが好ましく、２０〜６５質量％であることが好ましい。
【０８７４】
本発明に係る液晶組成物の好適な実施形態は、一般式（Ｎ）で表される化合物と、一般式（Ｉ−１−１）で表される化合物、一般式（Ｉ−２）で表される化合物、一般式（Ｉ−４）で表される化合物、一般式（Ｉ−５）で表される化合物、一般式（ＩＩ−２）で表される化合物、一般式（ＩＩ−３）で表される化合物、一般式（ＩＩＩ）で表される化合物、一般式（ＩＶ）で表される化合物、一般式（Ｖ−１）で表される化合物、一般式（Ｖ−２）で表される化合物および一般式（Ｖ−３）で表される化合物からなる群から形成される少なくとも１種と、一般式（Ｘ−１）で表される化合物、一般式（Ｘ−２）で表される化合物、一般式（Ｘ−３）で表される化合物、一般式（ＸＩ）で表される化合物、一般式（Ｘ−５）で表される化合物、一般式（ＶＩＩＩ）で表される化合物、一般式（ＩＸ−１）で表される化合物、一般式（ＩＸ−２）で表される化合物、一般式（ＸＩＩＩ）で表される化合物、一般式（Ｍ−２）で表される化合物、一般式（Ｍ−３）で表される化合物、一般式（Ｋ）で表される化合物および一般式（ＸＩＶ−２）で表される化合物からなる群から形成される少なくとも１種と、を含むことが好ましい。また、これらの化合物が液晶組成物中８５〜１００質量％占めていることが好ましく、９０〜１００質量％がより好ましい。
【０８７５】
本発明に係る液晶表示素子としては、ＡＭ−ＬＣＤ（アクティブマトリックス液晶表示素子）に有用であり、透過型あるいは反射型の液晶表示素子に用いることができる。
また、本発明に係る液晶表示素子の駆動方式（またはモードとも称する。）としては、ＥＣＢ−ＬＣＤ、ＶＡ−ＬＣＤ、ＶＡ−ＩＰＳ−ＬＣＤ、ＦＦＳ（フリンジ・フィールド・スイッチング）−ＬＣＤ、ＴＮ（ネマチック液晶表示素子）、ＳＴＮ−ＬＣＤ（超ねじれネマチック液晶表示素子）、ＯＣＢ−ＬＣＤ及びＩＰＳ−ＬＣＤ（インプレーンスイッチング液晶表示素子）に有用であるが、ＩＰＳモードまたはＦＦＳモードの液晶表示素子が特に好ましい。
【０８７６】
液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０８７７】
前記カラーフィルタは、例えば、顔料分散法、印刷法、電着法又は、染色法等によって作製することができる。顔料分散法によるカラーフィルタの作成方法を一例に説明すると、カラーフィルタ用の硬化性着色組成物を、該透明基板上に塗布し、パターニング処理を施し、そして加熱又は光照射により硬化させる。この工程を、赤、緑、青の３色についてそれぞれ行うことで、カラーフィルタ用の画素部を作製することができる。その他、該基板上に、ＴＦＴ、薄膜ダイオード等の能動素子を設けた画素電極を設置してもよい。
【０８７８】
前記基板を、透明電極層が内側となるように対向させる。その際、スペーサーを介して、基板の間隔を調整してもよい。このときは、得られる調光層（液晶層）の厚さが１〜１００μｍとなるように調整するのが好ましい。１．５から１０μｍが更に好ましく、偏光板を使用する場合は、コントラストが最大になるように液晶の屈折率異方性Δｎとセル厚Ｇとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料などからなる柱状スペーサー等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０８７９】
２枚の基板間に液晶組成物（必要により重合性化合物を含有する）を狭持させる方法は、通常の真空注入法又はＯＤＦ法などを用いることができる。しかし真空注入法においては滴下痕が発生しない代わりに、注入の跡が残るという課題がある。本願発明においては、ＯＤＦ法を用いて製造する表示素子に、より好適に使用することができる。ＯＤＦ法の液晶表示素子製造工程においては、バックプレーンまたはフロントプレーンのどちらか一方の基板にエポキシ系光熱併用硬化性などのシール剤を、ディスペンサーを用いて閉ループ土手状に描画し、その中に脱気下で所定量の液晶組成物を滴下後、フロントプレーンとバックプレーンを接合することによって液晶表示素子を製造することができる。本発明の液晶組成物は、ＯＤＦ工程における液晶組成物の滴下が安定的に行えるため、好適に使用することができる。
【０８８０】
重合性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、重合性化合物含有液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。横電界型ＭＶＡモードの液晶表示素子においては、配向安定性及びコントラストの観点からプレチルト角を８０度から８９．９度に制御することが好ましい。
【０８８１】
照射時の温度は、本発明の液晶組成物の液晶状態が保持される温度範囲内であることが好ましい。室温に近い温度、即ち、典型的には１５〜３５℃での温度で重合させることが好ましい。紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２がより好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２がより好ましい。紫外線を照射する際に、強度を変化させても良い。紫外線を照射する時間は照射する紫外線強度により適宜選択されるが、１０秒から３６００秒が好ましく、１０秒から６００秒がより好ましい。
【０８８２】
本発明の液晶組成物を用いた液晶表示素子は高速応答と表示不良の抑制を両立させた有用なものであり、特に、アクティブマトリックス駆動用液晶表示素子に有用であり、ＶＡモード、ＰＳＶＡモード、ＰＳＡモード、ＩＰＳ（イン・プレーン・スイッチング）モード、ＶＡ−ＩＰＳモード、ＦＦＳ（フリンジ・フィールド・スイッチング）モード又はＥＣＢモード用液晶表示素子に適用できる。
【０８８３】
以下、図面を参照しつつ、本発明に係る液晶表示素子（液晶ディスプレイの一例）の好適な実施の形態について詳細に説明する。
【０８８４】
図１は、互いに対向する二つの基板と、前記基板間に設けられたシール材と、前記シール材に囲まれた封止領域に封入された液晶とを備えている液晶表示素子を示す断面図である。
【０８８５】
具体的には、第１基板１００上に、ＴＦＴ層１０２、画素電極１０３を設け、その上からパッシベーション膜１０４及び第１配向膜１０５を設けたバックプレーンと、第２基板２００上に、ブラックマトリックス２０２、カラーフィルタ２０３、平坦化膜（オーバーコート層）２０１、透明電極２０４を設け、その上から第２配向膜２０５を設け、前記バックプレーンと対向させたフロントプレーンと、前記基板間に設けられたシール材３０１と、前記シール材に囲まれた封止領域に封入された液晶層３０３とを備え、前記シール材３０１が接する基板面には突起（柱状スペーサー）３０２，３０４が設けられている液晶表示素子の具体的態様を示している。
【０８８６】
前記第１基板又は前記第２基板は、実質的に透明であれば材質に特に限定はなく、ガラス、セラミックス、プラスチック等を使用することができる。プラスチック基板としてはセルロ−ス、トリアセチルセルロ−ス、ジアセチルセルロ−ス等のセルロ−ス誘導体、ポリシクロオレフィン誘導体、ポリエチレンテレフタレ−ト、ポリエチレンナフタレ−ト等のポリエステル、ポリプロピレン、ポリエチレン等のポリオレフィン、ポリカーボネート、ポリビニルアルコ−ル、ポリ塩化ビニル、ポリ塩化ビニリデン、ポリアミド、ポリイミド、ポリイミドアミド、ポリスチレン、ポリアクリレート、ポリメチルメタクリレ−ト、ポリエーテルサルホン、ポリアリレート、さらにガラス繊維−エポキシ樹脂、ガラス繊維−アクリル樹脂などの無機−有機複合材料などを用いることができる。
【０８８７】
なおプラスチック基板を使用する際には、バリア膜を設けることが好ましい。バリア膜の機能は、プラスチック基板が有する透湿性を低下させ、液晶表示素子の電気特性の信頼性を向上することにある。バリア膜としては、それぞれ、透明性が高く水蒸気透過性が小さいものであれば特に限定されず、一般的には酸化ケイ素などの無機材料を用いて蒸着やスパッタリング、ケミカルベーパーデポジション法（ＣＶＤ法）によって形成した薄膜を使用する。
【０８８８】
本発明においては、前記第１基板又は前記第２基板として同素材を使用しても異素材を使用してもよく、特に限定はない。ガラス基板を用いれば耐熱性や寸法安定性の優れた液晶表示素子を作製することができるので好ましい。またプラスチック基板であれば、ロールツウロール法による製造方法に適し且つ軽量化あるいはフレキシブル化に適しており好ましい。また、平坦性及び耐熱性付与を目的とするならば、プラスチック基板とガラス基板とを組み合わせると良い結果を得ることができる。
【０８８９】
なお後述の実施例においては、第１基板１００又は第２基板２００の材質として基板を使用している。
【０８９０】
バックプレーンには、第１基板１００上に、ＴＦＴ層１０２及び画素電極１０３を設けている。これらは通常のアレイ工程にて製造される。この上にパッシベーション膜１０４及び第１配向膜１０５を設けてバックプレーンが得られる。
【０８９１】
パッシベーション膜１０４（無機保護膜ともいう）はＴＦＴ層を保護するための膜で、通常は窒化膜（ＳｉＮｘ）、酸化膜（ＳｉＯｘ）等を化学的気相成長（ＣＶＤ）技術等により形成する。
【０８９２】
また、第１配向膜１０５は、液晶を配向させる機能を有する膜であり、通常ポリイミドのような高分子材料が用いられることが多い。塗布液には、高分子材料と溶剤からなる配向剤溶液が使われる。配向膜はシール材との接着力を阻害する可能性があるため、封止領域内にパターン塗布する。塗布にはフレキソ印刷法のような印刷法、インクジェットのような液滴吐出法が用いられる。塗布された配向剤溶液は仮乾燥により溶剤が蒸発した後、ベーキングにより架橋硬化される。この後、配向機能を出すために、配向処理を行う。
【０８９３】
配向処理は通常ラビング法にて行われる。前述のように形成された高分子膜上を、レーヨンのような繊維から成るラビング布を用いて一方向にこすることにより液晶配向能が生じる。
【０８９４】
また、光配向法を用いることもある。光配向法は、光感受性を有する有機材料を含む配向膜上に偏光を照射することにより配向能を発生させる方法であり、ラビング法による基板の傷や埃の発生が生じない。光配向法における有機材料の例としては二色性染料を含有する材料がある。二色性染料としては、光二色性に起因するワイゲルト効果による分子の配向誘起もしくは異性化反応（例：アゾベンゼン基）、二量化反応（例：シンナモイル基）、光架橋反応（例：ベンゾフェノン基）、あるいは光分解反応（例：ポリイミド基）のような、液晶配向能の起源となる光反応を生じる基（以下、光配向性基と略す）を有するものを用いることができる。塗布された配向剤溶液は仮乾燥により溶剤が蒸発した後、任意の偏向を有する光（偏光）を照射することで、任意の方向に配向能を有する配向膜を得ることができる。
【０８９５】
一方のフロントプレーンは、第２基板２００上に、ブラックマトリックス２０２、カラーフィルタ２０３、平坦化膜２０１、透明電極２０４、第２配向膜２０５を設けている。
【０８９６】
ブラックマトリックス２０２は、例えば、顔料分散法にて作製する。具体的にはバリア膜２０１を設けた第２基板２００上に、ブラックマトリックス形成用に黒色の着色剤を均一分散させたカラーレジン液を塗布し、着色層を形成する。続いて、着色層をベーキングして硬化する。この上にフォトレジストを塗布し、これをプリベークする。フォトレジストにマスクパターンを通して露光した後に、現像を行って着色層をパターニングする。この後、フォトレジスト層を剥離し、着色層をベーキングしてブラックマトリックス２０２が完成する。
【０８９７】
あるいは、フォトレジスト型の顔料分散液を使用してもよい。この場合は、フォトレジスト型の顔料分散液を塗布し、プリベークしたのち、マスクパターンを通して露光した後に、現像を行って着色層をパターニングする。この後、フォトレジスト層を剥離し、着色層をベーキングしてブラックマトリックス２０２が完成する。
【０８９８】
カラーフィルタ２０３は、顔料分散法、電着法、印刷法あるいは染色法等にて作製する。顔料分散法を例にとると、（例えば赤色の）顔料を均一分散させたカラーレジン液を第２基板２００上に塗布し、ベーキング硬化後、該上にフォトレジストを塗布しプリベークする。フォトレジストにマスクパターンを通して露光した後に現像を行い、パターニングする。この後フォトレジスト層を剥離し、再度ベーキングすることで、（赤色の）カラーフィルタ２０３が完成する。作製する色順序に特に限定はない。同様にして、緑カラーフィルタ２０３、青カラーフィルタ２０３を形成する。
【０８９９】
透明電極２０４は、前記カラーフィルタ２０３上に（必要に応じて前記カラーフィルタ２０３上に表面平坦化のためにオーバーコート層（２０１）を設け）を設ける。透明電極２０４は透過率が高い方が好ましく、電気抵抗が小さいほうが好ましい。透明電極２０４はＩＴＯなどの酸化膜をスパッタリング法などによって形成する。
【０９００】
また、前記透明電極２０４を保護する目的で、透明電極２０４の上にパッシベーション膜を設ける場合もある。
【０９０１】
第２配向膜２０５は、前述の第１配向膜１０５と同じものである。
【０９０２】
以上、本発明で使用する前記バックプレーン及び前記フロントプレーンについての具体的態様を述べたが、本願においては該具体的態様に限定されることはなく、所望される液晶表示素子に応じた態様の変更は自由である。
【０９０３】
前記柱状スペーサーの形状は特に限定されず、その水平断面を円形、四角形などの多角形など様々な形状にすることができるが、工程時のミスアラインマージンを考慮して、水平断面を円形または正多角形にすることが特に好ましい。また該突起形状は、円錐台または角錐台であることが好ましい。
【０９０４】
前記柱状スペーサーの材質は、シール材もしくはシール材に使用する有機溶剤、あるいは液晶に溶解しない材質であれば特に限定されないが、加工及び軽量化の面から合成樹脂（硬化性樹脂）であることが好ましい。一方、前記突起は、フォトリソグラフィによる方法や液滴吐出法により、第一の基板上のシール材が接する面に設けることが可能である。このような理由から、フォトリソグラフィによる方法や液滴吐出法に適した、光硬化性樹脂を使用することが好ましい。
【０９０５】
例として、前記柱状スペーサーをフォトリソグラフィ法によって得る場合について説明する。図２は、フォトマスクパターンとしてブラックマトリックス上に形成する柱状スペーサー作製用パターンを使用した露光処理工程の図である。
【０９０６】
前記フロントプレーンの透明電極２０４上に、柱状スペーサー形成用の（着色剤を含まない）レジン液を塗布する。続いて、このレジン層４０２をベーキングして硬化する。この上にフォトレジストを塗布し、これをプリベークする。フォトレジストにマスクパターン４０１を通して露光した後に、現像を行ってレジン層をパターニングする。この後、フォトレジスト層を剥離し、レジン層をベーキングして柱状スペーサー（図１の３０２，３０４）が完成する。
【０９０７】
柱状スペーサーの形成位置はマスクパターンによって所望の位置に決めることができる。従って、液晶表示素子の封止領域内と封止領域外（シール材塗布部分）との両方を同時に作製することができる。また柱状スペーサーは封止領域の品質が低下することがないように、ブラックマトリックスの上に位置するように形成させることが好ましい。このようにフォトリソグラフィ法によって作製された柱状スペーサーのことを、カラムスペーサ又はフォトスペーサと呼ぶことがある。
【０９０８】
前記スペーサーの材質は、ＰＶＡ−スチルバゾ感光性樹脂などのネガ型水溶性樹脂や多官能アクリル系モノマー、アクリル酸共重合体、トリアゾール系開始剤などの混合物が使用される。あるいはポリイミド樹脂に着色剤を分散させたカラーレジンを使う方法もある。本発明においては特に限定はなく、使用する液晶やシール材との相性に従い公知の材質でスペーサーを得ることができる。
【０９０９】
このようにして、フロントプレーン上の封止領域となる面に柱状スペーサーを設けた後、該バックプレーンのシール材が接する面にシール材（図１における３０１）を塗布する。
【０９１０】
前記シール材の材質は特に限定はなく、エポキシ系やアクリル系の光硬化性、熱硬化性、光熱併用硬化性の樹脂に重合開始剤を添加した硬化性樹脂組成物が使用される。また、透湿性や弾性率、粘度などを制御するために、無機物や有機物よりなるフィラー類を添加することがある。これらフィラー類の形状は特に限定されず、球形、繊維状、無定形などがある。さらに、セルギャップを良好に制御するために単分散径を有する球形や繊維状のギャップ材を混合したり、基板との接着力をより強化するために、基板上突起と絡まりやすい繊維状物質を混合しても良い。このとき使用する繊維状物質の直径はセルギャップの１／５〜１／１０以下程度が望ましく、繊維状物質の長さはシール塗布幅よりも短いことが望ましい。
【０９１１】
また、繊維状物質の材質は所定の形状が得られるものであれば特に限定されず、セルロース、ポリアミド、ポリエステルなどの合成繊維やガラス、炭素などの無機材料を適宜選ぶことが可能である。
【０９１２】
シール材を塗布する方法としては、印刷法やディスペンス法があるが、シール材の使用量が少ないディスペンス法が望ましい。シール材の塗布位置は封止領域に悪影響を及ぼさないように通常ブラックマトリックス上とする。次工程の液晶滴下領域を形成するため（液晶が漏れないように）、シール材塗布形状は閉ループ形状とする。
【０９１３】
前記シール材を塗布したフロントプレーンの閉ループ形状（封止領域）に液晶を滴下する。通常はディスペンサーを使用する。滴下する液晶量は液晶セル容積と一致させるため、柱状スペーサーの高さとシール塗布面積とを掛け合わせた体積と同量を基本とする。しかし、セル貼り合わせ工程における液晶漏れや表示特性の最適化のために、滴下する液晶量を適宜調整することもあれば、液晶滴下位置を分散させることもある。
【０９１４】
次に、前記シール材を塗布し液晶を滴下したフロントプレーンに、バックプレーンを貼り合わせる。具体的には、静電チャックのような基板を吸着させる機構を有するステージに前記フロントプレーンと前記バックプレーンとを吸着させ、フロントプレーンの第２配向膜とバックプレーンの第１配向膜とが向きあい、シール材ともう一方の基板が接しない位置（距離）に配置する。この状態で系内を減圧する。減圧終了後、フロントプレーンとバックプレーンとの貼り合せ位置を確認しながら両基板位置を調整する（アライメント操作）。貼り合せ位置の調整が終了したら、フロントプレーン上のシール材とバックプレーンとが接する位置まで基板を接近させる。この状態で系内に不活性ガスを充填させ、徐々に減圧を開放しながら常圧に戻す。このとき、大気圧によりフロントプレーンとバックプレーンが貼り合わされ、柱状スペーサーの高さ位置でセルギャップが形成される。この状態でシール材に紫外線を照射してシール材を硬化することによって液晶セルを形成する。この後、場合によって加熱工程を加え、シール材硬化を促進する。シール材の接着力強化や電気特性信頼性の向上のために、加熱工程を加えることが多い。
【０９１５】
以下、本発明のさらに好ましい液晶表示素子の形態について説明する。
【０９１６】
本発明は、前記一般式（Ｎ）で表される化合物を含み、２５℃における誘電率異方性が０より大きく５以下である液晶組成物を備えた液晶表示素子である。
【０９１７】
また、当該液晶表示素子は、一般式（Ｎ）で表される化合物と、一般式（Ｍ）、一般式（ＰＮ）、一般式（Ｋ）および一般式（Ｌ）で表される化合物からなる群から選択される少なくとも１種とを含み、２５℃における誘電率異方性が０より大きく１０以下（好ましくは５以下）である液晶組成物を備えることが好ましい。
【０９１８】
本発明に係る液晶表示素子の第二の好ましい実施形態は、第一の配向層および薄膜トランジスタを含む電極層を表面に有する第一の基板と、第二の配向層を表面に有する第二の基板とが配向層同士向かい合うよう離間して配置され、当該前記第一の基板と第二の基板との間に液晶組成物を含む液晶層が充填された液晶表示素子であって、前記薄膜トランジスタを含む電極層は、網目状に配置される複数個のゲート配線及びデータ配線と、前記ゲート配線と前記データ配線との各交差部に設けられる薄膜トランジスタと、前記薄膜トランジスタに接続された画素電極と、前記画素電極と離間して第一の基板上に設けられる共通電極と、を備えることが好ましい。また、前記液晶層に近接して設けられている第一の配向層および第二の配向層は、液晶組成物に対してホモジニアス配向を誘起する配向膜であることが好ましい。
【０９１９】
すなわち、前記液晶表示素子は、第二の偏光板と、第二の基板と、薄膜トランジスタを含む電極層（又は薄膜トランジスタ層とも称する）と、配向膜と、液晶組成物を含む液晶層と、配向膜と、カラーフィルタと、第一の基板と、第一の偏光板と、が順次積層された構成であることが好ましい。
【０９２０】
共通電極と画素電極とを同一の基板（または電極層）上に離間して設けることで、前記共通電極と前記画素電極との間に生じる電界（Ｅ）が平面方向成分を有することができる。そのため、例えば液晶組成物に対してホモジニアス配向を誘起する配向膜を前記配向層に用いると、共通電極と画素電極との間に電圧をかける前は配向膜の配向方向である面方向に配列している液晶分子が光を遮断し、電圧をかけると平面方向にかかる電界（Ｅ）により液晶分子が水平に回転して、当該電界方向に沿って配列することで光を遮断する素子を提供できる。
【０９２１】
また、本発明に係る液晶表示素子の形態としては、いわゆるカラーフィルタオンアレイ（ＣＯＡ）であってもよく、薄膜トランジスタを含む電極層と液晶層との間にカラーフィルタを設けても、または当該薄膜トランジスタを含む電極層と第二の基板との間にカラーフィルタを設けてもよい。すなわち、発明に係る液晶表示素子の構成は、薄膜トランジスタを含む電極層３が形成されている第一の基板と同一の基板側にカラーフィルタ６が形成されていることが好ましい。
【０９２２】
なお、本明細書における「基板上」とは、基板と直接当接するだけでなく間接的に当接する、いわゆる基板に支持されている状態も含む。
【０９２３】
本発明に係る液晶表示組成における第二の実施形態のより好ましい別の形態（ＦＦＳ）は、第一の配向層および薄膜トランジスタを含む電極層を表面に有する第一の基板と、第二の配向層を表面に有する第二の基板とが配向層同士向かい合うよう離間して配置され、当該前記第一の基板と第二の基板との間に液晶組成物を含む液晶層が充填された液晶表示素子であって、前記薄膜トランジスタを含む電極層は、網目状に配置される複数個のゲート配線及びデータ配線と、前記ゲート配線と前記データ配線との各交差部に設けられる薄膜トランジスタと、前記薄膜トランジスタに接続された画素電極と、前記画素電極と離間して共に第一の基板上に並設されている共通電極と、を備え、近接する前記共通電極と前記画素電極との最短離間距離ｄが前記配向層同士の最短離間距離Ｇより短いことが好ましい。
【０９２４】
なお本明細書において、共通電極と画素電極との最短離間距離ｄが、配向層同士の最短離間距離Ｇより長い条件の液晶表示素子をＩＰＳ方式の液晶表示素子と称し、近接する共通電極と画素電極との最短離間距離ｄが、配向層同士の最短離間距離Ｇより短い条件の素子をＦＦＳと称する。したがって、近接する共通電極と画素電極との最短離間距離ｄが、配向層同士の最短離間距離Ｇより短いことだけがＦＦＳ方式の条件であるため、当該共通電極の表面と画素電極との表面との厚さ方向の位置関係に制限はない。そのため、本発明に係るＦＳＳ方式の液晶表示素子としては、図３〜図７のように、画素電極が共通電極より液晶層側に設けられてもよく、画素電極と共通電極とが同一面上に設けられていても良い。
【０９２５】
本発明に係る液晶組成物は特にＦＦＳ駆動方式（ＦＦＳ−ＬＣＤ）の液晶表示素子に使用すると、液晶層の誘起分極を低減させることができる。また、高速応答、焼き付きの低減の観点で好ましい。
【０９２６】
本発明に係る第二の実施形態のより好ましい実施形態の一例を図３〜図７を用いて以下説明する。図３は、液晶表示素子の一態様の構造を模式的に示す分解斜視図であり、いわゆるＦＦＳ方式の液晶表示素子である。本発明に係る液晶表示素子１０は、第二の偏光板８と、第二の基板７と、カラーフィルタ６と、配向膜４と、液晶組成物を含む液晶層５と、配向膜４と、薄膜トランジスタを含む電極層（又は薄膜トランジスタ層とも称する）３と、第一の基板２と、第一の偏光板１と、が順次積層された構成であることが好ましい。また、図３に示すように、前記第二の基板７および前記第一の基板２は、一対の偏光板１，８により挟持されてもよい。さらに、図３では、前記第二の基板７と配向膜４との間にカラーフィルタ６が設けられている。さらに、本発明に係る液晶層５と近接し、かつ当該液晶層５を構成する液晶組成物と直接当接するよう一対の配向膜４を（透明）電極（層）３に形成してもよい。
【０９２７】
本発明に係る液晶表示素子１０の他の好適な形態としては、いわゆるカラーフィルタオンアレイ（ＣＯＡ）であってもよく、薄膜トランジスタ層３と液晶層５との間にカラーフィルタ６を設けても、または当該薄膜トランジスタ層３と第一の基板２との間にカラーフィルタ６を設けてもよい。
【０９２８】
ＦＦＳ方式の液晶表示素子は、フリンジ電界を利用するものであり、近接する共通電極と画素電極との最短離間距離ｄが、配向層同士の最短離間距離Ｇより短いと、共通電極と画素電極との間にフリンジ電界が形成され、液晶分子の水平方向および垂直方向の配向を効率的に利用することができる。すなわち、ＦＦＳ方式の液晶表示素子の場合は、画素電極２１の櫛歯形を形成するラインに対して垂直な方向に形成される水平方向の電界と、放物線状の電界を利用することができる。
【０９２９】
図４は、図３における基板上に形成された薄膜トランジスタを含む電極層３（または薄膜トランジスタ層３とも称する。）のＩＩの領域を拡大した平面図である。ゲート配線２６とデータ配線２５が互いに交差している交差部近傍において、ソース電極２７、ドレイン電極２４およびゲート電極２８を含む薄膜トランジスタ２０が、画素電極２１に表示信号を供給するスイッチ素子として前記画素電極２１と連結して設けられている。当該図４では一例として、櫛歯状の画素電極２１の背面に絶縁層（図示せず）を介して平板体状の共通電極２２が一面に形成されている構成を示す。また、前記画素電極２１の表面には保護絶縁膜及び配向膜層によって被覆されていてもよい。なお、前記複数のゲート配線２６と複数のデータ配線２５とに囲まれた領域にはデータ配線２５を介して供給される表示信号を保存するストレイジキャパシタ２３を設けてもよい。さらに、ゲート配線２６と並行して、共通ライン２９が設けられる。この共通ライン２９は、共通電極２２に共通信号を供給するために、共通電極２２と連結している。
【０９３０】
図５は、図４におけるＩＩＩ−ＩＩＩ線方向に液晶表示素子を切断した断面図の一例である。配向層４および薄膜トランジスタ２０（１１，１２，１３，１４，１５，１６，１７）を含む電極層３が表面に形成された第一の基板２と、配向層４が表面に形成された第二の基板７と、が所定の間隔Ｇで配向層同士向かい合うよう離間しており、この空間に液晶組成物を含む液晶層５が充填されている。前記第一の基板２の表面の一部にゲート絶縁膜１２が形成され、さらに当該ゲート絶縁膜１２の表面の一部に共通電極２２が形成されており、更に前記共通電極２２および薄膜トランジスタ２０を覆うよう絶縁膜１８が形成されている。また、前記絶縁膜１８上に画素電極２１が設けられており、当該画素電極２１は配向層４を介して液晶層５と接している。そのため、画素電極と共通電極との最小離間距離ｄは、ゲート絶縁膜１２の（平均）膜厚として調整することができる。また、換言すると、図５の実施形態では、画素電極と共通電極間の基板に水平方向の距離は０になる。画素電極２１の櫛歯状部分の電極幅：ｌ、及び、画素電極２１の櫛歯状部分の間隙の幅：ｍは、発生する電界により液晶層５内の液晶分子が全て駆動され得る程度の幅に形成することが好ましい。
【０９３１】
図３〜７で示すように、近接する共通電極と画素電極との最短離間距離ｄが配向層同士の最短離間距離Ｇより短い条件であるＦＦＳ方式の液晶表示素子の場合、長軸方向が、配向層の配向方向と平行になるように配置している液晶分子に電圧を印加すると、画素電極２１と共通電極２２との間に放物線形の電界の等電位線が画素電極２１と共通電極２２の上部にまで形成され、液晶層５内の液晶分子は、形成された電界に沿って液晶層５内を回転してスイッチング素子としての作用を奏する。より詳細には、例えば液晶組成物に対してホモジニアス配向を誘起する配向膜を前記配向層に用いると、共通電極と画素電極との間に電圧をかける前は配向膜の配向方向である面方向に配列している液晶分子が光を遮断し、電圧をかけると共通電極と画素電極とが同一の基板（または電極層）上に離間して設けられていることに起因する平面方向成分の電界と、近接する共通電極と画素電極との最短離間距離ｄが配向層同士の最短離間距離Ｇより短いことにより発生するこれら電極の縁由来の垂直方向成分の電界（フリンジ電界）とが発生するため、低い誘電率異方性を有する液晶分子であっても駆動することができる。そのため、液晶組成物自体の特性が高い誘電率異方性（Δε）を有する化合物の量を極力低減することができるため、液晶組成物自体に低粘度の化合物を多く含有させることが可能になる。
【０９３２】
また、本発明に係る液晶組成物のように低粘度の化合物を多く含有する場合に生じる液晶化合物の析出などの低温安定性に関する問題点についても、一般式（ｉ）と一般式（Ｍ−１）との組み合わせ、より好ましくは一般式（ｉ）と、一般式（Ｍ−１）と、一般式（Ｌ）との組み合わせを採用することによりかかる問題点が解決できるため、本発明に係る液晶組成物をＦＦＳに適用すると最大限にその特性を発揮することができる。
【０９３３】
本発明に係る液晶組成物のΔεが５以下の比較的低い誘電率異方性を有する液晶分子を用いるため、液晶分子の長軸方向が、発生した電界方向に沿って配列するが、ＩＰＳ方式と比べて電極間距離が短いため低電圧駆動が可能という観点でΔεが５以下の比較的低い誘電率異方性を有する液晶分子でも駆動することができる。したがって、大きな誘電率異方性を有する液晶分子を用いたＦＦＳ方式以外の駆動方式の液晶表示素子に比べて、優れた特性を得ることができる。
【０９３４】
本発明に係る液晶表示組成における第二の実施形態のより好ましい別の形態の構成は（ＦＦＳ）、第一の配向層および薄膜トランジスタを含む電極層を表面に有する第一の基板と、第二の配向層を表面に有する第二の基板とが配向層同士向かい合うよう離間して配置され、当該前記第一の基板と第二の基板との間に液晶組成物を含む液晶層が充填された液晶表示素子であって、前記薄膜トランジスタを含む電極層は、共通電極と、網目状に配置される複数個のゲート配線及びデータ配線と、前記ゲート配線と前記データ配線との各交差部に設けられる薄膜トランジスタと、前記薄膜トランジスタに接続された画素電極と、を備え、かつ前記画素電極が前記共通電極より第二の基板側に突出して設けられていることが好ましい。また、前記液晶層に近接して設けられている第一の配向層および第二の配向層は、液晶組成物に対してホモジニアス配向を誘起する配向膜であることが好ましい。
【０９３５】
図６は、図３における基板上に形成された薄膜トランジスタを含む電極層３（または薄膜トランジスタ層３とも称する。）のＩＩの領域を拡大した平面図の別の形態である。ゲート配線２６とデータ配線２５が互いに交差している交差部近傍において、ソース電極２７、ドレイン電極２４およびゲート電極２８を含む薄膜トランジスタ２０が、画素電極２１に表示信号を供給するスイッチ素子として前記画素電極２１と連結して設けられている。また、画素電極２１は少なくとも一つの切欠き部でくり抜かれた構造であってもよく、当該図６にその一例を示す。前記画素電極２１は、四角形の平板体の中央部および両端部が三角形状の切欠き部でくり抜かれ、さらに残る領域を８つの長方形状の切欠き部でくり抜かれた形状であり、かつ共通電極２２が櫛歯体（図示せず）である。また、前記画素電極の表面には保護絶縁膜及び配向膜層によって被覆されていてもよい。なお、前記複数のゲート配線２５と複数のデータ配線２４とに囲まれた領域にはデータ配線２４を介して供給される表示信号を保存するストレイジキャパシタ２３を設けてもよい。なお、上記切欠き部の形状や数などは特に制限されることは無い。
【０９３６】
図７は、図６において、図４と同様のＩＩＩ−ＩＩＩ方向の位置で液晶表示素子を切断した断面図の他の形態の一例である。すなわち、前記図５の液晶表示素子の構造との相違点は、図５に示す液晶表示素子は、共通電極が平板体であり、かつ画素電極が櫛歯体である。一方、上記で説明したように、図７に示す液晶表示素子においては、画素電極２１は、四角形の平板体の中央部および両端部が三角形状の切欠き部でくり抜かれ、さらに残る領域を８つの長方形状の切欠き部でくり抜かれた形状であり、かつ共通電極が櫛歯体の構造である。そのため、画素電極と共通電極との最小離間距離ｄは、ゲート絶縁膜１２の（平均）膜厚以上、かつ配向層離間距離Ｇ未満になる。また、図７では共通電極が櫛歯体の構造であるが、この実施形態でも共通電極を平板体にしてもよい。また、いずれにおいても、本発明に係るＦＦＳ方式の液晶表示素子は、近接する共通電極と画素電極との最短離間距離ｄが配向層同士の最短離間距離Ｇより短い条件を満たしさえすればよい。さらに、図７に示す液晶表示素子の構成では、画素電極２１が保護膜１８で覆われているが、図５に示す液晶表示素子の構成では、画素電極２１が配向層４で被覆されている。本発明においては、画素電極は保護膜または配向膜のいずれにも被覆されてもよい。
【０９３７】
また、図７において、第一の基板２の一方の表面には偏光板が形成され、かつ他方の表面の一部に形成された櫛歯状の共通電極２２を覆うようゲート絶縁膜１２が形成され、当該ゲート絶縁膜１２の表面の一部に画素電極２１が形成されており、更に前記画素電極２１および薄膜トランジスタ２０を覆うよう絶縁膜１８が形成されている。また、前記絶縁膜１８上に配向層４、液晶層５、配向層４、カラーフィルタ６、第二の基板７および偏光板８が積層している。そのため、画素電極と共通電極との最小離間距離ｄは、両電極位置、画素電極２１の櫛歯状部分の電極幅：ｌ、または画素電極２１の櫛歯状部分の間隙の幅：ｍで調整することができる。
【０９３８】
図７のように、前記画素電極が前記共通電極より第二の基板側に突出し、かつ両者とも第一の基板上に並列して設けられていると、前記共通電極と前記画素電極との間で平面方向成分の電界を形成し、かつ画素電極の表面と共通電極の表面との厚み方向の高さが相違するため、厚み方向成分の電界（Ｅ）も同時にかけることができる。
【０９３９】
なお、ＦＦＳ方式の液晶表示素子は、フリンジ電界を利用するものであり、近接する共通電極と画素電極との最短離間距離ｄが、配向層同士の最短離間距離Ｇより短い条件であれば特に制限されることは無いため、例えば、櫛歯状の画素電極の複数の歯部および櫛歯状の共通電極の複数の歯部が離間して噛合した状態で基板上に設けられて構成であってもよい。この場合、共通電極の歯部と画素電極の歯部との離間距離を配向層同士の最短離間距離Ｇより短くすればフリンジ電界を利用することができる。
【０９４０】
本発明の組成物と液晶組成物をＦＦＳ方式の液晶表示素子に使用した場合は、用いる液晶組成物のΔεが低いという観点から高速応答、焼き付きの低減という効果を奏することができる。
【実施例】
【０９４１】
以下に実施例を挙げて本発明を更に詳述するが、本発明はこれらの実施例に限定されるものではない。また、以下の実施例及び比較例の組成物における「％」は「質量％」を意味する。【０９４２】
実施例中、測定した特性は以下の通りである。【０９４３】
Ｔｎｉ  ：ネマチック相−等方性液体相転移温度（℃）
Δｎ  ：２９８Ｋにおける屈折率異方性（別名：複屈折率）
Δε  ：２９８Ｋおける誘電率異方性
η    ：２９３Ｋにおける粘度（ｍＰａ・ｓ）
γ１  ：２９８Ｋにおける回転粘性（ｍＰａ・ｓ）
低温での溶解性：
低温での溶解性評価は、液晶組成物を調製後、１ｍＬのサンプル瓶に液晶組成物を０．５ｇ秤量し、これに温度制御式試験槽の中で、次を１サイクル「−２０℃（１時間保持）→昇温（０．２℃／毎分）→０℃（１時間保持）→昇温（０．２℃／毎分）→２０℃（１時間保持）→降温（−０．２℃／毎分）→０℃（１時間保持）→降温（−０．２℃／毎分）→−２０℃」として温度変化を与え続け、目視にて液晶組成物からの析出物の発生を経時的に観察した。【０９４４】
実施例において化合物の記載について以下の略号を用いる。【０９４５】
（側鎖構造及び連結構造）
−ｎ        −ＣｎＨ２ｎ＋１  炭素原子数ｎの直鎖状アルキル基
−Ｏｎ      −ＯＣｎＨ２ｎ＋１  炭素原子数ｎの直鎖状アルコキシ基
−Ｖ（またはＶ０）        −Ｃ＝ＣＨ２  ビニル基
−Ｖｎ      −Ｃ＝Ｃ−ＣｎＨ２ｎ＋１  炭素原子数（ｎ＋１）の１−アルケン
−Ｆ        −Ｆ      フッ素原子
Ｆ−        −Ｆ      フッ素原子
ｎ−        ＣｎＨ２ｎ＋１−  炭素数ｎの直鎖状のアルキル基
ｎＯ−      ＣｎＨ２ｎ＋１Ｏ−  炭素数ｎの直鎖状のアルコキシル基
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ３
Ｖ２−      ＣＨ３＝ＣＨ−ＣＨ２−ＣＨ２−
−２Ｖ１      −ＣＨ２−ＣＨ２−ＣＨ＝ＣＨ−ＣＨ３
１Ｖ２−      ＣＨ３−ＣＨ＝ＣＨ−ＣＨ２−ＣＨ２
−ＣＯＯ−    −ＣＯＯ−（エステル基）
−ＣＦ２Ｏ−    −ＣＦ２Ｏ−基
（環構造）【０９４６】
【化３８９】
2015199061.tif 000392
【０９４７】
実施例１〜９、比較例１及び比較例２について
液晶組成物として下記表に示すように、実施例１〜９と、比較例１〜２の液晶組成物を下記表に示す組成で調製した。これらの物性値の測定、低温安定性の測定の評価を行ったところ以下の通りであった。【０９４８】
【表１】
2015199061.tif 000393
【０９４９】
【表２】
2015199061.tif 000394
【０９５０】
【表３】
2015199061.tif 000395
【産業上の利用可能性】
【０９５１】
本発明にかかる液晶組成物は、液晶表示素子および液晶ディスプレイの分野に広く適用可能である。
【図１】
2015199061.tif 000402
【図２】
2015199061.tif 000403
【図３】
2015199061.tif 000404
【図４】
2015199061.tif 000405
【図５】
2015199061.tif 000406
【図６】
2015199061.tif 000407
【図７】
2015199061.tif 000408
【国際調査報告】
2015199061.tif 000409
2015199061.tif 000410
2015199061.tif 000411
2015199061.tif 000412